(57)【特許請求の範囲】
【請求項１】
（ａ）５５〜９５重量部の異相プロピレンコポリマー（ＨＥＣＯ）と、
（ｂ）１〜２０重量部のプラストマー（ＰＬ）と、
（ｃ）４〜２５重量部の無機充填剤（Ｆ）と
を含むポリプロピレン組成物（Ｃ）であって、
前記重量部は、化合物（ａ）、（ｂ）及び（ｃ）の総重量部に基づき、
前記ポリプロピレン組成物（Ｃ）は、前記ポリプロピレン組成物（Ｃ）の重量に対して２２〜４５重量％の範囲の量の冷キシレン可溶（ＸＣＳ）部を有し、
前記無機充填剤（Ｆ）は、１．５〜８．０μｍの範囲のメジアン粒径（Ｄ５０）を有するマイカであるポリプロピレン組成物（Ｃ）。
【請求項２】
（ａ）少なくとも２ｇ／１０分の範囲の、ＩＳＯ  １１３３に従って測定されるメルトフローレートＭＦＲ２（２３０℃、２．１６ｋｇ）、
又は
（ｂ）少なくとも３．０ｄｌ／ｇの範囲の固有粘度（ＩＶ）を有するキシレン可溶（ＸＣＳ）部、
又は
（ｃ）少なくとも２ｇ／１０分の範囲の、ＩＳＯ  １１３３に従って測定されるメルトフローレートＭＦＲ２（２３０℃、２．１６ｋｇ）、及び、少なくとも３．０ｄｌ／ｇの範囲の固有粘度（ＩＶ）を有するキシレン可溶（ＸＣＳ）部
を有する請求項１に記載のポリプロピレン組成物（Ｃ）。
【請求項３】
（ａ）少なくとも２〜５０ｇ／１０分の範囲の、ＩＳＯ  １１３３に従って測定されるメルトフローレートＭＦＲ２（２３０℃、２．１６ｋｇ）、
又は
（ｂ）少なくとも３．０〜４．５ｄｌ／ｇの範囲の固有粘度（ＩＶ）を有するキシレン可溶（ＸＣＳ）部、
又は
（ｃ）２〜５０ｇ／１０分の範囲の、ＩＳＯ  １１３３に従って測定されるメルトフローレートＭＦＲ２（２３０℃、２．１６ｋｇ）、及び、３．０〜４．５ｄｌ／ｇの範囲の固有粘度（ＩＶ）を有するキシレン可溶（ＸＣＳ）部
を有する請求項２に記載のポリプロピレン組成物（Ｃ）。
【請求項４】
（ａ）少なくとも１０００ＭＰａの範囲の、ＩＳＯ  ５２７−２に従って測定される引張弾性率、
又は
（ｂ）少なくとも５ＭＰａの範囲の、ＩＳＯ  ５２７−２に従って測定される降伏点引張強さ、
又は
（ｃ）少なくとも５ＭＰａの範囲の、ＩＳＯ  ５２７−２に従って測定される引張破断点応力、
又は
（ｄ）１００％以下の範囲の、ＩＳＯ  ５２７−２に従って測定される引張破断点伸び、
又は
（ｅ）少なくとも２０ｋＪ／ｍ２の範囲の、ＩＳＯ  １７９−１ｅＡ：２０００に従って＋２３℃で測定されるシャルピー衝撃強さ（ＮＩＳ＋２３）、
又は
（ｆ）少なくとも２ｋＪ／ｍ２の範囲の、ＩＳＯ  １７９−１ｅＡ：２０００に従って−２０℃で測定されるシャルピー衝撃強さ（ＮＩＳ−２０）
を有する請求項１から請求項３のいずれか一項に記載のポリプロピレン組成物（Ｃ）。
【請求項５】
前記異相プロピレンコポリマー（ＨＥＣＯ）が、
（ａ）７０〜９８重量部の第１異相プロピレンコポリマー（ＨＥＣＯ１）、及び
（ｂ）２〜３０重量部の第２異相プロピレンコポリマー（ＨＥＣＯ２）
を含み、
前記異相プロピレンコポリマー（ＨＥＣＯ１）は、前記冷キシレン可溶（ＸＣＳ）部のコモノマー含有量及び／又は前記冷キシレン可溶（ＸＣＳ）部の固有粘度（ＩＶ）において前記異相プロピレンコポリマー（ＨＥＣＯ２）とは異なる請求項１から請求項４のいずれか一項に記載のポリプロピレン組成物（Ｃ）。
【請求項６】
前記異相プロピレンコポリマー（ＨＥＣＯ１）及び前記異相プロピレンコポリマー（ＨＥＣＯ２）が、共に不等式（Ｉ）を満たし、
Ｃｘ（ＸＣＳ）［ＨＥＣＯ１］／Ｃｘ（ＸＣＳ）［ＨＥＣＯ２］＞１．０    （Ｉ）
前記不等式（Ｉ）中、
Ｃｘ（ＸＣＳ）［ＨＥＣＯ１］は、前記異相プロピレンコポリマー（ＨＥＣＯ１）の前記冷キシレン可溶（ＸＣＳ）部の前記コモノマー含有量であり、
Ｃｘ（ＸＣＳ）［ＨＥＣＯ２］は、前記異相プロピレンコポリマー（ＨＥＣＯ２）の前記冷キシレン可溶（ＸＣＳ）部の前記コモノマー含有量である請求項５に記載のポリプロピレン組成物（Ｃ）。
【請求項７】
前記異相プロピレンコポリマー（ＨＥＣＯ１）及び前記異相プロピレンコポリマー（ＨＥＣＯ２）が、共に不等式（ＩＩ）を満たし、
ＩＶ（ＸＣＳ）［ＨＥＣＯ２］／ＩＶ（ＸＣＳ）［ＨＥＣＯ１］＞１．０    （ＩＩ）
前記不等式（ＩＩ）中、
ＩＶ（ＸＣＳ）［ＨＥＣＯ１］は、前記異相プロピレンコポリマー（ＨＥＣＯ１）の前記冷キシレン可溶（ＸＣＳ）部の前記固有粘度（ＩＶ）であり、
ＩＶ（ＸＣＳ）［ＨＥＣＯ２］は、前記異相プロピレンコポリマー（ＨＥＣＯ２）の前記冷キシレン可溶（ＸＣＳ）部の前記固有粘度（ＩＶ）である請求項５又は請求項６に記載のポリプロピレン組成物（Ｃ）。
【請求項８】
前記異相プロピレンコポリマー（ＨＥＣＯ）が、
（ａ）５〜３０重量部の第１異相プロピレンコポリマー（ＨＥＣＯ１）、
（ｂ）５〜３０重量部の第２異相プロピレンコポリマー（ＨＥＣＯ２）、及び
（ｃ）４０〜９０重量部の第３異相プロピレンコポリマー（ＨＥＣＯ３）
を含み、
前記異相プロピレンコポリマー（ＨＥＣＯ１）は、前記冷キシレン可溶（ＸＣＳ）部のコモノマー含有量及び／又は前記冷キシレン可溶（ＸＣＳ）部の固有粘度（ＩＶ）において前記異相プロピレンコポリマー（ＨＥＣＯ２）とは異なり、
前記異相プロピレンコポリマー（ＨＥＣＯ３）は、前記異相プロピレンコポリマー（ＨＥＣＯ１）及び前記異相プロピレンコポリマー（ＨＥＣＯ２）のそれぞれよりも高い、ＩＳＯ  １１３３に従って測定されるメルトフローレートＭＦＲ２（２３０℃、２．１６ｋｇ）を有する請求項１から請求項４のいずれか一項に記載のポリプロピレン組成物（Ｃ）。
【請求項９】
（ａ１）前記異相プロピレンコポリマー（ＨＥＣＯ１）及び前記異相プロピレンコポリマー（ＨＥＣＯ２）が、共に不等式（Ｉ）を満たし、
Ｃｘ（ＸＣＳ）［ＨＥＣＯ１］／Ｃｘ（ＸＣＳ）［ＨＥＣＯ２］＞１．０    （Ｉ）
前記不等式（Ｉ）中、
Ｃｘ（ＸＣＳ）［ＨＥＣＯ１］は、前記異相プロピレンコポリマー（ＨＥＣＯ１）の前記冷キシレン可溶（ＸＣＳ）部の前記コモノマー含有量であり、
Ｃｘ（ＸＣＳ）［ＨＥＣＯ２］は、前記異相プロピレンコポリマー（ＨＥＣＯ２）の前記冷キシレン可溶（ＸＣＳ）部の前記コモノマー含有量であり、
かつ／又は
（ａ２）前記異相プロピレンコポリマー（ＨＥＣＯ１）及び前記異相プロピレンコポリマー（ＨＥＣＯ２）が、共に不等式（ＩＩ）を満たし、
ＩＶ（ＸＣＳ）［ＨＥＣＯ２］／ＩＶ（ＸＣＳ）［ＨＥＣＯ１］＞１．０    （ＩＩ）
前記不等式（ＩＩ）中、
ＩＶ（ＸＣＳ）［ＨＥＣＯ１］は、前記異相プロピレンコポリマー（ＨＥＣＯ１）の前記冷キシレン可溶（ＸＣＳ）部の前記固有粘度（ＩＶ）であり、
ＩＶ（ＸＣＳ）［ＨＥＣＯ２］は、前記異相プロピレンコポリマー（ＨＥＣＯ２）の前記冷キシレン可溶（ＸＣＳ）部の前記固有粘度（ＩＶ）であり、
かつ
（ｂ）前記異相プロピレンコポリマー（ＨＥＣＯ１）、前記異相プロピレンコポリマー（ＨＥＣＯ２）及び前記異相プロピレンコポリマー（ＨＥＣＯ３）が、共に不等式（ＩＩＩ）を満たし、
２×ＭＦＲ［ＨＥＣＯ３］／ＭＦＲ［ＨＥＣＯ１］＋［ＭＦＲ［ＨＥＣＯ２］＞１．０    （ＩＩＩ）
前記不等式（ＩＩＩ）中、
ＭＦＲ［ＨＥＣＯ１］は、前記異相プロピレンコポリマー（ＨＥＣＯ１）のＩＳＯ  １１３３に従って測定されるメルトフローレートＭＦＲ２（２３０℃、２．１６ｋｇ）であり、
ＭＦＲ［ＨＥＣＯ２］は、前記異相プロピレンコポリマー（ＨＥＣＯ２）のＩＳＯ  １１３３に従って測定されるメルトフローレートＭＦＲ２（２３０℃、２．１６ｋｇ）であり、
ＭＦＲ［ＨＥＣＯ３］は、前記異相プロピレンコポリマー（ＨＥＣＯ３）のＩＳＯ  １１３３に従って測定されるメルトフローレートＭＦＲ２（２３０℃、２．１６ｋｇ）である請求項８に記載のポリプロピレン組成物（Ｃ）。
【請求項１０】
前記プラストマー（ＰＬ）が、エチレン及び少なくとも１種のＣ４〜Ｃ２０  α−オレフィンから誘導できる単位を含むエラストマーエチレンコポリマー（ＥＣ）である請求項１から請求項９のいずれか一項に記載のポリプロピレン組成物（Ｃ）。
【請求項１１】
前記プラストマー（ＰＬ）が、エチレン及び１−オクテンから誘導できる単位からなるエラストマーエチレンコポリマー（ＥＣ）である請求項１から請求項１０のいずれか一項に記載のポリプロピレン組成物（Ｃ）。
【請求項１２】
前記ポリプロピレン組成物（Ｃ）の重量に対して、５重量％を超える量の前記異相プロピレンコポリマー（ＨＥＣＯ）及び前記プラストマー（ＰＬ）以外の他のポリマーを含まない請求項１から請求項１１のいずれか一項に記載のポリプロピレン組成物（Ｃ）。
【請求項１３】
前記ポリプロピレン組成物（Ｃ）の重量に対して、２．５重量％を超える量の前記異相プロピレンコポリマー（ＨＥＣＯ）及び前記プラストマー（ＰＬ）以外の他のポリマーを含まない請求項１から請求項１２のいずれか一項に記載のポリプロピレン組成物（Ｃ）。
【請求項１４】
前記ポリプロピレン組成物（Ｃ）の重量に対して、０．８重量％を超える量の前記異相プロピレンコポリマー（ＨＥＣＯ）及び前記プラストマー（ＰＬ）以外の他のポリマーを含まない請求項１から請求項１３のいずれか一項に記載のポリプロピレン組成物（Ｃ）。
【請求項１５】
前記異相プロピレンコポリマー（ＨＥＣＯ）及び前記プラストマー（ＰＬ）だけが、ポリマーとして前記ポリプロピレン組成物（Ｃ）中に存在する請求項１から請求項１４のいずれか一項に記載のポリプロピレン組成物（Ｃ）。
【請求項１６】
請求項１から請求項１５のいずれか一項に記載のポリプロピレン組成物（Ｃ）を含む物品。
【請求項１７】
前記物品が、成形品である請求項１６に記載の物品。
【請求項１８】
前記成形品が、射出成形品又は圧縮成形品である請求項１７に記載の物品。
【発明の詳細な説明】
【技術分野】
【０００１】
本発明は、ポリプロピレン組成物（Ｃ）、このポリプロピレン組成物（Ｃ）を含む物品、及び物品の塗料接着を向上するための上記ポリプロピレン組成物（Ｃ）の使用に関する。
【背景技術】
【０００２】
自動車用途の分野では、ポリプロピレン等のポリオレフィンは、必要とされる特定の目的に合わせることができるため、ポリプロピレンは選択される材料である。例えば、異相ポリプロピレンは、自動車産業において、例えばバンパー用途において広く使用される。これは、異相ポリプロピレンが、良好な剛性と妥当な（ｒｅａｓｏｎａｂｌｅ）衝撃強度を併せ持つからである。しかしながら、異相ポリプロピレン組成物から得られる成形品の表面は、かなり滑らかで低極性を有し、これは、コーティング材料との相互作用のためには、好ましくない前提条件を生じる。従って、自動車用部品のような要求が厳しい用途のために、適正な塗料接着を確実にするために、前処理及び接着促進剤（いわゆるプライマー）の施用が通常は必要とされる。環境上及び経済的な理由から、プライマーの使用を最少まで減らすこと、好ましくはプライマーの使用を完全に回避することが望まれる。
【発明の概要】
【発明が解決しようとする課題】
【０００３】
従って、本発明の目的は、当業者が、プライマー等の接着促進剤を塗工する必要なしに、良好な剛性、良好な衝撃バランス及び高い塗料接着を有する成形品を製造することを可能にする材料を提供することである。
【課題を解決するための手段】
【０００４】
本発明の知見は、特定の異相プロピレンコポリマー（ＨＥＣＯ）、特定のプラストマー（ＰＬ）及び特定の無機充填剤（Ｆ）を含むポリプロピレン組成物（Ｃ）を提供することである。
【０００５】
第１の態様では、本願は、
（ａ）５５〜９５重量部の異相プロピレンコポリマー（ＨＥＣＯ）と、
（ｂ）１〜２０重量部のプラストマー（ＰＬ）と、
（ｃ）４〜２５重量部の無機充填剤（Ｆ）とを
を含むポリプロピレン組成物（Ｃ）であって、
上記重量部は、化合物（ａ）、（ｂ）及び（ｃ）の総重量部に基づき、
上記異相プロピレンコポリマー（ＨＥＣＯ）は、当該ポリプロピレン組成物（Ｃ）の重量に対して２２〜４５重量％の範囲の量の冷キシレン可溶（ＸＣＳ）部を有し、
上記無機充填剤（Ｆ）は、１．５〜８．０μｍの範囲のメジアン粒径（Ｄ５０）を有するポリプロピレン組成物（Ｃ）に関する。
【０００６】
当該ポリプロピレン組成物（Ｃ）は、
（ａ）少なくとも２ｇ／１０分、例えば２〜５０ｇ／１０分の範囲の、ＩＳＯ  １１３３に従って測定されるメルトフローレートＭＦＲ２（２３０℃、２．１６ｋｇ）、
及び／又は
（ｂ）少なくとも３．０ｄｌ／ｇ、例えば３．０〜４．５ｄｌ／ｇの範囲の固有粘度（ＩＶ）を有するキシレン可溶（ＸＣＳ）部
を有してもよい。
【０００７】
当該ポリプロピレン組成物（Ｃ）は、
（ａ）少なくとも１０００ＭＰａ、例えば１０００〜３５００ＭＰａの範囲の、ＩＳＯ  ５２７−２に従って測定される引張弾性率、
及び／又は
（ｂ）少なくとも５ＭＰａ、例えば５〜５０ＭＰａの範囲の、ＩＳＯ  ５２７−２に従って測定される降伏点引張強さ、
及び／又は
（ｃ）少なくとも５ＭＰａ、例えば５〜５０ＭＰａの範囲の、ＩＳＯ  ５２７−２に従って測定される引張破断点応力、
及び／又は
（ｄ）１００％以下、例えば５〜１００％の範囲の、ＩＳＯ  ５２７−２に従って測定される引張破断点伸び、
及び／又は
（ｅ）少なくとも２０ｋＪ／ｍ２、例えば２０〜８０ｋＪ／ｍ２の範囲の、ＩＳＯ  １７９−１ｅＡ：２０００に従って＋２３℃で測定されるシャルピー衝撃強さ（ＮＩＳ＋２３）、
及び／又は
（ｆ）少なくとも２ｋＪ／ｍ２、例えば２〜２０ｋＪ／ｍ２の範囲の、ＩＳＯ  １７９−１ｅＡ：２０００に従って−２０℃で測定されるシャルピー衝撃強さ（ＮＩＳ−２０）
を有してもよい。
【０００８】
当該ポリプロピレン組成物（Ｃ）中に存在する異相プロピレンコポリマー（ＨＥＣＯ）は、
（ａ）７０〜９８重量部の第１異相プロピレンコポリマー（ＨＥＣＯ１）、及び
（ｂ）２〜３０重量部の第２異相プロピレンコポリマー（ＨＥＣＯ２）
を含んでもよく、
異相プロピレンコポリマー（ＨＥＣＯ１）は、冷キシレン可溶（ＸＣＳ）部のコモノマー含有量及び／又は冷キシレン可溶（ＸＣＳ）部の固有粘度（ＩＶ）において異相プロピレンコポリマー（ＨＥＣＯ２）とは異なる。
【０００９】
当該ポリプロピレン組成物（Ｃ）中に存在する異相プロピレンコポリマー（ＨＥＣＯ）は、異相プロピレンコポリマー（ＨＥＣＯ１）及び異相プロピレンコポリマー（ＨＥＣＯ２）を含んでもよく、異相プロピレンコポリマー（ＨＥＣＯ１）及び異相プロピレンコポリマー（ＨＥＣＯ２）は、共に不等式（Ｉ）を満たしてもよく、
Ｃｘ（ＸＣＳ）［ＨＥＣＯ１］／Ｃｘ（ＸＣＳ）［ＨＥＣＯ２］＞１．０    （Ｉ）
上記不等式（Ｉ）中、
Ｃｘ（ＸＣＳ）［ＨＥＣＯ１］は、異相プロピレンコポリマー（ＨＥＣＯ１）の冷キシレン可溶（ＸＣＳ）部のコモノマー含有量であり、
Ｃｘ（ＸＣＳ）［ＨＥＣＯ２］は、異相プロピレンコポリマー（ＨＥＣＯ２）の冷キシレン可溶（ＸＣＳ）部のコモノマー含有量である。
【００１０】
当該ポリプロピレン組成物（Ｃ）中に存在する異相プロピレンコポリマー（ＨＥＣＯ）は、異相プロピレンコポリマー（ＨＥＣＯ１）及び異相プロピレンコポリマー（ＨＥＣＯ２）を含んでもよく、異相プロピレンコポリマー（ＨＥＣＯ１）及び異相プロピレンコポリマー（ＨＥＣＯ２）は、共に不等式（ＩＩ）を満たしてもよく、
ＩＶ（ＸＣＳ）［ＨＥＣＯ２］／ＩＶ（ＸＣＳ）［ＨＥＣＯ１］＞１．０    （ＩＩ）
上記不等式（ＩＩ）中、
ＩＶ（ＸＣＳ）［ＨＥＣＯ１］は、異相プロピレンコポリマー（ＨＥＣＯ１）の冷キシレン可溶（ＸＣＳ）部の固有粘度（ＩＶ）であり、
ＩＶ（ＸＣＳ）［ＨＥＣＯ２］は、異相プロピレンコポリマー（ＨＥＣＯ２）の冷キシレン可溶（ＸＣＳ）部の固有粘度（ＩＶ）である。
【００１１】
当該ポリプロピレン組成物（Ｃ）中に存在する異相プロピレンコポリマー（ＨＥＣＯ）は、
（ａ）５〜３０重量部の第１異相プロピレンコポリマー（ＨＥＣＯ１）、
（ｂ）５〜３０重量部の第２異相プロピレンコポリマー（ＨＥＣＯ２）、及び
（ｃ）４０〜９０重量部の第３異相プロピレンコポリマー（ＨＥＣＯ３）
を含んでもよく、
異相プロピレンコポリマー（ＨＥＣＯ１）は、冷キシレン可溶（ＸＣＳ）部のコモノマー含有量及び／又は冷キシレン可溶（ＸＣＳ）部の固有粘度（ＩＶ）において異相プロピレンコポリマー（ＨＥＣＯ２）とは異なり、
異相プロピレンコポリマー（ＨＥＣＯ３）は、異相プロピレンコポリマー（ＨＥＣＯ１）及び異相プロピレンコポリマー（ＨＥＣＯ２）のそれぞれよりも高い、ＩＳＯ  １１３３に従って測定されるメルトフローレートＭＦＲ２（２３０℃、２．１６ｋｇ）を有する。
【００１２】
当該ポリプロピレン組成物（Ｃ）中に存在する異相プロピレンコポリマー（ＨＥＣＯ）は、異相プロピレンコポリマー（ＨＥＣＯ１）、異相プロピレンコポリマー（ＨＥＣＯ２）及び異相プロピレンコポリマー（ＨＥＣＯ３）を含んでもよく、
（ａ１）異相プロピレンコポリマー（ＨＥＣＯ１）及び異相プロピレンコポリマー（ＨＥＣＯ２）は、共に不等式（Ｉ）を満たしてもよく、
Ｃｘ（ＸＣＳ）［ＨＥＣＯ１］／Ｃｘ（ＸＣＳ）［ＨＥＣＯ２］＞１．０    （Ｉ）
上記不等式（Ｉ）中、
Ｃｘ（ＸＣＳ）［ＨＥＣＯ１］は、異相プロピレンコポリマー（ＨＥＣＯ１）の冷キシレン可溶（ＸＣＳ）部のコモノマー含有量であり、
Ｃｘ（ＸＣＳ）［ＨＥＣＯ２］は、異相プロピレンコポリマー（ＨＥＣＯ２）の冷キシレン可溶（ＸＣＳ）部のコモノマー含有量であり、
及び／又は
（ａ２）異相プロピレンコポリマー（ＨＥＣＯ１）及び異相プロピレンコポリマー（ＨＥＣＯ２）は、共に不等式（ＩＩ）を満たしてもよく、
ＩＶ（ＸＣＳ）［ＨＥＣＯ２］／ＩＶ（ＸＣＳ）［ＨＥＣＯ１］＞１．０    （ＩＩ）
上記不等式（ＩＩ）中、
ＩＶ（ＸＣＳ）［ＨＥＣＯ１］は、異相プロピレンコポリマー（ＨＥＣＯ１）の冷キシレン可溶（ＸＣＳ）部の固有粘度（ＩＶ）であり、
ＩＶ（ＸＣＳ）［ＨＥＣＯ２］は、異相プロピレンコポリマー（ＨＥＣＯ２）の冷キシレン可溶（ＸＣＳ）部の固有粘度（ＩＶ）であり、
（ｂ）異相プロピレンコポリマー（ＨＥＣＯ１）、異相プロピレンコポリマー（ＨＥＣＯ２）及び異相プロピレンコポリマー（ＨＥＣＯ３）は、共に不等式（ＩＩＩ）を満たしてもよく、
２×ＭＦＲ［ＨＥＣＯ３］／ＭＦＲ［ＨＥＣＯ１］＋［ＭＦＲ［ＨＥＣＯ２］＞１．０    （ＩＩＩ）
上記不等式（ＩＩＩ）中、
ＭＦＲ［ＨＥＣＯ１］は、異相プロピレンコポリマー（ＨＥＣＯ１）のＩＳＯ  １１３３に従って測定されるメルトフローレートＭＦＲ２（２３０℃、２．１６ｋｇ）であり、
ＭＦＲ［ＨＥＣＯ２］は、異相プロピレンコポリマー（ＨＥＣＯ２）のＩＳＯ  １１３３に従って測定されるメルトフローレートＭＦＲ２（２３０℃、２．１６ｋｇ）であり、
ＭＦＲ［ＨＥＣＯ３］は、異相プロピレンコポリマー（ＨＥＣＯ３）のＩＳＯ  １１３３に従って測定されるメルトフローレートＭＦＲ２（２３０℃、２．１６ｋｇ）である。
【００１３】
当該ポリプロピレン組成物（Ｃ）に含まれるプラストマー（ＰＬ）は、エチレン及び少なくとも１種のＣ４〜Ｃ２０  α−オレフィンから誘導できる単位を含むエラストマーエチレンコポリマー（ＥＣ）、好ましくはエチレン及び１−オクテンから誘導できる単位からなるエラストマーエチレンコポリマー（ＥＣ）であってもよい。
【００１４】
当該ポリプロピレン組成物（Ｃ）に含まれる無機充填剤（Ｆ）は、鉱物充填剤、好ましくはタルク、マイカ及びこれらの混合物からなる群から選択される鉱物充填剤であってもよい。
【００１５】
当該ポリプロピレン組成物（Ｃ）に含まれる無機充填剤（Ｆ）は、少なくとも１．５μｍ、例えば１．５〜８．０μｍの範囲のメジアン粒径（Ｄ５０）を有してもよい。
【００１６】
当該ポリプロピレン組成物（Ｃ）は、当該ポリプロピレン組成物（Ｃ）の重量に対して、５重量％を超える量、好ましくは２．５重量％を超える量、より好ましくは０．８重量％を超える量の異相プロピレンコポリマー（ＨＥＣＯ）及びプラストマー（ＰＬ）以外の他のポリマーを含まなくてもよい。
【００１７】
当該ポリプロピレン組成物（Ｃ）に含まれる異相プロピレンコポリマー（ＨＥＣＯ）及びプラストマー（ＰＬ）だけが、ポリマーとして当該ポリプロピレン組成物（Ｃ）中に存在してもよい。
【００１８】
第２の態様では、本発明は、当該ポリプロピレン組成物（Ｃ）を含む物品、好ましくは成形品、例えば射出成形品又は圧縮成形品に関する。
【００１９】
第３の態様では、本発明は、成形品の塗料接着を向上するための当該ポリプロピレン組成物（Ｃ）の使用に関する。
【００２０】
以下では、当該ポリプロピレン組成物（Ｃ）及び当該ポリプロピレン組成物（Ｃ）を含む物品がより詳細に記載される。
【発明を実施するための形態】
【００２１】
ポリプロピレン組成物（Ｃ）
ポリプロピレン組成物（Ｃ）は、異相プロピレンコポリマー（ＨＥＣＯ）と、プラストマー（ＰＬ）と、無機充填剤（Ｆ）とを含む。
【００２２】
ポリプロピレン組成物（Ｃ）は、異相プロピレンコポリマー（ＨＥＣＯ）、プラストマー（ＰＬ）及び無機充填剤（Ｆ）の総重量部に対して、５５〜９５重量部の量、好ましくは６０〜９０重量部の量、より好ましくは６４〜８５重量部の量の異相プロピレンコポリマー（ＨＥＣＯ）を含むことが認識される。
【００２３】
ポリプロピレン組成物（Ｃ）は、異相プロピレンコポリマー（ＨＥＣＯ）、プラストマー（ＰＬ）及び無機充填剤（Ｆ）の総重量部に対して、１〜２０重量部の量、好ましくは１〜１６重量部の量、より好ましくは２〜１４重量部量のプラストマー（ＰＬ）を含むことが認識される。
【００２４】
ポリプロピレン組成物（Ｃ）は、異相プロピレンコポリマー（ＨＥＣＯ）、プラストマー（ＰＬ）及び無機充填剤（Ｆ）の総重量部に対して、４〜２５重量部の量、好ましくは９〜２４重量部の量、より好ましくは１３〜２２重量部の量の無機充填剤（Ｆ）を含むことが認識される。
【００２５】
一実施形態では、ポリプロピレン組成物（Ｃ）は、異相プロピレンコポリマー（ＨＥＣＯ）、プラストマー（ＰＬ）及び無機充填剤（Ｆ）の総重量部に対して、５５〜９５重量部の異相プロピレンコポリマー（ＨＥＣＯ）、１〜２０重量部のプラストマー（ＰＬ）及び４〜２５重量部の無機充填剤（Ｆ）を含む。
【００２６】
一実施形態では、ポリプロピレン組成物（Ｃ）は、異相プロピレンコポリマー（ＨＥＣＯ）、プラストマー（ＰＬ）及び無機充填剤（Ｆ）の総重量部に対して、６０〜９０重量部の異相プロピレンコポリマー（ＨＥＣＯ）、１〜１６重量部のプラストマー（ＰＬ）及び９〜２４重量部の無機充填剤（Ｆ）を含む。
【００２７】
一実施形態では、ポリプロピレン組成物（Ｃ）は、異相プロピレンコポリマー（ＨＥＣＯ）、プラストマー（ＰＬ）及び無機充填剤（Ｆ）の総重量部に対して、６４〜８５重量部の異相プロピレンコポリマー（ＨＥＣＯ）、２〜１４重量部のプラストマー（ＰＬ）及び１３〜２２重量部の無機充填剤（Ｆ）を含む。
【００２８】
一実施形態では、ポリプロピレン組成物（Ｃ）は、ポリプロピレン組成物（Ｃ）の重量に対して、５５〜９５重量％の量の異相プロピレンコポリマー（ＨＥＣＯ）、１〜２０重量％の量のプラストマー（ＰＬ）及び４〜２５重量％の量の上記無機充填剤を含む。
【００２９】
一実施形態では、ポリプロピレン組成物（Ｃ）は、ポリプロピレン組成物（Ｃ）の重量に対して、６０〜９０重量％の量の異相プロピレンコポリマー（ＨＥＣＯ）、１〜１６重量％の量のプラストマー（ＰＬ）及び９〜２４重量％の量の上記無機充填剤を含む。
【００３０】
一実施形態では、ポリプロピレン組成物（Ｃ）は、ポリプロピレン組成物（Ｃ）の重量に対して、６４〜８５重量％の量の異相プロピレンコポリマー（ＨＥＣＯ）、２〜１４重量％の量のプラストマー（ＰＬ）及び１３〜２２重量％の量の上記無機充填剤を含む。
【００３１】
異相プロピレンコポリマー、プラストマー及び無機充填剤を含むポリプロピレン組成物の塗料接着は、特定の粒径を有する無機充填剤を準備するとき、改善することができるということ本発明の知見がである。
【００３２】
無機充填剤（Ｆ）は、少なくとも１．５μｍ、好ましくは少なくとも２．５μｍ、より好ましくは少なくとも３．０μｍ、例えば１．５〜８．０μｍの範囲、好ましくは２．０〜７．０μｍの範囲、より好ましくは３．０〜６．０μｍの範囲のメジアン粒径（Ｄ５０）を有することが認識される。
【００３３】
一実施形態では、無機充填剤（Ｆ）は、少なくとも１．５μｍ、好ましくは少なくとも２．０μｍ、より好ましくは少なくとも３．０μｍ、例えば１．５〜６．０μｍの範囲、好ましくは２．０〜５．０μｍの範囲、より好ましくは３．０〜４．５μｍの範囲のメジアン粒径（Ｄ５０）を有するタルクである。
【００３４】
一実施形態では、無機充填剤（Ｆ）は、少なくとも３．０μｍ、好ましくは少なくとも４．０μｍ、より好ましくは少なくとも４．６μｍ、例えば３．０〜８．０μｍの範囲、好ましくは４．０〜７．０μｍの範囲、より好ましくは４．６〜６．０μｍの範囲のメジアン粒径（Ｄ５０）を有するマイカである。
【００３５】
一実施形態では、無機充填剤（Ｆ）は、少なくとも４．０μｍ、好ましくは少なくとも６．０μｍ、より好ましくは少なくとも８．０μｍ、例えば４．０〜２０．０μｍの範囲、好ましくは６．０〜１５．０μｍの範囲、より好ましくは８．０〜１０．０μｍの範囲のカットオフ粒径（Ｄ９５）を有するタルクである。
【００３６】
一実施形態では、無機充填剤（Ｆ）は、少なくとも１５．０μｍ、好ましくは少なくとも２０．０μｍ、より好ましくは少なくとも２５．０μｍ、例えば１５．０〜４５．０μｍの範囲、好ましくは２０．０〜４０．０μｍの範囲、より好ましくは２５．０〜３５．０μｍの範囲のカットオフ粒径（Ｄ９８）を有するマイカである。
【００３７】
一実施形態では、ポリプロピレン組成物（Ｃ）は、異相プロピレンコポリマー（ＨＥＣＯ）と、プラストマー（ＰＬ）と、無機充填剤（Ｆ）とを含み、無機充填剤（Ｆ）は、少なくとも１．５μｍ、例えば１．５〜６．０μｍの範囲のメジアン粒径（Ｄ５０）及び少なくとも４．０、例えば４．０〜２０．０の範囲のカットオフ粒径（Ｄ９５）を有するタルクである。
【００３８】
一実施形態では、ポリプロピレン組成物（Ｃ）は、異相プロピレンコポリマー（ＨＥＣＯ）と、プラストマー（ＰＬ）と、無機充填剤（Ｆ）とを含み、無機充填剤（Ｆ）は、少なくとも２．０μｍ、例えば２．０〜５．０μｍの範囲のメジアン粒径（Ｄ５０）及び少なくとも６．０、例えば６．０〜１５．０の範囲のカットオフ粒径（Ｄ９５）を有するタルクである。
【００３９】
一実施形態では、ポリプロピレン組成物（Ｃ）は、異相プロピレンコポリマー（ＨＥＣＯ）と、プラストマー（ＰＬ）と、無機充填剤（Ｆ）とを含み、無機充填剤（Ｆ）は、少なくとも３．０μｍ、例えば３．０〜４．５μｍの範囲のメジアン粒径（Ｄ５０）及び少なくとも８．０、例えば８．０〜１０．０の範囲のカットオフ粒径（Ｄ９５）を有するタルクである。
【００４０】
一実施形態では、ポリプロピレン組成物（Ｃ）は、異相プロピレンコポリマー（ＨＥＣＯ）と、プラストマー（ＰＬ）と、無機充填剤（Ｆ）とを含み、無機充填剤（Ｆ）は、少なくとも３．０μｍ、例えば３．０〜８．０μｍの範囲のメジアン粒径（Ｄ５０）及び少なくとも１５．０、例えば１５．０〜４８．０の範囲のカットオフ粒径（Ｄ９８）を有するマイカである。
【００４１】
一実施形態では、ポリプロピレン組成物（Ｃ）は、異相プロピレンコポリマー（ＨＥＣＯ）と、プラストマー（ＰＬ）と、無機充填剤（Ｆ）とを含み、無機充填剤（Ｆ）は、少なくとも４．０μｍ、例えば４．０〜７．０μｍの範囲のメジアン粒径（Ｄ５０）及び少なくとも２０．０、例えば２０．０〜４０．０の範囲のカットオフ粒径（Ｄ９８）を有するマイカである。
【００４２】
一実施形態では、ポリプロピレン組成物（Ｃ）は、異相プロピレンコポリマー（ＨＥＣＯ）と、プラストマー（ＰＬ）と、無機充填剤（Ｆ）とを含み、無機充填剤（Ｆ）は、少なくとも４．６μｍ、例えば４．６〜６．０μｍの範囲のメジアン粒径（Ｄ５０）及び少なくとも２５．０、例えば２５．０〜３５．０の範囲のカットオフ粒径（Ｄ９８）を有するマイカである。
【００４３】
当該ポリプロピレン組成物を加工するために、特に当該ポリプロピレン組成物が成形品、例えば射出成形品の調製において応用される場合、当該ポリプロピレン組成物は、十分なメルトフローレートを提示するべきである。
【００４４】
従って、ポリプロピレン組成物（Ｃ）は、少なくとも２ｇ／１０分、好ましくは少なくとも５ｇ／１０分、さらにより好ましくは少なくとも７ｇ／１０分、例えば２〜５０ｇ／１０分の範囲、好ましくは５〜２５ｇ／１０分の範囲、さらにより好ましくは７〜１５の範囲の、ＩＳＯ  １１３３に従って測定されるメルトフローレートＭＦＲ２（２３０℃、２．１６ｋｇ）を有することが認識される。
【００４５】
さらには、当該ポリプロピレン組成物は、想定される応用分野のために十分な機械的特性を提示するべきである。
【００４６】
ポリプロピレン組成物（Ｃ）は、ポリプロピレン組成物（Ｃ）の重量に対して、少なくとも２２重量％、好ましくは少なくとも２５重量％、より好ましくは少なくとも２８重量％、例えば２２〜４５重量％の範囲、好ましくは２５〜４０重量％の範囲、より好ましくは２７〜３５重量％の範囲の量の冷キシレン可溶（ＸＣＳ）部を有することが認識される。
【００４７】
さらには、ポリプロピレン組成物（Ｃ）のキシレン可溶（ＸＣＳ）部の固有粘度（ＩＶ）は、少なくとも３．０ｄｌ／ｇ、好ましくは少なくとも３．１ｄｌ／ｇ、より好ましくは少なくとも３．２ｄｌ／ｇ、例えば３．０〜４．５ｄｌ／ｇの範囲、好ましくは３．１〜４．０ｄｌ／ｇの範囲、より好ましくは３．２〜３．８ｄｌ／ｇの範囲にあることが認識される。
【００４８】
一実施形態では、ポリプロピレン組成物（Ｃ）は、ポリプロピレン組成物（Ｃ）の重量に対して、２２〜４５重量％の範囲の量の冷キシレン可溶（ＸＣＳ）部を有し、キシレン可溶（ＸＣＳ）部の固有粘度（ＩＶ）は３．０〜４．５ｄｌ／ｇの範囲にある。
【００４９】
一実施形態では、ポリプロピレン組成物（Ｃ）は、ポリプロピレン組成物（Ｃ）の重量に対して、２５〜４０重量％の範囲の量の冷キシレン可溶（ＸＣＳ）部を有し、キシレン可溶（ＸＣＳ）部の固有粘度（ＩＶ）は３．１〜４．０ｄｌ／ｇの範囲にある。
【００５０】
一実施形態では、ポリプロピレン組成物（Ｃ）は、ポリプロピレン組成物（Ｃ）の重量に対して、２７〜３５重量％の範囲の量の冷キシレン可溶（ＸＣＳ）部を有し、キシレン可溶（ＸＣＳ）部の固有粘度（ＩＶ）は３．２〜３．８ｄｌ／ｇの範囲にある。
【００５１】
さらに、ポリプロピレン組成物（Ｃ）は十分な剛性及び衝撃挙動を提示するべきである。
【００５２】
ポリプロピレン組成物（Ｃ）は、少なくとも１０００ＭＰａ、好ましくは少なくとも１３００ＭＰａ、より好ましくは少なくとも１４００ＭＰａ、例えば１０００〜３５００ＭＰａの範囲、好ましくは１３００〜３０００ＭＰａの範囲、より好ましくは１４００〜２５００ＭＰａの範囲の、ＩＳＯ  ５２７−２に従って測定される引張弾性率を有することが認識される。
【００５３】
ポリプロピレン組成物（Ｃ）は、少なくとも５ＭＰａ、好ましくは少なくとも８ＭＰａ、より好ましくは少なくとも１０ＭＰａ、例えば５〜５０ＭＰａの範囲、好ましくは８〜２０ＭＰａの範囲、より好ましくは１０〜１５ＭＰａの範囲の、ＩＳＯ  ５２７−２に従って測定される引張破断点応力を有することが認識される。
【００５４】
ポリプロピレン組成物（Ｃ）は、少なくとも５ＭＰａ、好ましくは少なくとも１０ＭＰａ、より好ましくは少なくとも１５ＭＰａ、例えば５〜５０ＭＰａの範囲、好ましくは１０〜３０ＭＰａの範囲、より好ましくは１５〜２０ＭＰａの範囲の、ＩＳＯ  ５２７−２に従って測定される降伏点引張強さを有することが認識される。
【００５５】
ポリプロピレン組成物（Ｃ）は、１００％以下、好ましくは８０％以下、より好ましくは７５％以下、例えば５〜１００％の範囲、好ましくは１０〜８０％の範囲、より好ましくは３０〜７０％の範囲の、ＩＳＯ  ５２７−２に従って測定される引張破断点伸びを有することが認識される。
【００５６】
ポリプロピレン組成物（Ｃ）は、少なくとも２０ｋＪ／ｍ２、好ましくは少なくとも２５ｋＪ／ｍ２、より好ましくは少なくとも２８ｋＪ／ｍ２、例えば２０〜８０ｋＪ／ｍ２の範囲、好ましくは２５〜６０ｋＪ／ｍ２の範囲、より好ましくは２８〜５２ｋＪ／ｍ２の範囲の、ＩＳＯ  １７９−１ｅＡ：２０００に従って＋２３℃で測定されるシャルピー衝撃強さ（ＮＩＳ＋２３）を有することが認識される。
【００５７】
ポリプロピレン組成物（Ｃ）は、少なくとも２ｋＪ／ｍ２、好ましくは少なくとも４ｋＪ／ｍ２、より好ましくは少なくとも５ｋＪ／ｍ２、例えば２〜２０ｋＪ／ｍ２の範囲、好ましくは４〜１５ｋＪ／ｍ２の範囲、より好ましくは５〜１０ｋＪ／ｍ２の範囲の、ＩＳＯ  １７９−１ｅＡ：２０００に従って−２０℃で測定されるシャルピー衝撃強さ（ＮＩＳ−２０）を有することが認識される。
【００５８】
一実施形態では、ポリプロピレン組成物（Ｃ）は、１０００〜３５００ＭＰａの範囲のＩＳＯ  ５２７−２に従って測定される引張弾性率、５〜５０ＭＰａの範囲のＩＳＯ  ５２７−２に従って測定される引張破断点応力、５〜１００％の範囲のＩＳＯ  ５２７−２に従って測定される引張破断点伸び、５〜５０ＭＰａの範囲のＩＳＯ  ５２７−２に従って測定される降伏点引張強さ、２０〜８０ｋＪ／ｍ２の範囲のＩＳＯ  １７９−１ｅＡ：２０００に従って＋２３℃で測定されるシャルピー衝撃強さ（ＮＩＳ＋２３）、及び２〜２０ｋＪ／ｍ２の範囲のＩＳＯ  １７９−１ｅＡ：２０００に従って−２０℃で測定されるシャルピー衝撃強さ（ＮＩＳ−２０）を有する。
【００５９】
一実施形態では、ポリプロピレン組成物（Ｃ）は、１３００〜３０００ＭＰａの範囲のＩＳＯ  ５２７−２に従って測定される引張弾性率、８〜２０ＭＰａの範囲のＩＳＯ  ５２７−２に従って測定される引張破断点応力、１０〜８０％の範囲のＩＳＯ  ５２７−２に従って測定される引張破断点伸び、１０〜３０ＭＰａの範囲のＩＳＯ  ５２７−２に従って測定される降伏点引張強さ、２５〜６０ｋＪ／ｍ２の範囲のＩＳＯ  １７９−１ｅＡ：２０００に従って＋２３℃で測定されるシャルピー衝撃強さ（ＮＩＳ＋２３）及び４〜１５ｋＪ／ｍ２の範囲のＩＳＯ  １７９−１ｅＡ：２０００に従って−２０℃で測定されるシャルピー衝撃強さ（ＮＩＳ−２０）を有する。
【００６０】
一実施形態では、ポリプロピレン組成物（Ｃ）は、１４００〜２５００ＭＰａの範囲のＩＳＯ  ５２７−２に従って測定される引張弾性率、１０〜１５ＭＰａの範囲のＩＳＯ  ５２７−２に従って測定される引張破断点応力、３０〜７０％の範囲のＩＳＯ  ５２７−２に従って測定される引張破断点伸び、１５〜２０ＭＰａの範囲のＩＳＯ  ５２７−２に従って測定される降伏点引張強さ、２８〜５２ｋＪ／ｍ２の範囲のＩＳＯ  １７９−１ｅＡ：２０００に従って＋２３℃で測定されるシャルピー衝撃強さ（ＮＩＳ＋２３）、及び５〜１０ｋＪ／ｍ２の範囲のＩＳＯ  １７９−１ｅＡ：２０００に従って−２０℃で測定されるシャルピー衝撃強さ（ＮＩＳ−２０）を有する。
【００６１】
ポリプロピレン組成物（Ｃ）は、ポリプロピレン組成物（Ｃ）の重量に対して、１０重量％を超える量、好ましくは５重量％を超える量、より好ましくは２．５重量％を超える量、さらにより好ましくは０．８重量％を超える量の異相プロピレンコポリマー（ＨＥＣＯ）及びプラストマー（ＰＬ）以外の他のポリマーを含まなくてもよい。
【００６２】
一実施形態では、ポリプロピレン組成物（Ｃ）は、ポリプロピレン組成物（Ｃ）の重量に対して、１０重量％を超える量、好ましくは５重量％を超える量、より好ましくは２．５重量％を超える量、さらにより好ましくは０．８重量％を超える量の異相プロピレンコポリマー（ＨＥＣＯ）及びプラストマー（ＰＬ）以外の他のポリマーを含まない。
【００６３】
一実施形態では、異相プロピレンコポリマー（ＨＥＣＯ）及びプラストマー（ＰＬ）だけが、ポリマーとしてポリプロピレン組成物（Ｃ）中に存在する。
【００６４】
一実施形態では、ポリプロピレン組成物（Ｃ）は、異相プロピレンコポリマー（ＨＥＣＯ）、プラストマー（ＰＬ）及び無機充填剤（Ｆ）からなる。
【００６５】
異相プロピレンコポリマー（ＨＥＣＯ）
当該ポリプロピレン組成物は、異相プロピレンコポリマー（ＨＥＣＯ）を含む必要がある。
【００６６】
表現「異相（性）」は、少なくとも１種のエラストマーがマトリクスの中に（微細に）分散していることを示す。換言すれば、上記少なくとも１種のエラストマーは、マトリクスの中に混在物を形成する。このように、マトリクスは、マトリクスの一部ではない（微細に）分散した混在物を含有し、この混在物は、上記少なくとも１種のエラストマーコポリマーを含有する。用語「混在物」は、好ましくは、マトリクス及びその混在物が異相プロピレンコポリマー内で異なる相を形成することを示すものとし、この混在物は、例えば高分解能顕微鏡法、例えば電子顕微鏡法又は走査フォース顕微鏡法によって見ることができる。
【００６７】
上で規定されたとおり、異相プロピレンコポリマーは、ポリマー成分として、ポリプロピレンマトリクス及びこのポリプロピレンマトリクスに分散しているエラストマーコポリマーのみを含む。
【００６８】
従って、異相プロピレンコポリマー（ＨＥＣＯ）は、
（ａ）ポリプロピレンマトリクス（Ｍ）と、
（ｂ）
−  プロピレン、並びに
−  エチレン及び／又はＣ４〜Ｃ２０  α−オレフィン、好ましくはエチレン及び／又はＣ４〜Ｃ１０  α−オレフィン、より好ましくはエチレンのみ
から誘導できる単位を含むエラストマーコポリマー（Ｅ）と
を含み、好ましくはこれらからなることが認識される。
【００６９】
ポリプロピレンマトリクス（Ｍ）はランダムプロピレンコポリマー（ＲＰＰ）又はプロピレンホモポリマー（ＨＰＰ）であってよく、後者がとりわけ好ましい。
【００７０】
一実施形態では、ポリプロピレンマトリクス（Ｍ）はプロピレンホモポリマー（ＨＰＰ）である。
【００７１】
プロピレンホモポリマーとの表現は、実質的に、すなわちプロピレンホモポリマー（ＨＰＰ）の重量に対して９９．７重量％超、さらにより好ましくは少なくとも９９．８重量％のプロピレン単位からなるポリプロピレンに関する。好ましい実施形態では、プロピレン単位だけが、プロピレンホモポリマー（ＨＰＰ）中で検出可能である。
【００７２】
ポリプロピレンマトリクス（Ｍ）がプロピレンホモポリマー（ＨＰＰ）である場合、ポリプロピレンマトリクス（Ｍ）のコモノマー含有量は、ポリプロピレンマトリクス（Ｍ）の重量に対して、１．０重量％以下、好ましくは０．８重量％以下、より好ましくは０．５重量％以下、さらにより好ましくは０．２重量％以下であってもよい。
【００７３】
ポリプロピレンマトリクス（Ｍ）がランダムプロピレンコポリマー（ＲＰＰ）である場合、ランダムプロピレンコポリマー（ＲＰＰ）は、プロピレンから誘導できる単位、並びにエチレン及び／又はＣ４〜Ｃ２０  α−オレフィンから誘導できる単位、好ましくはプロピレンから誘導できる単位、並びにエチレン及び／又はＣ４〜Ｃ１０  α−オレフィンから誘導できる単位、より好ましくはプロピレンから誘導できる単位、並びにエチレン及び／又はＣ４、Ｃ６及び／又はＣ８  α−オレフィンから誘導できる単位を含み、好ましくはこれらの単位からなることが認識される。
【００７４】
ランダムプロピレンコポリマー（ＲＰＰ）は、プロピレンから誘導できる単位、並びにエチレン、１−ブテン及び／又は１−ヘキセンから誘導できる単位を含み、好ましくはこれらの単位からなることが認識される。より具体的には、ランダムプロピレンコポリマー（ＲＰＰ）は、−  プロピレンとは別に  −  エチレン、１−ブテン及び／又は１−ヘキセンから誘導できる単位のみを含むことが認識される。
【００７５】
一実施形態では、ランダムプロピレンコポリマー（ＲＰＰ）は、プロピレンから誘導できる単位及びエチレンから誘導できる単位からなる。
【００７６】
異相プロピレンコポリマー（ＨＥＣＯ）の第２コンポーネントはエラストマーコポリマー（Ｅ）である。
【００７７】
エラストマーコポリマー（Ｅ）は、プロピレンから誘導できる単位、並びにエチレン及び／又はＣ４〜Ｃ２０  α−オレフィンから誘導できる単位、好ましくはプロピレンから誘導できる単位、並びにエチレン及び／又はＣ４〜Ｃ１０  α−オレフィンから誘導できる単位、より好ましくはプロピレンから誘導できる単位、並びにエチレン及び／又はＣ４、Ｃ６及び／又はＣ８  α−オレフィンから誘導できる単位を含んでもよい。
【００７８】
エラストマーコポリマー（Ｅ）は、さらに、共役ジエン、例えばブタジエン、又は非共役ジエンから誘導できる単位を含んでもよい。好適な非共役ジエンとしては、使用される場合、１，４−ヘキサジエン、１，５−ヘキサジエン、１，６−オクタジエン、５−メチル−１，４−ヘキサジエン、３，７−ジメチル−１，６−オクタジエン、３，７−ジメチル−１，７−オクタジエン、並びにジヒドロミルセン及びジヒドロオシメンの異性体混合物等の直鎖及び分枝鎖状非環状ジエン、並びに１，４−シクロヘキサジエン、１，５−シクロオクタジエン、１，５−シクロドデカジエン、４−ビニルシクロヘキセン、１−アリル−４−イソプロピリデンシクロヘキサン、３−アリルシクロペンテン、４−シクロヘキセン及び１−イソプロペニル−４−（４−ブテニル）シクロヘキサン等の単環脂環式ジエンが挙げられる。
【００７９】
しかしながら、エラストマーコポリマー（Ｅ）は、プロピレンから誘導できる単位、並びにエチレン及び／又はＣ４〜Ｃ２０  α−オレフィンから誘導できる単位からなり、好ましくはプロピレンから誘導できる単位、並びにエチレン及び／又はＣ４〜Ｃ１０  α−オレフィンから誘導できる単位からなり、より好ましくはプロピレンから誘導できる単位、並びにエチレン及び／又はＣ４、Ｃ６及び／又はＣ８  α−オレフィンから誘導できる単位からなることが好ましい。
【００８０】
上に示したように、ポリプロピレン組成物（Ｃ）は、異相プロピレンコポリマー（ＨＥＣＯ）、プラストマー（ＰＬ）及び無機充填剤（Ｆ）の総重量部に対して、５０〜９０重量部、好ましくは６５〜８５重量部、より好ましくは７０〜８０重量部の量の異相プロピレンコポリマー（ＨＥＣＯ）を含んでもよい。
【００８１】
一実施形態では、ポリプロピレン組成物（Ｃ）は、ポリプロピレン組成物（Ｃ）の重量に対して、５０〜９０重量％の範囲の量、好ましくは６５〜８５重量％の範囲の量、より好ましくは７０〜８０重量％の範囲の量の異相プロピレンコポリマー（ＨＥＣＯ）を含む。
【００８２】
異相プロピレンコポリマー（ＨＥＣＯ）は、少なくとも１種のα核形成剤を含んでもよい。さらには、異相プロピレンコポリマー（ＨＥＣＯ）はβ核形成剤を含まないことが好ましい。
【００８３】
α核形成剤は、好ましくは
（ｉ）モノカルボン酸及びポリカルボン酸の塩、例えば安息香酸ナトリウム又はｔｅｒｔ−ブチル安息香酸アルミニウム、並びに
（ｉｉ）ジベンジリデンソルビトール（例えば１，３：２，４  ジベンジリデンソルビトール）及びＣ１−Ｃ８−アルキル置換ジベンジリデンソルビトール誘導体、例えばメチルジベンジリデンソルビトール、エチルジベンジリデンソルビトール又はジメチルジベンジリデンソルビトール（例えば１，３：２，４  ジ（メチルベンジリデン）ソルビトール）、又は置換ノニトール誘導体、例えば１，２，３−トリデオキシ−４，６：５，７−ビス−Ｏ−［（４−プロピルフェニル）メチレン］−ノニトール、並びに
（ｉｉｉ）リン酸のジエステルの塩、例えば２，２’−メチレンビス（４，６−ジ−ｔｅｒｔ−ブチルフェニル）リン酸ナトリウム又はリン酸ヒドロキシ−ビス［２，２’−メチレン−ビス（４，６−ジ−ｔ−ブチルフェニル）］アルミニウム、並びに
（ｉｖ）ビニルシクロアルカンポリマーポリマー及びビニルアルカンポリマー、並びに
（ｖ）これらの混合物
からなる群から選択される。
【００８４】
このようなα核形成剤は、一般に市販されており、例えばＨａｎｓ  Ｚｗｅｉｆｅｌの「Ｐｌａｓｔｉｃ  Ａｄｄｉｔｉｖｅｓ  Ｈａｎｄｂｏｏｋ」、第５版、２００１に記載されている。
【００８５】
異相プロピレンコポリマー（ＨＥＣＯ）は、３０００ｐｐｍ以下、好ましくは２０００ｐｐｍ以下のα核形成剤を含むことが認識される。
【００８６】
一実施形態では、異相プロピレンコポリマー（ＨＥＣＯ）、従ってポリプロピレン組成物（Ｃ）、は、ビニルシクロアルカンポリマー、例えばビニルシクロヘキサン（ＶＣＨ）ポリマー及び／又はビニルアルカンポリマーをα核形成剤として含有する。
【００８７】
ビニルシクロアルカンポリマー、例えばビニルシクロヘキサン（ＶＣＨ）ポリマー、及び／又はビニルアルカンポリマーは、異相プロピレンコポリマー（ＨＥＣＯ）の重量に対して、５００ｐｐｍ以下の量、好ましくは２００ｐｐｍ以下、例えば１〜２００ｐｐｍの範囲、好ましくは５〜１００ｐｐｍの範囲の量で異相プロピレンコポリマー（ＨＥＣＯ）に含まれることが認識される。
【００８８】
従って、ポリプロピレン組成物（Ｃ）は、ポリプロピレン組成物（Ｃ）の重量に対して、５００ｐｐｍ以下の量、好ましくは２００ｐｐｍ以下、例えば１〜２００ｐｐｍの範囲、好ましくは５〜１００ｐｐｍの範囲の量のビニルシクロアルカンポリマー、例えばビニルシクロヘキサン（ＶＣＨ）ポリマー及び／又はビニルアルカンポリマーを含むことが認識される。
【００８９】
好ましくは、上記ビニルシクロアルカンポリマーは、ＢＮＴ技術によって上記異相プロピレンコポリマー（ＨＥＣＯ）中に、従って当該ポリプロピレン組成物（Ｃ）中に導入されるビニルシクロヘキサン（ＶＣＨ）ポリマーである。
【００９０】
上記ＢＮＴ技術に関しては、国際出願の国際公開第９９／２４４７８号パンフレット、国際公開第９９／２４４７９号パンフレット及び特に国際公開第００／６８３１５号パンフレットが参照される。この技術によれば、触媒系、好ましくはＺｉｅｇｌｅｒ−Ｎａｔｔａ触媒前駆体は、特に特別のＺｉｅｇｌｅｒ−Ｎａｔｔａ触媒前駆体、外部ドナー及び共触媒を含む触媒系の存在下で、下記式を有するビニル化合物を重合することにより改質することができる。
ＣＨ２＝ＣＨ−ＣＨＲ３Ｒ４
上記式中、Ｒ３及びＲ４は一緒に５員若しくは６員の飽和環、不飽和環又は芳香環を形成するか、又は独立に、炭素原子数１〜４のアルキル基を表す。この改質触媒は、上記異相性の、すなわち異相プロピレンコポリマー（ＨＥＣＯ）の調製のために使用される。重合したビニル化合物はα核形成剤として作用する。触媒の改質工程における固体触媒成分に対するビニル化合物の重量比は、好ましくは５（５：１）以下、好ましくは３（３：１）以下、例えば０．５（１：２）〜２（２：１）である。最も好ましいビニル化合物はビニルシクロヘキサン（ＶＣＨ）である。
【００９１】
上記核形成剤は、マスターバッチとして導入することができる。この核形成剤、すなわち好ましくはポリマー核形成剤、より好ましくはビニルシクロアルカンポリマー、例えばビニルシクロヘキサン（ＶＣＨ）ポリマー及び／又はビニルアルカンポリマー、さらにより好ましくはビニルシクロヘキサン（ＶＣＨ）ポリマーであるα核形成剤がマスターバッチの形態で与えられる場合、そのマスターバッチは、そのマスターバッチの重量に対して、５００ｐｐｍ以下の量、好ましくは２００ｐｐｍ以下、例えば１〜２００ｐｐｍの範囲、好ましくは５〜１００ｐｐｍの範囲の量の核形成剤を含むことが認識される。
【００９２】
異相プロピレンコポリマー（ＨＥＣＯ）は、逐次重合プロセスで、すなわち当該技術分野で公知の多段階プロセスで製造することができ、この際、ポリプロピレンマトリクス（Ｍ）が、少なくとも１つのスラリー反応器中で、及び任意に少なくとも１つの気相反応器中で製造され、その後、エラストマーコポリマー（Ｅ）が、少なくとも１つの気相反応器、好ましくは２つの気相反応器中で製造される。より正確に言えば、異相プロピレンコポリマー（ＨＥＣＯ）は、少なくとも１つの反応器を含む少なくとも１つの反応器系の中でポリプロピレンマトリクス（Ｍ）を製造し、このポリプロピレンマトリクス（Ｍ）を、少なくとも１つの反応器を含む後続の反応器系に移すことにより得られ、エラストマープロピレンコポリマー（Ｅ）は、ポリプロピレンマトリクス（Ｍ）の存在下で製造される。
【００９３】
しかしながら、異相プロピレンコポリマー（ＨＥＣＯ）、並びにその個々のコンポーネント（マトリクス相及びエラストマー相）は、異なるポリマー種類、すなわち誘導されうる単位において互いに異なるポリマー並びに／又は分子量、コモノマー含有量、冷可溶（ＸＣＳ）部の量、冷キシレン可溶（ＸＣＳ）部のコモノマー含有量及び／若しくは冷キシレン可溶（ＸＣＳ）部の固有粘度（ＩＶ）において互いに異なるポリマー、をブレンドすることにより製造することができるということも可能である。
【００９４】
好ましい実施形態では、プロピレンコポリマー（ＨＥＣＯ）は、異なるポリマー種類をブレンドすることにより、好ましくは異なるポリマー種類を押出機で溶融混合することにより調製される。
【００９５】
異相プロピレンコポリマー（ＨＥＣＯ）は、第１ポリプロピレンマトリクス（Ｍ１）、及びこの第１ポリプロピレンマトリクス（Ｍ１）に分散した第１エラストマーコポリマー（Ｅ１）を含む第１異相プロピレンコポリマー（ＨＥＣＯ１）を含んでもよい。
【００９６】
この場合、異相プロピレンコポリマー（ＨＥＣＯ）のポリプロピレンマトリクス（Ｍ）は、第１ポリプロピレンマトリクス（Ｍ１）を含み、ポリプロピレンマトリクス（Ｍ）に分散したエラストマーコポリマー（Ｅ）は、第１エラストマーコポリマー（Ｅ１）を含む。
【００９７】
一実施形態では、異相プロピレンコポリマー（ＨＥＣＯ）は、第１ポリプロピレンマトリクス（Ｍ１）、及びこの第１ポリプロピレンマトリクス（Ｍ１）に分散した第１エラストマーコポリマー（Ｅ１）を含む第１異相プロピレンコポリマー（ＨＥＣＯ１）を含む。
【００９８】
一実施形態では、異相プロピレンコポリマー（ＨＥＣＯ）は、異相プロピレンコポリマー（ＨＥＣＯ）の重量に対して、１０重量％を超える量、好ましくは５重量％を超える量、より好ましくは２．５重量％を超える量、さらにより好ましくは０．８重量％を超える量の異相プロピレンコポリマー（ＨＥＣＯ１）以外の他のポリマーを含まない。
【００９９】
一実施形態では、異相プロピレンコポリマー（ＨＥＣＯ１）だけが、ポリマーとして異相プロピレンコポリマー（ＨＥＣＯ）中に存在する。
【０１００】
一実施形態では、異相プロピレンコポリマー（ＨＥＣＯ）は、異相プロピレンコポリマー（ＨＥＣＯ１）からなる。
【０１０１】
異相プロピレンコポリマー（ＨＥＣＯ）は多峰性であってもよく、特に、異相プロピレンコポリマー（ＨＥＣＯ）のマトリクス（Ｍ）及び／又はエラストマーコポリマー（Ｅ）は多峰性であってもよい。
【０１０２】
表現「多峰性」及び「二峰性」は、ポリマーのモダリティー（様相）、すなわち、分子量の関数としての分子量画分のグラフであるポリマーの分子量分布曲線の形態及び／又はポリマー画分の分子量の関数としてのコモノマー含有量のグラフであるポリマーのコモノマー含有量分布曲線の形態に関して、分布曲線が少なくとも２つの別個のピークを示すことを指す。
【０１０３】
一実施形態では、異相プロピレンコポリマー（ＨＥＣＯ）は、その分子量及び／又はそのコモノマー含有量に関して多峰性である。
【０１０４】
一実施形態では、異相プロピレンコポリマー（ＨＥＣＯ）は、その分子量に関して多峰性である。
【０１０５】
一実施形態では、異相プロピレンコポリマー（ＨＥＣＯ）は、そのコモノマー含有量に関して多峰性である。
【０１０６】
一実施形態では、異相プロピレンコポリマー（ＨＥＣＯ）は、その分子量に関して、及びそのコモノマー含有量に関して多峰性である。
【０１０７】
異相プロピレンコポリマー（ＨＥＣＯ）が、その分子量に関して及び／又はそのコモノマー含有量に関して多峰性である場合、少なくともマトリクス（Ｍ）がその分子量に関して多峰性であること、及び／又は少なくともエラストマーコポリマー（Ｅ）がそのコモノマー含有量に関して多峰性であることが好ましい。
【０１０８】
異相プロピレンコポリマー（ＨＥＣＯ）は、第１ポリプロピレンマトリクス（Ｍ１）、及びこの第１ポリプロピレンマトリクス（Ｍ１）に分散した第１エラストマーコポリマー（Ｅ１）を含む第１異相プロピレンコポリマー（ＨＥＣＯ１）と、第２ポリプロピレンマトリクス（Ｍ２）、及びこの第２ポリプロピレンマトリクス（Ｍ２）に分散した第２エラストマーコポリマー（Ｅ２）を含む第２異相プロピレンコポリマー（ＨＥＣＯ２）とを含んでもよい。
【０１０９】
この場合、異相プロピレンコポリマー（ＨＥＣＯ）のポリプロピレンマトリクス（Ｍ）は、第１ポリプロピレンマトリクス（Ｍ１）及び第２ポリプロピレンマトリクス（Ｍ２）を含み、他方で、ポリプロピレンマトリクス（Ｍ）に分散したエラストマーコポリマー（Ｅ）は、第１エラストマーコポリマー（Ｅ１）及び第２エラストマーコポリマー（Ｅ２）を含む。
【０１１０】
一実施形態では、異相プロピレンコポリマー（ＨＥＣＯ）は、第１ポリプロピレンマトリクス（Ｍ１）、及びこの第１ポリプロピレンマトリクス（Ｍ１）に分散した第１エラストマーコポリマー（Ｅ１）を含む第１異相プロピレンコポリマー（ＨＥＣＯ１）と、第２ポリプロピレンマトリクス（Ｍ２）、及びこの第２ポリプロピレンマトリクス（Ｍ２）に分散した第２エラストマーコポリマー（Ｅ２）を含む第２異相プロピレンコポリマー（ＨＥＣＯ２）とを含み、第１異相プロピレンコポリマー（ＨＥＣＯ１）は、冷キシレン可溶（ＸＣＳ）部のコモノマー含有量及び／又は冷キシレン可溶（ＸＣＳ）部の固有粘度（ＩＶ）において第２異相プロピレンコポリマー（ＨＥＣＯ２）とは異なる。
【０１１１】
この場合、異相プロピレンコポリマー（ＨＥＣＯ１）及び異相プロピレンコポリマー（ＨＥＣＯ２）は、共に不等式（Ｉ）、好ましくは不等式（Ｉａ）、より好ましくは不等式（Ｉｂ）を満たしてもよく、
Ｃｘ（ＸＣＳ）［ＨＥＣＯ１］／Ｃｘ（ＸＣＳ）［ＨＥＣＯ２］＞１．０    （Ｉ）
３．０＞Ｃｘ（ＸＣＳ）［ＨＥＣＯ１］／Ｃｘ（ＸＣＳ）［ＨＥＣＯ２］＞１．０    （Ｉａ）
２．０＞Ｃｘ（ＸＣＳ）［ＨＥＣＯ１］／Ｃｘ（ＸＣＳ）［ＨＥＣＯ２］＞１．５    （Ｉｂ）
上記不等式（Ｉ）、不等式（Ｉａ）及び不等式（Ｉｂ）中、
Ｃｘ（ＸＣＳ）［ＨＥＣＯ１］は、異相プロピレンコポリマー（ＨＥＣＯ１）の冷キシレン可溶（ＸＣＳ）部のコモノマー含有量であり、
Ｃｘ（ＸＣＳ）［ＨＥＣＯ２］は、異相プロピレンコポリマー（ＨＥＣＯ２）の冷キシレン可溶（ＸＣＳ）部のコモノマー含有量である。
【０１１２】
さらには、異相プロピレンコポリマー（ＨＥＣＯ１）及び異相プロピレンコポリマー（ＨＥＣＯ２）は、共に、代替的に又は加えて、不等式（ＩＩ）、好ましくは不等式（ＩＩａ）、より好ましくは不等式（ＩＩｂ）を満たしてもよく、
ＩＶ（ＸＣＳ）［ＨＥＣＯ２］／ＩＶ（ＸＣＳ）［ＨＥＣＯ１］＞１．０    （ＩＩ）
２．７＞ＩＶ（ＸＣＳ）［ＨＥＣＯ２］／ＩＶ（ＸＣＳ）［ＨＥＣＯ１］＞１．０    （ＩＩａ）
２．５＞ＩＶ（ＸＣＳ）［ＨＥＣＯ１］／ＩＶ（ＸＣＳ）［ＨＥＣＯ２］＞１．２    （ＩＩｂ）
上記不等式（ＩＩ）、不等式（ＩＩａ）及び不等式（ＩＩｂ）中、
ＩＶ（ＸＣＳ）［ＨＥＣＯ１］は、異相プロピレンコポリマー（ＨＥＣＯ１）の冷キシレン可溶（ＸＣＳ）部の固有粘度（ＩＶ）であり、
ＩＶ（ＸＣＳ）［ＨＥＣＯ２］は、異相プロピレンコポリマー（ＨＥＣＯ２）の冷キシレン可溶（ＸＣＳ）部の固有粘度（ＩＶ）である。
【０１１３】
換言すれば、異相プロピレンコポリマー（ＨＥＣＯ１）が、異相プロピレンコポリマー（ＨＥＣＯ２）の冷キシレン可溶（ＸＣＳ）部のコモノマー含有量と比べてより高いコモノマー含有量を持つ冷キシレン可溶（ＸＣＳ）部を有すること、及び／又は異相プロピレンコポリマー（ＨＥＣＯ１）が、異相プロピレンコポリマー（ＨＥＣＯ２）の冷キシレン可溶（ＸＣＳ）部の固有粘度と比べてより低い固有粘度を持つ冷キシレン可溶（ＸＣＳ）部を有することが認識される。
【０１１４】
異相プロピレンコポリマー（ＨＥＣＯ）は、異相プロピレンコポリマー（ＨＥＣＯ）の重量に対して、１０重量％を超える量、好ましくは５重量％を超える量、より好ましくは２．５重量％を超える量、さらにより好ましくは０．８重量％を超える量の異相プロピレンコポリマー（ＨＥＣＯ１）及び異相プロピレンコポリマー（ＨＥＣＯ２）以外の他のポリマーを含まなくてもよい。
【０１１５】
一実施形態では、異相プロピレンコポリマー（ＨＥＣＯ）は、異相プロピレンコポリマー（ＨＥＣＯ）の重量に対して、１０重量％を超える量、好ましくは５重量％を超える量、より好ましくは２．５重量％を超える量、さらにより好ましくは０．８重量％を超える量の異相プロピレンコポリマー（ＨＥＣＯ１）及び異相プロピレンコポリマー（ＨＥＣＯ２）以外の他のポリマーを含まない。
【０１１６】
一実施形態では、異相プロピレンコポリマー（ＨＥＣＯ１）及び異相プロピレンコポリマー（ＨＥＣＯ２）だけが、ポリマーとして異相プロピレンコポリマー（ＨＥＣＯ）中に存在する。
【０１１７】
一実施形態では、異相プロピレンコポリマー（ＨＥＣＯ）は、異相プロピレンコポリマー（ＨＥＣＯ１）及び異相プロピレンコポリマー（ＨＥＣＯ２）からなる。
【０１１８】
しかしながら、異相プロピレンコポリマー（ＨＥＣＯ）は、第１ポリプロピレンマトリクス（Ｍ１）、及びこの第１ポリプロピレンマトリクス（Ｍ１）に分散した第１エラストマーコポリマー（Ｅ１）を含む第１異相プロピレンコポリマー（ＨＥＣＯ１）と、第２ポリプロピレンマトリクス（Ｍ２）、及びこの第２ポリプロピレンマトリクス（Ｍ２）に分散した第２エラストマーコポリマー（Ｅ２）を含む第２異相プロピレンコポリマー（ＨＥＣＯ２）と、さらに、第３ポリプロピレンマトリクス（Ｍ３）、及びこの第３ポリプロピレンマトリクス（Ｍ３）に分散した第３エラストマーコポリマー（Ｅ３）を含む第３異相プロピレンコポリマー（ＨＥＣＯ３）とを含んでもよい。
【０１１９】
この場合、異相プロピレンコポリマー（ＨＥＣＯ）のポリプロピレンマトリクス（Ｍ）は、第１ポリプロピレンマトリクス（Ｍ１）、第２ポリプロピレンマトリクス（Ｍ２）及び第３ポリプロピレンマトリクス（Ｍ３）を含み、他方で、ポリプロピレンマトリクス（Ｍ）に分散したエラストマーコポリマー（Ｅ）は、第１エラストマーコポリマー（Ｅ１）、第２エラストマーコポリマー（Ｅ２）及び第３エラストマーコポリマー（Ｅ３）を含む。
【０１２０】
一実施形態では、異相プロピレンコポリマー（ＨＥＣＯ）は、第１ポリプロピレンマトリクス（Ｍ１）、及びこの第１ポリプロピレンマトリクス（Ｍ１）に分散した第１エラストマーコポリマー（Ｅ１）を含む第１異相プロピレンコポリマー（ＨＥＣＯ１）と、第２ポリプロピレンマトリクス（Ｍ２）、及びこの第２ポリプロピレンマトリクス（Ｍ２）に分散した第２エラストマーコポリマー（Ｅ２）を含む第２異相プロピレンコポリマー（ＨＥＣＯ２）と、第３ポリプロピレンマトリクス（Ｍ３）、及びこの第３ポリプロピレンマトリクス（Ｍ３）に分散した第３エラストマーコポリマー（Ｅ３）を含む第３異相プロピレンコポリマー（ＨＥＣＯ３）とを含み、
（ａ）第１異相プロピレンコポリマー（ＨＥＣＯ１）は、冷キシレン可溶（ＸＣＳ）部のコモノマー含有量及び／又は冷キシレン可溶（ＸＣＳ）部の固有粘度（ＩＶ）において第２異相プロピレンコポリマー（ＨＥＣＯ２）とは異なり、
（ｂ）異相プロピレンコポリマー（ＨＥＣＯ３）は、異相プロピレンコポリマー（ＨＥＣＯ１）及び異相プロピレンコポリマー（ＨＥＣＯ２）のそれぞれよりも高い、ＩＳＯ  １１３３に従って測定されるメルトフローレートＭＦＲ２（２３０℃、２．１６ｋｇ）を有する。
【０１２１】
この場合、異相プロピレンコポリマー（ＨＥＣＯ１）及び異相プロピレンコポリマー（ＨＥＣＯ２）は、共に不等式（Ｉ）、好ましくは不等式（Ｉａ）、より好ましくは不等式（Ｉｂ）を満たしてもよく、
Ｃｘ（ＸＣＳ）［ＨＥＣＯ１］／Ｃｘ（ＸＣＳ）［ＨＥＣＯ２］＞１．０    （Ｉ）
３．０＞Ｃｘ（ＸＣＳ）［ＨＥＣＯ１］／Ｃｘ（ＸＣＳ）［ＨＥＣＯ２］＞１．０    （Ｉａ）
２．０＞Ｃｘ（ＸＣＳ）［ＨＥＣＯ１］／Ｃｘ（ＸＣＳ）［ＨＥＣＯ２］＞１．５    （Ｉｂ）
上記不等式（Ｉ）、不等式（Ｉａ）及び不等式（Ｉｂ）中、
Ｃｘ（ＸＣＳ）［ＨＥＣＯ１］は、異相プロピレンコポリマー（ＨＥＣＯ１）の冷キシレン可溶（ＸＣＳ）部のコモノマー含有量であり、
Ｃｘ（ＸＣＳ）［ＨＥＣＯ２］は、異相プロピレンコポリマー（ＨＥＣＯ２）の冷キシレン可溶（ＸＣＳ）部のコモノマー含有量である。
【０１２２】
この場合、異相プロピレンコポリマー（ＨＥＣＯ１）及び異相プロピレンコポリマー（ＨＥＣＯ２）は、共に不等式（ＩＩ）、好ましくは不等式（ＩＩａ）、より好ましくは不等式（ＩＩｂ）を満たしてもよく、
ＩＶ（ＸＣＳ）［ＨＥＣＯ２］／ＩＶ（ＸＣＳ）［ＨＥＣＯ１］＞１．０    （ＩＩ）
２．７＞ＩＶ（ＸＣＳ）［ＨＥＣＯ２］／ＩＶ（ＸＣＳ）［ＨＥＣＯ１］＞１．０    （ＩＩａ）
２．５＞ＩＶ（ＸＣＳ）［ＨＥＣＯ１］／ＩＶ（ＸＣＳ）［ＨＥＣＯ２］＞１．２    （ＩＩｂ）
上記不等式（ＩＩ）、不等式（ＩＩａ）及び不等式（ＩＩｂ）中、
ＩＶ（ＸＣＳ）［ＨＥＣＯ１］は、異相プロピレンコポリマー（ＨＥＣＯ１）の冷キシレン可溶（ＸＣＳ）部の固有粘度（ＩＶ）であり、
ＩＶ（ＸＣＳ）［ＨＥＣＯ２］は、異相プロピレンコポリマー（ＨＥＣＯ２）の冷キシレン可溶（ＸＣＳ）部の固有粘度（ＩＶ）である。
【０１２３】
この場合、異相プロピレンコポリマー（ＨＥＣＯ１）、異相プロピレンコポリマー（ＨＥＣＯ２）及び異相プロピレンコポリマー（ＨＥＣＯ３）は、共に不等式（ＩＩＩ）、好ましくは不等式（ＩＩＩａ）、より好ましくは不等式（ＩＩＩｂ）を満たしてもよく、
２×ＭＦＲ［ＨＥＣＯ３］／ＭＦＲ［ＨＥＣＯ１］＋ＭＦＲ［ＨＥＣＯ２］＞１．０    （ＩＩＩ）
６．０＞２×ＭＦＲ［ＨＥＣＯ３］／ＭＦＲ［ＨＥＣＯ１］＋ＭＦＲ［ＨＥＣＯ２］＞１．０    （ＩＩＩａ）
４．０＞２×ＭＦＲ［ＨＥＣＯ３］／ＭＦＲ［ＨＥＣＯ１］＋ＭＦＲ［ＨＥＣＯ２］＞１．５    （ＩＩＩｂ）
上記不等式（ＩＩＩ）、不等式（ＩＩＩａ）及び不等式（ＩＩＩｂ）中、
ＭＦＲ［ＨＥＣＯ１］は、異相プロピレンコポリマー（ＨＥＣＯ１）のＩＳＯ  １１３３に従って測定されるメルトフローレートＭＦＲ２（２３０℃、２．１６ｋｇ）であり、
ＭＦＲ［ＨＥＣＯ２］は、異相プロピレンコポリマー（ＨＥＣＯ２）のＩＳＯ  １１３３に従って測定されるメルトフローレートＭＦＲ２（２３０℃、２．１６ｋｇ）であり、
ＭＦＲ［ＨＥＣＯ２］は、異相プロピレンコポリマー（ＨＥＣＯ３）のＩＳＯ  １１３３に従って測定されるメルトフローレートＭＦＲ２（２３０℃、２．１６ｋｇ）である。
【０１２４】
換言すれば、異相プロピレンコポリマー（ＨＥＣＯ１）が、異相プロピレンコポリマー（ＨＥＣＯ２）の冷キシレン可溶（ＸＣＳ）部のコモノマー含有量と比べてより高いコモノマー含有量を持つ冷キシレン可溶（ＸＣＳ）部を有すること、及び／又は異相プロピレンコポリマー（ＨＥＣＯ１）が、異相プロピレンコポリマー（ＨＥＣＯ２）の冷キシレン可溶（ＸＣＳ）部の固有粘度と比べてより低い固有粘度を持つ冷キシレン可溶（ＸＣＳ）部を有することが認識される。
【０１２５】
さらには、異相プロピレンコポリマー（ＨＥＣＯ３）は、異相プロピレンコポリマー（ＨＥＣＯ１）及び異相プロピレンコポリマー（ＨＥＣＯ２）のそれぞれと比べてより高いＩＳＯ  １１３３に従って測定されるメルトフローレートＭＦＲ２（２３０℃、２．１６ｋｇ）を有することが認識される。
【０１２６】
異相プロピレンコポリマー（ＨＥＣＯ）は、異相プロピレンコポリマー（ＨＥＣＯ）の重量に対して、１０重量％を超える量、好ましくは５重量％を超える量、より好ましくは２．５重量％を超える量、さらにより好ましくは０．８重量％を超える量の異相プロピレンコポリマー（ＨＥＣＯ１）、異相プロピレンコポリマー（ＨＥＣＯ２）及び異相プロピレンコポリマー（ＨＥＣＯ２）以外の他のポリマーを含まなくてもよい。
【０１２７】
一実施形態では、異相プロピレンコポリマー（ＨＥＣＯ）は、異相プロピレンコポリマー（ＨＥＣＯ）の重量に対して、１０重量％を超える量、好ましくは５重量％を超える量、より好ましくは２．５重量％を超える量、さらにより好ましくは０．８重量％を超える量の異相プロピレンコポリマー（ＨＥＣＯ１）、異相プロピレンコポリマー（ＨＥＣＯ２）及び異相プロピレンコポリマー（ＨＥＣＯ３）以外の他のポリマーを含まない。
【０１２８】
一実施形態では、異相プロピレンコポリマー（ＨＥＣＯ１）、異相プロピレンコポリマー（ＨＥＣＯ２）及び異相プロピレンコポリマー（ＨＥＣＯ３）だけが、ポリマーとして異相プロピレンコポリマー（ＨＥＣＯ）中に存在する。
【０１２９】
一実施形態では、異相プロピレンコポリマー（ＨＥＣＯ）は、異相プロピレンコポリマー（ＨＥＣＯ１）、異相プロピレンコポリマー（ＨＥＣＯ２）及び異相プロピレンコポリマー（ＨＥＣＯ３）からなる。
【０１３０】
異相プロピレンコポリマー（ＨＥＣＯ１）
異相ポリプロピレンコポリマー（ＨＥＣＯ）は、異相ポリプロピレンコポリマー（ＨＥＣＯ１）だけを異相プロピレンコポリマーとして含んでもよい。
【０１３１】
異相ポリプロピレンコポリマー（ＨＥＣＯ）は、異相ポリプロピレンコポリマー（ＨＥＣＯ１）以外のいずれの他の異相ポリプロピレンコポリマーも含まなくてもよい。
【０１３２】
異相ポリプロピレンコポリマー（ＨＥＣＯ）は、異相ポリプロピレンコポリマー（ＨＥＣＯ１）からなってもよいが、しかしながら、これは、以降で詳細に説明されるとおり、添加剤（ＡＤ）の存在を排除しない。
【０１３３】
異相ポリプロピレンコポリマー（ＨＥＣＯ）は、異相ポリプロピレンコポリマー（ＨＥＣＯ１）及び異相ポリプロピレンコポリマー（ＨＥＣＯ２）だけを異相プロピレンコポリマーとして含んでもよい。
【０１３４】
異相ポリプロピレンコポリマー（ＨＥＣＯ）は、異相ポリプロピレンコポリマー（ＨＥＣＯ１）及び異相ポリプロピレンコポリマー（ＨＥＣＯ２）以外のいずれの他の異相ポリプロピレンコポリマーも含まなくてもよい。
【０１３５】
異相ポリプロピレンコポリマー（ＨＥＣＯ）は、異相ポリプロピレンコポリマー（ＨＥＣＯ１）及び異相ポリプロピレンコポリマー（ＨＥＣＯ２）からなってもよいが、しかしながら、これは、以降で詳細に説明されるとおり、添加剤（ＡＤ）の存在を排除しない。
【０１３６】
異相ポリプロピレンコポリマー（ＨＥＣＯ）が、第１異相ポリプロピレンコポリマー（ＨＥＣＯ１）及び第２異相ポリプロピレンコポリマー（ＨＥＣＯ２）だけを異相プロピレンコポリマー化合物として含む場合、異相プロピレンコポリマー（ＨＥＣＯ）は、異相ポリプロピレンコポリマー（ＨＥＣＯ１）及び異相ポリプロピレンコポリマー（ＨＥＣＯ２）の総重量部に対して、少なくとも７０重量部の量、好ましくは少なくとも８０重量部の量、より好ましくは少なくとも８５重量部の量、例えば７０〜９８重量部の範囲の量、好ましくは８０〜９５重量部の範囲の量、より好ましくは８８〜９４重量部の範囲の量の異相プロピレンコポリマー（ＨＥＣＯ１）を含むことが認識される。
【０１３７】
異相ポリプロピレンコポリマー（ＨＥＣＯ）が、第１異相ポリプロピレンコポリマー（ＨＥＣＯ１）及び第２異相ポリプロピレンコポリマー（ＨＥＣＯ２）だけを異相プロピレンコポリマー化合物として含む場合、異相プロピレンコポリマー（ＨＥＣＯ）は、異相ポリプロピレンコポリマー（ＨＥＣＯ）の重量に対して、少なくとも７０重量％の量、好ましくは少なくとも８０重量％の量、より好ましくは少なくとも８５重量％の量、例えば７０〜９８重量％の範囲の量、好ましくは８０〜９５重量％の範囲の量、より好ましくは８８〜９４重量％の範囲の量の異相プロピレンコポリマー（ＨＥＣＯ１）を含むことが認識される。
【０１３８】
異相ポリプロピレンコポリマー（ＨＥＣＯ）が、第１異相ポリプロピレンコポリマー（ＨＥＣＯ１）及び第２異相ポリプロピレンコポリマー（ＨＥＣＯ２）だけを異相プロピレンコポリマー化合物として含む場合、異相プロピレンコポリマー（ＨＥＣＯ）は、異相ポリプロピレンコポリマー（ＨＥＣＯ）の重量に対して、３０重量％以下の量、好ましくは２０重量％以下の量、より好ましくは１５重量％以下の量、例えば２〜３０重量％の範囲の量、好ましくは５〜２０重量％の範囲の量、より好ましくは６〜１２重量％の範囲の量の異相プロピレンコポリマー（ＨＥＣＯ２）を含むことが認識される。
【０１３９】
異相ポリプロピレンコポリマー（ＨＥＣＯ）は、異相ポリプロピレンコポリマー（ＨＥＣＯ１）、異相ポリプロピレンコポリマー（ＨＥＣＯ２）及び異相ポリプロピレンコポリマー（ＨＥＣＯ３）だけを異相プロピレンコポリマーとして含んでもよい。
【０１４０】
異相ポリプロピレンコポリマー（ＨＥＣＯ）は、異相ポリプロピレンコポリマー（ＨＥＣＯ１）、異相ポリプロピレンコポリマー（ＨＥＣＯ２）及び異相ポリプロピレンコポリマー（ＨＥＣＯ３）以外のいずれの他の異相ポリプロピレンコポリマーも含まなくてもよい。
【０１４１】
異相ポリプロピレンコポリマー（ＨＥＣＯ）は、異相ポリプロピレンコポリマー（ＨＥＣＯ１）、異相ポリプロピレンコポリマー（ＨＥＣＯ２）及び異相ポリプロピレンコポリマー（ＨＥＣＯ３）からなってもよいが、しかしながら、これは、以降で詳細に説明されるとおり、添加剤（ＡＤ）の存在を排除しない。
【０１４２】
異相ポリプロピレンコポリマー（ＨＥＣＯ）が、第１異相ポリプロピレンコポリマー（ＨＥＣＯ１）、第２異相ポリプロピレンコポリマー（ＨＥＣＯ２）及び第３異相ポリプロピレンコポリマー（ＨＥＣＯ３）だけを異相プロピレンコポリマー化合物として含む場合、異相プロピレンコポリマー（ＨＥＣＯ）は、異相ポリプロピレンコポリマー（ＨＥＣＯ１）、異相ポリプロピレンコポリマー（ＨＥＣＯ２）及び異相ポリプロピレンコポリマー（ＨＥＣＯ３）の総重量部に対して、３０重量部以下の量、好ましくは２５重量部以下の量、より好ましくは２３重量部以下の量、例えば５〜３０重量部の範囲の量、好ましくは１０〜２５重量部の範囲の量、より好ましくは１５〜２３重量部の範囲の量の異相プロピレンコポリマー（ＨＥＣＯ１）を含むことが認識される。
【０１４３】
異相ポリプロピレンコポリマー（ＨＥＣＯ）が、異相ポリプロピレンコポリマー（ＨＥＣＯ１）、異相ポリプロピレンコポリマー（ＨＥＣＯ２）及び異相ポリプロピレンコポリマー（ＨＥＣＯ３）だけを異相プロピレンコポリマー化合物として含む場合、異相プロピレンコポリマー（ＨＥＣＯ）は、異相プロピレンコポリマー（ＨＥＣＯ）の重量に対して、３０重量％以下の量、好ましくは２５重量％以下の量、より好ましくは２３重量％以下の量、例えば５〜３０重量％の範囲の量、好ましくは１０〜２５重量％の範囲の量、より好ましくは１５〜２３重量％の範囲の量の異相プロピレンコポリマー（ＨＥＣＯ１）を含むことが認識される。
【０１４４】
異相ポリプロピレンコポリマー（ＨＥＣＯ）が、異相ポリプロピレンコポリマー（ＨＥＣＯ１）、異相ポリプロピレンコポリマー（ＨＥＣＯ２）及び異相ポリプロピレンコポリマー（ＨＥＣＯ３）だけを異相プロピレンコポリマー化合物として含む場合、異相プロピレンコポリマー（ＨＥＣＯ）は、異相プロピレンコポリマー（ＨＥＣＯ）の重量に対して、３０重量％以下の量、好ましくは２０重量％以下の量、より好ましくは１７重量％以下の量、例えば５〜３０重量％の範囲の量、好ましくは７〜２０重量％の範囲の量、より好ましくは１０〜１７重量％の範囲の量の異相プロピレンコポリマー（ＨＥＣＯ２）を含むことが認識される。
【０１４５】
異相ポリプロピレンコポリマー（ＨＥＣＯ）が、異相ポリプロピレンコポリマー（ＨＥＣＯ１）、異相ポリプロピレンコポリマー（ＨＥＣＯ２）及び異相ポリプロピレンコポリマー（ＨＥＣＯ３）だけを異相プロピレンコポリマー化合物として含む場合、異相プロピレンコポリマー（ＨＥＣＯ）は、異相プロピレンコポリマー（ＨＥＣＯ）の重量に対して、少なくとも４０重量％の量、好ましくは少なくとも５５重量％の量、より好ましくは少なくとも６０重量％の量、例えば４０〜９０重量％の範囲の量、好ましくは５５〜８３重量％の範囲の量、より好ましくは６０〜７５重量％の範囲の量の異相プロピレンコポリマー（ＨＥＣＯ３）を含むことが認識される。
【０１４６】
上に示したように、異相プロピレンコポリマー（ＨＥＣＯ１）は、
（ａ）ポリプロピレンマトリクス（Ｍ１）と、
（ｂ）
−  プロピレン、並びに
−  エチレン及び／又はＣ４〜Ｃ２０  α−オレフィン、好ましくはエチレン及び／又はＣ４〜Ｃ１０  α−オレフィン、より好ましくはエチレンのみ
から誘導される単位を含むエラストマーコポリマー（Ｅ１）と
を含み、好ましくはこれらからなることが認識される。
【０１４７】
ポリプロピレンマトリクス（Ｍ１）は、ランダムプロピレンコポリマー（ＲＰＰ１）又はプロピレンホモポリマー（ＨＰＰ１）であってよく、後者がとりわけ好ましい。
【０１４８】
一実施形態では、ポリプロピレンマトリクス（Ｍ１）はプロピレンホモポリマー（ＨＰＰ１）である。
【０１４９】
ポリプロピレンマトリクス（Ｍ１）がプロピレンホモポリマー（ＨＰＰ１）である場合、ポリプロピレンマトリクス（Ｍ１）のコモノマー含有量は、ポリプロピレンマトリクス（Ｍ１）の重量に対して、１．０重量％以下、好ましくは０．８重量％以下、より好ましくは０．５重量％以下、さらにより好ましくは０．２重量％以下であってもよい。
【０１５０】
ポリプロピレンマトリクス（Ｍ１）がランダムプロピレンコポリマー（ＲＰＰ１）である場合、ランダムプロピレンコポリマー（ＲＰＰ１）は、プロピレンから誘導できる単位、並びにエチレン及び／又はＣ４〜Ｃ２０  α−オレフィンから誘導できる単位、好ましくはプロピレンから誘導できる単位、並びにエチレン及び／又はＣ４〜Ｃ１０  α−オレフィンから誘導できる単位、より好ましくはプロピレンから誘導できる単位、並びにエチレン及び／又はＣ４、Ｃ６及び／又はＣ８  α−オレフィンから誘導できる単位、さらにより好ましくはプロピレンから誘導できる単位及びエチレンのみから誘導できる単位を含み、好ましくはこれらの単位からなることが認識される。
【０１５１】
ランダムプロピレンコポリマー（ＲＰＰ１）は、プロピレンから誘導できる単位、並びにエチレン、１−ブテン及び／又は１−ヘキセンから誘導できる単位を含み、好ましくはこれらの単位からなることが認識される。より具体的には、ランダムプロピレンコポリマー（ＲＰＰ１）は、−  プロピレンとは別に  −  エチレン、１−ブテン及び／又は１−ヘキセンから誘導できる単位のみを含むことが認識される。
【０１５２】
一実施形態では、ランダムプロピレンコポリマー（ＲＰＰ１）は、プロピレンから誘導できる単位及びエチレンから誘導できる単位からなる。
【０１５３】
異相プロピレンコポリマー（ＨＥＣＯ１）の第２コンポーネントは、エラストマーコポリマー（Ｅ１）である。
【０１５４】
エラストマーコポリマー（Ｅ１）は、プロピレンから誘導できる単位、並びにエチレン及び／又はＣ４〜Ｃ２０  α−オレフィンから誘導できる単位、好ましくはプロピレンから誘導できる単位、並びにエチレン及び／又はＣ４〜Ｃ１０  α−オレフィンから誘導できる単位、より好ましくはプロピレンから誘導できる単位、並びにエチレン及び／又はＣ４、Ｃ６及び／又はＣ８  α−オレフィンから誘導できる単位を含んでもよい。エラストマーコポリマー（Ｅ１）は、さらに、共役ジエン、例えばブタジエン、又は非共役ジエンから誘導される単位を含んでもよい。好適な非共役ジエンとしては、使用される場合、１，４−ヘキサジエン、１，５−ヘキサジエン、１，６−オクタジエン、５−メチル−１，４−ヘキサジエン、３，７−ジメチル−１，６−オクタジエン、３，７−ジメチル−１，７−オクタジエン、並びにジヒドロミルセン及びジヒドロオシメンの異性体混合物等の直鎖及び分枝鎖状非環状ジエン、並びに１，４−シクロヘキサジエン、１，５−シクロオクタジエン、１，５−シクロドデカジエン、４−ビニルシクロヘキセン、１−アリル−４−イソプロピリデンシクロヘキサン、３−アリルシクロペンテン、４−シクロヘキセン及び１−イソプロペニル−４−（４−ブテニル）シクロヘキサン等の単環脂環式ジエンが挙げられる。
【０１５５】
しかしながら、エラストマーコポリマー（Ｅ１）は、プロピレンから誘導できる単位、並びにエチレン及び／又はＣ４〜Ｃ２０  α−オレフィンから誘導できる単位、好ましくはプロピレンから誘導できる単位、並びにエチレン及び／又はＣ４〜Ｃ１０  α−オレフィンから誘導できる単位、より好ましくはプロピレンから誘導できる単位、並びにエチレン及び／又はＣ４、Ｃ６及び／又はＣ８  α−オレフィンから誘導できる単位からなることが好ましい。
【０１５６】
一実施形態では、エラストマーコポリマー（Ｅ１）は、プロピレン並びにエチレンから誘導できる単位からなる。
【０１５７】
異相プロピレンコポリマー（ＨＥＣＯ１）は、少なくとも１種のα核形成剤を含んでもよい。さらには、異相プロピレンコポリマー（ＨＥＣＯ１）は、β核形成剤を含まないことが好ましい。
【０１５８】
明らかに、異相プロピレンコポリマー（ＨＥＣＯ）と併せて上で提供された好適な及び好ましいα核形成剤に関する開示は、異相プロピレンコポリマー（ＨＥＣＯ１）に含まれてもよいα核形成剤にも当てはまり、この一節が明示的に参照される。
【０１５９】
異相プロピレンコポリマー（ＨＥＣＯ１）、並びにその個々のコンポーネント（マトリクス相及びエラストマー相）は、異なるポリマー種類をブレンドすることにより製造することができる。
【０１６０】
しかしながら、異相プロピレンコポリマー（ＨＥＣＯ１）は、逐次重合プロセスで、すなわち当該技術分野で公知の多段階プロセスで製造され、この際、ポリプロピレンマトリクス（Ｍ１）が、少なくとも１つのスラリー反応器中で、及び任意に少なくとも１つの気相反応器中で製造され、その後、エラストマーコポリマー（Ｅ１）が、少なくとも１つの気相反応器、好ましくは２つの気相反応器中で製造されることが認識される。より正確に言えば、異相プロピレンコポリマー（ＨＥＣＯ１）は、少なくとも１つの反応器を含む少なくとも１つの反応器系の中でポリプロピレンマトリクス（Ｍ１）を製造し、このポリプロピレンマトリクス（Ｍ１）を、少なくとも１つの反応器を含む後続の反応器系に移すことにより得られ、エラストマープロピレンコポリマー（Ｅ１）は、ポリプロピレンマトリクス（Ｍ１）の存在下で製造される。
【０１６１】
一実施形態では、異相プロピレンコポリマー（ＨＥＣＯ１）は、逐次重合プロセスで製造され、この際、ポリプロピレンマトリクス（Ｍ１）は、スラリー反応器（ＳＬ）及び第１気相反応器（ＧＰＲ１）を含む第１反応器系で製造される。その後、ポリプロピレンマトリクス（Ｍ１）は、第２気相反応器（ＧＰＲ２）及び第３気相反応器（ＧＰＲ３）を含む第２反応器系に移され、エラストマーコポリマー（Ｅ１）は、ポリプロピレンマトリクス（Ｍ１）の存在下で製造される。
【０１６２】
好ましい多段階プロセスは、Ｂｏｒｅａｌｉｓ  Ａ／Ｓ（ボレアリス）、デンマークによって開発されたもの（ＢＯＲＳＴＡＲ（登録商標）技術として公知）等の「ループ−気相」プロセスであり、例えば欧州特許出願公開第０８８７３７９号明細書、国際公開第９２／１２１８２号パンフレット、国際公開第２００４／０００８９９号パンフレット、国際公開第２００４／１１１０９５号パンフレット、国際公開第９９／２４４７８号パンフレット、国際公開第９９／２４４７９号パンフレット又は国際公開第００／６８３１５号パンフレット等の特許文献に記載されている。さらなる好適なスラリー−気相プロセスは、Ｂａｓｅｌｌ（ベーセル）のＳｐｈｅｒｉｐｏｌ（登録商標）プロセスである。
【０１６３】
異相プロピレンコポリマー（ＨＥＣＯ１）は、触媒系の存在下で調製される。好適な触媒系は、当業者に公知であり、必要に応じて選択されるが、しかしながら、Ｚｉｅｇｌｅｒ−Ｎａｔｔａ触媒系が適用されることが認識される。好適なＺｉｅｇｌｅｒ−Ｎａｔｔａ触媒系は、例えば国際公開第２０１４／０２３６０３号パンフレット、欧州特許出願公開第５９１２２４号明細書、国際公開第２０１２／００７４３０号パンフレット、欧州特許出願公開第２６１０２７１号明細書、欧州特許出願公開第２６１０２７号明細書及び欧州特許出願公開第２６１０２７２号明細書に記載されている。
【０１６４】
異相プロピレンコポリマー（ＨＥＣＯ１）は、ポリプロピレンマトリクス（Ｍ１）、及びこのポリプロピレンマトリクス（Ｍ１）に分散したエラストマーコポリマー（Ｅ１）を含む。
【０１６５】
異相プロピレンコポリマー（ＨＥＣＯ１）は、異相プロピレンコポリマー（ＨＥＣＯ１）の重量に対して、５５〜８０重量％の範囲の量、好ましくは６０〜７０重量％の範囲の量のポリプロピレンマトリクス（Ｍ１）を含むことが認識される。
【０１６６】
さらには、異相プロピレンコポリマー（ＨＥＣＯ１）は、異相プロピレンコポリマー（ＨＥＣＯ１）の重量に対して、２０〜４５重量％の範囲の量、好ましくは３０〜４０重量％の範囲の量のエラストマーコポリマー（Ｅ１）を含むことが認識される。
【０１６７】
上に示したように、ポリプロピレンマトリクス（Ｍ１）のメルトフローレートは、ポリプロピレン組成物（Ｃ）の特性を決定する重要な要因である。ポリプロピレンマトリクス（Ｍ１）は、１００ｇ／１０分以下、好ましくは８０ｇ／１０分以下、より好ましくは７０ｇ／１０分以下、さらにより好ましくは６０ｇ／１０分以下、例えば５．０〜１００ｇ／１０分の範囲、好ましくは１０〜８０ｇ／１０分の範囲、より好ましくは２０〜７０ｇ／１０分の範囲、さらにより好ましくは４５〜６５ｇ／１０分の範囲の、ＩＳＯ  １１３３に従って測定されるメルトフローレートＭＦＲ２（２３０℃、２．１６ｋｇ）を有することが認識される。
【０１６８】
一実施形態では、ポリプロピレンマトリクス（Ｍ１）はプロピレンホモポリマー（ＨＰＰ１）である。
【０１６９】
一実施形態では、ポリプロピレンマトリクス（Ｍ１）は、２０〜７０ｇ／１０分の範囲の、ＩＳＯ  １１３３に従って測定されるメルトフローレートＭＦＲ２（２３０℃、２．１６ｋｇ）を有する。
【０１７０】
好ましい実施形態では、ポリプロピレンマトリクス（Ｍ１）は、２０〜７０ｇ／１０分の範囲の、ＩＳＯ  １１３３に従って測定されるメルトフローレートＭＦＲ２（２３０℃、２．１６ｋｇ）を有するプロピレンホモポリマー（ＨＰＰ１）である。
【０１７１】
異相ポリプロピレンコポリマー（ＨＥＣＯ１）は、４０ｇ／１０分以下、好ましくは２５ｇ／１０分以下、より好ましくは１５ｇ／１０分以下、例えば１〜４０ｇ／１０分の範囲、好ましくは５〜２５ｇ／１０分の範囲、より好ましくは８〜１５ｇ／１０分の範囲の、ＩＳＯ  １１３３に従って測定されるメルトフローレートＭＦＲ２（２３０℃、２．１６ｋｇ）を有してもよい。
【０１７２】
異相ポリプロピレンコポリマー（ＨＥＣＯ１）は、４０ｍｏｌ％（モル％）以下、好ましくは３０ｍｏｌ％以下、より好ましくは２５ｍｏｌ％以下、例えば５．０〜４０ｍｏｌ％の範囲、好ましくは１０〜３０ｍｏｌ％の範囲、より好ましくは１５〜２５ｍｏｌ％の範囲の全コモノマー含有量を有してもよい。
【０１７３】
異相ポリプロピレン（ＨＥＣＯ１）は、異相ポリプロピレン（ＨＥＣＯ１）の総重量に対して、５５重量％以下、好ましくは４５重量％以下、より好ましくは３８重量％以下、例えば１０〜５５重量％の範囲、好ましくは２０〜４５重量％の範囲、より好ましくは２５〜３８重量％の範囲の冷キシレン可溶（ＸＣＳ）部の含有量を有してもよい。
【０１７４】
異相ポリプロピレン（ＨＥＣＯ１）は、４．０ｄｌ／ｇ以下、好ましくは３．８ｄｌ／ｇ以下、より好ましくは３．６ｄｌ／ｇ以下、さらにより好ましくは３．５ｄｌ／ｇ以下、例えば２．０〜４．０ｄｌ／ｇの範囲、好ましくは２．５〜３．８ｄｌ／ｇの範囲、より好ましくは３．０〜３．６ｄｌ／ｇの範囲、さらにより好ましくは３．２〜３．５ｄｌ／ｇの範囲の冷キシレン可溶（ＸＣＳ）部の固有粘度（ＩＶ）を有してもよい。
【０１７５】
異相ポリプロピレン（ＨＥＣＯ１）は、６５ｍｏｌ％以下、好ましくは６０ｍｏｌ％以下、より好ましくは５０ｍｏｌ％以下、例えば３０〜６５ｍｏｌ％の範囲、好ましくは３５〜６０重量％の範囲、より好ましくは４５〜５２ｍｏｌ％の範囲の冷キシレン可溶（ＸＣＳ）部のコモノマー含有量を有してもよい。
【０１７６】
一実施形態では、異相ポリプロピレン（ＨＥＣＯ１）は、１．０〜５０ｇ／１０分の範囲のＩＳＯ  １１３３に従って測定されるメルトフローレートＭＦＲ２（２３０℃、２．１６ｋｇ）、５．０〜４０ｍｏｌ％の範囲の全コモノマー含有量、異相ポリプロピレン（ＨＥＣＯ１）の重量に対して１０〜５５重量％の範囲の冷キシレン可溶（ＸＣＳ）部の含有量、２．０〜３．５ｄｌ／ｇの範囲の冷キシレン可溶（ＸＣＳ）部の固有粘度（ＩＶ）、及び３０〜６５ｍｏｌ％の範囲の冷キシレン可溶（ＸＣＳ）部のコモノマー含有量を有する。
【０１７７】
一実施形態では、異相ポリプロピレン（ＨＥＣＯ１）は、３．０〜３０ｇ／１０分の範囲のＩＳＯ  １１３３に従って測定されるメルトフローレートＭＦＲ２（２３０℃、２．１６ｋｇ）、１０〜３０ｍｏｌ％の範囲の全コモノマー含有量、異相ポリプロピレン（ＨＥＣＯ１）の重量に対して２０〜４５重量％の範囲の冷キシレン可溶（ＸＣＳ）部の含有量、２．５〜３．４ｄｌ／ｇの範囲の冷キシレン可溶（ＸＣＳ）部の固有粘度（ＩＶ）、及び３５〜６０ｍｏｌ％の範囲の冷キシレン可溶（ＸＣＳ）部のコモノマー含有量を有する。
【０１７８】
一実施形態では、異相ポリプロピレン（ＨＥＣＯ１）は、３．０〜３０ｇ／１０分の範囲のＩＳＯ  １１３３に従って測定されるメルトフローレートＭＦＲ２（２３０℃、２．１６ｋｇ）、１０〜３０ｍｏｌ％の範囲の全コモノマー含有量、異相ポリプロピレン（ＨＥＣＯ１）の重量に対して２０〜４５重量％の範囲の冷キシレン可溶（ＸＣＳ）部の含有量、２．９〜３．２ｄｌ／ｇの範囲の冷キシレン可溶（ＸＣＳ）部の固有粘度（ＩＶ）、及び３５〜６０ｍｏｌ％の範囲の冷キシレン可溶（ＸＣＳ）部のコモノマー含有量を有する。
【０１７９】
異相プロピレンコポリマー（ＨＥＣＯ２）
異相ポリプロピレンコポリマー（ＨＥＣＯ）は、異相ポリプロピレンコポリマー（ＨＥＣＯ１）及び異相ポリプロピレンコポリマー（ＨＥＣＯ２）だけを異相プロピレンコポリマーとして含んでもよい。
【０１８０】
異相ポリプロピレンコポリマー（ＨＥＣＯ）は、異相ポリプロピレンコポリマー（ＨＥＣＯ１）及び異相ポリプロピレンコポリマー（ＨＥＣＯ２）以外のいずれの他の異相ポリプロピレンコポリマーも含まなくてもよい。
【０１８１】
異相ポリプロピレンコポリマー（ＨＥＣＯ）は、異相ポリプロピレンコポリマー（ＨＥＣＯ１）及び異相ポリプロピレンコポリマー（ＨＥＣＯ２）からなってもよいが、しかしながら、これは、以降で詳細に説明されるとおり、添加剤（ＡＤ）の存在を排除しない。
【０１８２】
異相ポリプロピレンコポリマー（ＨＥＣＯ）が、第１異相ポリプロピレンコポリマー（ＨＥＣＯ１）及び第２異相ポリプロピレンコポリマー（ＨＥＣＯ２）だけを異相プロピレンコポリマー化合物として含む場合、異相プロピレンコポリマー（ＨＥＣＯ）は、異相ポリプロピレンコポリマー（ＨＥＣＯ１）及び異相ポリプロピレンコポリマー（ＨＥＣＯ２）の総重量部に対して、３０重量部以下の量、好ましくは２０重量部以下の量、より好ましくは１５重量部以下の量、例えば２〜３０重量部の範囲の量、好ましくは５〜２０重量部の範囲の量、より好ましくは６〜１２重量部の範囲の量の異相プロピレンコポリマー（ＨＥＣＯ２）を含むことが認識される。
【０１８３】
異相ポリプロピレンコポリマー（ＨＥＣＯ）が、第１異相ポリプロピレンコポリマー（ＨＥＣＯ１）及び第２異相ポリプロピレンコポリマー（ＨＥＣＯ２）だけを異相プロピレンコポリマー化合物として含む場合、異相プロピレンコポリマー（ＨＥＣＯ）は、異相ポリプロピレンコポリマー（ＨＥＣＯ）の重量に対して、少なくとも７０重量％の量、好ましくは少なくとも８０重量％の量、より好ましくは少なくとも８５重量％の量、例えば７０〜９８重量％の範囲の量、好ましくは８０〜９５重量％の範囲の量、より好ましくは８８〜９４重量％の範囲の量の異相プロピレンコポリマー（ＨＥＣＯ１）を含むことが認識される。
【０１８４】
異相ポリプロピレンコポリマー（ＨＥＣＯ）が、第１異相ポリプロピレンコポリマー（ＨＥＣＯ１）及び第２異相ポリプロピレンコポリマー（ＨＥＣＯ２）だけを異相プロピレンコポリマー化合物として含む場合、異相プロピレンコポリマー（ＨＥＣＯ）は、異相ポリプロピレンコポリマー（ＨＥＣＯ）の重量に対して、３０重量％以下の量、好ましくは２０重量％以下の量、より好ましくは１５重量％以下の量、例えば２〜３０重量％の範囲の量、好ましくは５〜２０重量％の範囲の量、より好ましくは６〜１２重量％の範囲の量の異相プロピレンコポリマー（ＨＥＣＯ２）を含むことが認識される。
【０１８５】
一実施形態では、異相ポリプロピレンコポリマー（ＨＥＣＯ）は、第１異相ポリプロピレンコポリマー（ＨＥＣＯ１）及び第２異相ポリプロピレンコポリマー（ＨＥＣＯ２）を含み、異相ポリプロピレンコポリマー（ＨＥＣＯ）の総重量に対して、異相ポリプロピレンコポリマー（ＨＥＣＯ１）は７０〜９８重量％の量で存在し、異相ポリプロピレンコポリマー（ＨＥＣＯ２）は２〜３０重量％の量で存在する。
【０１８６】
一実施形態では、異相ポリプロピレンコポリマー（ＨＥＣＯ）は、第１異相ポリプロピレンコポリマー（ＨＥＣＯ１）及び第２異相ポリプロピレンコポリマー（ＨＥＣＯ２）を含み、異相ポリプロピレンコポリマー（ＨＥＣＯ）の総重量に対して、異相ポリプロピレンコポリマー（ＨＥＣＯ１）は８０〜９５重量％の量で存在し、異相ポリプロピレンコポリマー（ＨＥＣＯ２）は５〜２０重量％の量で存在する。
【０１８７】
一実施形態では、異相ポリプロピレンコポリマー（ＨＥＣＯ）は、第１異相ポリプロピレンコポリマー（ＨＥＣＯ１）及び第２異相ポリプロピレンコポリマー（ＨＥＣＯ２）を含み、異相ポリプロピレンコポリマー（ＨＥＣＯ）の総重量に対して、異相ポリプロピレンコポリマー（ＨＥＣＯ１）は８８〜９４重量％の量で存在し、異相ポリプロピレンコポリマー（ＨＥＣＯ２）は６〜１２重量％の量で存在する。
【０１８８】
異相ポリプロピレンコポリマー（ＨＥＣＯ）は、異相ポリプロピレンコポリマー（ＨＥＣＯ１）、異相ポリプロピレンコポリマー（ＨＥＣＯ２）及び異相ポリプロピレンコポリマー（ＨＥＣＯ３）だけを異相プロピレンコポリマーとして含んでもよい。
【０１８９】
異相ポリプロピレンコポリマー（ＨＥＣＯ）は、異相ポリプロピレンコポリマー（ＨＥＣＯ１）、異相ポリプロピレンコポリマー（ＨＥＣＯ２）及び異相ポリプロピレンコポリマー（ＨＥＣＯ３）以外のいずれの他の異相ポリプロピレンコポリマーも含まなくてもよい。
【０１９０】
異相ポリプロピレンコポリマー（ＨＥＣＯ）は、異相ポリプロピレンコポリマー（ＨＥＣＯ１）、異相ポリプロピレンコポリマー（ＨＥＣＯ２）及び異相ポリプロピレンコポリマー（ＨＥＣＯ３）からなってもよいが、しかしながら、これは、以降で詳細に説明されるとおり、添加剤（ＡＤ）の存在を排除しない。
【０１９１】
異相ポリプロピレンコポリマー（ＨＥＣＯ）が、第１異相ポリプロピレンコポリマー（ＨＥＣＯ１）、第２異相ポリプロピレンコポリマー（ＨＥＣＯ２）及び第３異相ポリプロピレンコポリマー（ＨＥＣＯ３）だけを異相プロピレンコポリマー化合物として含む場合、異相プロピレンコポリマー（ＨＥＣＯ）は、異相ポリプロピレンコポリマー（ＨＥＣＯ１）、異相ポリプロピレンコポリマー（ＨＥＣＯ２）及び異相ポリプロピレンコポリマー（ＨＥＣＯ３）の総重量部に対して、３０重量部以下の量、好ましくは２０重量部以下の量、より好ましくは１７重量部以下の量、例えば５〜３０重量部の範囲の量、好ましくは７〜２５重量部の範囲の量、より好ましくは１０〜１７重量部の範囲の量の異相プロピレンコポリマー（ＨＥＣＯ２）を含むことが認識される。
【０１９２】
異相ポリプロピレンコポリマー（ＨＥＣＯ）が、異相ポリプロピレンコポリマー（ＨＥＣＯ１）、異相ポリプロピレンコポリマー（ＨＥＣＯ２）及び異相ポリプロピレンコポリマー（ＨＥＣＯ３）だけを異相プロピレンコポリマー化合物として含む場合、異相プロピレンコポリマー（ＨＥＣＯ）は、異相プロピレンコポリマー（ＨＥＣＯ）の重量に対して、３０重量％以下の量、好ましくは２５重量％以下の量、より好ましくは２３重量％以下の量、例えば５〜３０重量％の範囲の量、好ましくは１０〜２５重量％の範囲の量、より好ましくは１５〜２３重量％の範囲の量の異相プロピレンコポリマー（ＨＥＣＯ１）を含むことが認識される。
【０１９３】
異相ポリプロピレンコポリマー（ＨＥＣＯ）が、異相ポリプロピレンコポリマー（ＨＥＣＯ１）、異相ポリプロピレンコポリマー（ＨＥＣＯ２）及び異相ポリプロピレンコポリマー（ＨＥＣＯ３）だけを異相プロピレンコポリマー化合物として含む場合、異相プロピレンコポリマー（ＨＥＣＯ）は、異相プロピレンコポリマー（ＨＥＣＯ）の重量に対して、３０重量％以下の量、好ましくは２０重量％以下の量、より好ましくは１７重量％以下の量、例えば５〜３０重量％の範囲の量、好ましくは７〜２０重量％の範囲の量、より好ましくは１０〜１７重量％の範囲の量の異相プロピレンコポリマー（ＨＥＣＯ２）を含むことが認識される。
【０１９４】
異相ポリプロピレンコポリマー（ＨＥＣＯ）が、異相ポリプロピレンコポリマー（ＨＥＣＯ１）、異相ポリプロピレンコポリマー（ＨＥＣＯ２）及び異相ポリプロピレンコポリマー（ＨＥＣＯ３）だけを異相プロピレンコポリマー化合物として含む場合、異相プロピレンコポリマー（ＨＥＣＯ）は、異相プロピレンコポリマー（ＨＥＣＯ）の重量に対して、少なくとも４０重量％の量、好ましくは少なくとも５５重量％の量、より好ましくは少なくとも６０重量％の量、例えば４０〜９０重量％の範囲の量、好ましくは５５〜８３重量％の範囲の量、より好ましくは６０〜７５重量％の範囲の量の異相プロピレンコポリマー（ＨＥＣＯ３）を含むことが認識される。
【０１９５】
一実施形態では、異相ポリプロピレンコポリマー（ＨＥＣＯ）は、第１異相ポリプロピレンコポリマー（ＨＥＣＯ１）、第２異相ポリプロピレンコポリマー（ＨＥＣＯ２）及び第３異相ポリプロピレンコポリマー（ＨＥＣＯ３）を含み、異相ポリプロピレンコポリマー（ＨＥＣＯ）の総重量に対して、異相ポリプロピレンコポリマー（ＨＥＣＯ１）は５〜３０重量％の量で存在し、異相ポリプロピレンコポリマー（ＨＥＣＯ２）は５〜３０重量％の量で存在し、第３異相ポリプロピレンコポリマー（ＨＥＣＯ３）は４０〜９０重量％の量で存在する。
【０１９６】
一実施形態では、異相ポリプロピレンコポリマー（ＨＥＣＯ）は、第１異相ポリプロピレンコポリマー（ＨＥＣＯ１）、第２異相ポリプロピレンコポリマー（ＨＥＣＯ２）及び第３異相ポリプロピレンコポリマー（ＨＥＣＯ３）を含み、異相ポリプロピレンコポリマー（ＨＥＣＯ）の総重量に対して、第１異相ポリプロピレンコポリマー（ＨＥＣＯ１）は１０〜２５重量％の量で存在し、第２異相ポリプロピレンコポリマー（ＨＥＣＯ２）は７〜２０重量％の量で存在し、第３異相ポリプロピレンコポリマー（ＨＥＣＯ３）は５５〜８３重量％の量で存在する。
【０１９７】
一実施形態では、異相ポリプロピレンコポリマー（ＨＥＣＯ）は、第１異相ポリプロピレンコポリマー（ＨＥＣＯ１）、第２異相ポリプロピレンコポリマー（ＨＥＣＯ２）及び第３異相ポリプロピレンコポリマー（ＨＥＣＯ３）を含み、異相ポリプロピレンコポリマー（ＨＥＣＯ）の総重量に対して、第１異相ポリプロピレンコポリマー（ＨＥＣＯ１）は１５〜２３重量％の量で存在し、第２異相ポリプロピレンコポリマー（ＨＥＣＯ２）は１０〜１７重量％の量で存在し、第３異相ポリプロピレンコポリマー（ＨＥＣＯ３）は６０〜７５重量％の量で存在する。
【０１９８】
上に示したように、異相プロピレンコポリマー（ＨＥＣＯ２）は、
（ａ）ポリプロピレンマトリクス（Ｍ２）と、
（ｂ）
−  プロピレン、並びに
−  エチレン及び／又はＣ４〜Ｃ２０  α−オレフィン、好ましくはエチレン及び／又はＣ４〜Ｃ１０  α−オレフィン、より好ましくはエチレンのみ
から誘導される単位を含むエラストマーコポリマー（Ｅ２）と
を含み、好ましくはこれらからなることが認識される。
【０１９９】
ポリプロピレンマトリクス（Ｍ２）は、ランダムプロピレンコポリマー（ＲＰＰ２）又はプロピレンホモポリマー（ＨＰＰ２）であってよく、後者がとりわけ好ましい。
【０２００】
一実施形態では、ポリプロピレンマトリクス（Ｍ２）はプロピレンホモポリマー（ＨＰＰ２）である。
【０２０１】
ポリプロピレンマトリクス（Ｍ２）がプロピレンホモポリマー（ＨＰＰ２）である場合、ポリプロピレンマトリクス（Ｍ２）のコモノマー含有量は、ポリプロピレンマトリクス（Ｍ２）の重量に対して、１．０重量％以下、好ましくは０．８重量％以下、より好ましくは０．５重量％以下、さらにより好ましくは０．２重量％以下であってもよい。
【０２０２】
ポリプロピレンマトリクス（Ｍ２）がランダムプロピレンコポリマー（ＲＰＰ２）である場合、ランダムプロピレンコポリマー（ＲＰＰ２）は、プロピレンから誘導できる単位、並びにエチレン及び／又はＣ４〜Ｃ２０  α−オレフィンから誘導できる単位、好ましくはプロピレンから誘導できる単位、並びにエチレン及び／又はＣ４〜Ｃ１０  α−オレフィンから誘導できる単位、より好ましくはプロピレンから誘導できる単位、並びにエチレン及び／又はＣ４、Ｃ６及び／又はＣ８  α−オレフィンから誘導できる単位を含み、好ましくはこれらの単位からなることが認識される。
【０２０３】
ランダムプロピレンコポリマー（ＲＰＰ２）は、プロピレンから誘導できる単位、並びにエチレン、１−ブテン及び／又は１−ヘキセンから誘導できる単位を含み、好ましくはこれらの単位からなることが認識される。より具体的には、ランダムプロピレンコポリマー（ＲＰＰ２）は、−  プロピレンとは別に  −  エチレン、１−ブテン及び／又は１−ヘキセンから誘導できる単位のみを含むことが認識される。
【０２０４】
一実施形態では、ランダムプロピレンコポリマー（ＲＰＰ２）は、プロピレンから誘導できる単位及びエチレンから誘導できる単位からなる。
【０２０５】
異相プロピレンコポリマー（ＨＥＣＯ２）の第２コンポーネントはエラストマーコポリマー（Ｅ２）である。
【０２０６】
エラストマーコポリマー（Ｅ２）は、プロピレンから誘導できる単位、並びにエチレン及び／又はＣ４〜Ｃ２０  α−オレフィンから誘導できる単位、好ましくはプロピレンから誘導できる単位、並びにエチレン及び／又はＣ４〜Ｃ１０  α−オレフィンから誘導できる単位、より好ましくはプロピレンから誘導できる単位、並びにエチレン及び／又はＣ４、Ｃ６及び／又はＣ８  α−オレフィンから誘導できる単位を含んでもよい。エラストマーコポリマー（Ｅ２）は、さらに、共役ジエン、例えばブタジエン、又は非共役ジエンから誘導される単位を含んでもよい。好適な非共役ジエンとしては、使用される場合、１，４−ヘキサジエン、１，５−ヘキサジエン、１，６−オクタジエン、５−メチル−１，４−ヘキサジエン、３，７−ジメチル−１，６−オクタジエン、３，７−ジメチル−１，７−オクタジエン、並びにジヒドロミルセン及びジヒドロオシメンの異性体混合物等の直鎖及び分枝鎖状非環状ジエン、並びに１，４−シクロヘキサジエン、１，５−シクロオクタジエン、１，５−シクロドデカジエン、４−ビニルシクロヘキセン、１−アリル−４−イソプロピリデンシクロヘキサン、３−アリルシクロペンテン、４−シクロヘキセン及び１−イソプロペニル−４−（４−ブテニル）シクロヘキサン等の単環脂環式ジエンが挙げられる。
【０２０７】
しかしながら、エラストマーコポリマー（Ｅ２）が、プロピレンから誘導できる単位、並びにエチレン及び／又はＣ４〜Ｃ２０  α−オレフィンから誘導できる単位、好ましくはプロピレンから誘導できる単位、並びにエチレン及び／又はＣ４〜Ｃ１０  α−オレフィンから誘導できる単位、より好ましくはプロピレンから誘導できる単位、並びにエチレン及び／又はＣ４、Ｃ６及び／又はＣ８  α−オレフィンから誘導できる単位からなることが好ましい。
【０２０８】
一実施形態では、エラストマーコポリマー（Ｅ２）は、プロピレン及びエチレンから誘導できる単位からなる。
【０２０９】
異相プロピレンコポリマー（ＨＥＣＯ２）は、少なくとも１種のα核形成剤を含んでもよい。さらには、異相プロピレンコポリマー（ＨＥＣＯ２）は、β核形成剤を含まないことが好ましい。
【０２１０】
明らかに、異相プロピレンコポリマー（ＨＥＣＯ）と併せて上で提供された好適な及び好ましいα核形成剤に関する開示は、異相プロピレンコポリマー（ＨＥＣＯ２）に含まれてもよいα核形成剤にも当てはまり、この一節が明示的に参照される。
【０２１１】
異相プロピレンコポリマー（ＨＥＣＯ２）、並びにその個々のコンポーネント（マトリクス相及びエラストマー相）は、異なるポリマー種類をブレンドすることにより製造することができる。
【０２１２】
しかしながら、異相プロピレンコポリマー（ＨＥＣＯ２）は、逐次重合プロセスで、すなわち当該技術分野で公知の多段階プロセスで製造され、この際、ポリプロピレンマトリクス（Ｍ２）が、少なくとも１つのスラリー反応器中で、及び任意に少なくとも１つの気相反応器中で製造され、その後、エラストマーコポリマー（Ｅ２）が、少なくとも１つの気相反応器、好ましくは２つの気相反応器中で製造されることが認識される。より正確に言えば、異相プロピレンコポリマー（ＨＥＣＯ２）は、少なくとも１つの反応器を含む少なくとも１つの反応器系の中でポリプロピレンマトリクス（Ｍ２）を製造し、このポリプロピレンマトリクス（Ｍ２）を、少なくとも１つの反応器を含む後続の反応器系に移すことにより得られ、エラストマープロピレンコポリマー（Ｅ２）は、ポリプロピレンマトリクス（Ｍ２）の存在下で製造される。
【０２１３】
一実施形態では、異相プロピレンコポリマー（ＨＥＣＯ２）は、逐次重合プロセスで製造され、この際、ポリプロピレンマトリクス（Ｍ２）は、スラリー反応器（ＳＬ）及び第１気相反応器（ＧＰＲ１）を含む第１反応器系で製造される。その後、ポリプロピレンマトリクス（Ｍ２）は、第２気相反応器（ＧＰＲ２）及び第３気相反応器（ＧＰＲ３）を含む第２反応器系に移され、エラストマーコポリマー（Ｅ２）は、ポリプロピレンマトリクス（Ｍ２）の存在下で製造される。
【０２１４】
好ましい多段階プロセスは、Ｂｏｒｅａｌｉｓ  Ａ／Ｓ（ボレアリス）、デンマークによって開発されたもの（ＢＯＲＳＴＡＲ（登録商標）技術として公知）等の「ループ−気相」プロセスであり、例えば欧州特許出願公開第０８８７３７９号明細書、国際公開第９２／１２１８２号パンフレット、国際公開第２００４／０００８９９号パンフレット、国際公開第２００４／１１１０９５号パンフレット、国際公開第９９／２４４７８号パンフレット、国際公開第９９／２４４７９号パンフレット又は国際公開第００／６８３１５号パンフレット等の特許文献に記載されている。さらなる好適なスラリー−気相プロセスは、Ｂａｓｅｌｌ（ベーセル）のＳｐｈｅｒｉｐｏｌ（登録商標）プロセスである。
【０２１５】
異相プロピレンコポリマー（ＨＥＣＯ２）は、触媒系の存在下で調製される。好適な触媒系は、当業者に公知であり、必要に応じて選択されるが、しかしながら、Ｚｉｅｇｌｅｒ−Ｎａｔｔａ触媒系が適用されることが認識される。好適なＺｉｅｇｌｅｒ−Ｎａｔｔａ触媒系は、例えば国際公開第２０１４／０２３６０３号パンフレット、欧州特許出願公開第５９１２２４号明細書、国際公開第２０１２／００７４３０号パンフレット、欧州特許出願公開第２６１０２７１号明細書、欧州特許出願公開第２６１０２７号明細書及び欧州特許出願公開第２６１０２７２号明細書に記載されている。
【０２１６】
異相プロピレンコポリマー（ＨＥＣＯ２）は、ポリプロピレンマトリクス（Ｍ２）、及びこのポリプロピレンマトリクス（Ｍ２）に分散したエラストマーコポリマー（Ｅ２）を含む。
【０２１７】
異相プロピレンコポリマー（ＨＥＣＯ２）は、異相プロピレンコポリマー（ＨＥＣＯ２）の重量に対して、５５〜８０重量％の範囲の量、好ましくは６０〜８０重量％の範囲の量のポリプロピレンマトリクス（Ｍ２）を含むことが認識される。
【０２１８】
さらには、異相プロピレンコポリマー（ＨＥＣＯ２）は、異相プロピレンコポリマー（ＨＥＣＯ２）の重量に対して、２０〜４５重量％の範囲の量、好ましくは２０〜４０重量％の範囲の量のエラストマーコポリマー（Ｅ２）を含むことが認識される。
【０２１９】
上に示したように、ポリプロピレンマトリクス（Ｍ２）のメルトフローレートは、ポリプロピレン組成物（Ｃ）の特性を決定する重要な要因である。ポリプロピレンマトリクス（Ｍ２）は、１００ｇ／１０分以下、好ましくは８０ｇ／１０分以下、より好ましくは７０ｇ／１０分以下、さらにより好ましくは６０ｇ／１０分以下、例えば５．０〜１００ｇ／１０分の範囲、好ましくは１０〜８０ｇ／１０分の範囲、より好ましくは２０〜７０ｇ／１０分の範囲、さらにより好ましくは４５〜６５ｇ／１０分の範囲の、ＩＳＯ  １１３３に従って測定されるメルトフローレートＭＦＲ２（２３０℃、２．１６ｋｇ）を有することが認識される。
【０２２０】
一実施形態では、ポリプロピレンマトリクス（Ｍ２）はプロピレンホモポリマー（ＨＰＰ２）である。
【０２２１】
一実施形態では、ポリプロピレンマトリクス（Ｍ２）は、２０〜７０ｇ／１０分の範囲の、ＩＳＯ  １１３３に従って測定されるメルトフローレートＭＦＲ２（２３０℃、２．１６ｋｇ）を有する。
【０２２２】
好ましい実施形態では、ポリプロピレンマトリクス（Ｍ２）は、２０〜７０ｇ／１０分の範囲の、ＩＳＯ  １１３３に従って測定されるメルトフローレートＭＦＲ２（２３０℃、２．１６ｋｇ）を有するプロピレンホモポリマー（ＨＰＰ２）である。
【０２２３】
さらには、エラストマーコポリマー（Ｅ２）の特性も、ポリプロピレン組成物（Ｃ）の特性を決定する重要な要因である。
【０２２４】
異相ポリプロピレン（ＨＥＣＯ２）は、異相ポリプロピレン（ＨＥＣＯ２）の総重量に対して、５０重量％以下、好ましくは４０重量％以下、より好ましくは３０重量％以下、例えば５〜５０重量％の範囲、好ましくは１０〜４０重量％の範囲、より好ましくは２０〜３０重量％の範囲の、冷キシレン可溶（ＸＣＳ）部の含有量を有してもよい。
【０２２５】
異相ポリプロピレン（ＨＥＣＯ２）は、少なくとも３．５ｄｌ／ｇ、好ましくは少なくとも３．７ｄｌ／ｇ、より好ましくは少なくとも３．９ｄｌ／ｇ、例えば３．５〜８．０ｄｌ／ｇの範囲、好ましくは３．７〜７．５ｄｌ／ｇの範囲、より好ましくは３．９〜７．０ｄｌ／ｇの範囲の、冷キシレン可溶（ＸＣＳ）部の固有粘度（ＩＶ）を有してもよい。
【０２２６】
異相ポリプロピレン（ＨＥＣＯ２）は、４５ｍｏｌ％以下、好ましくは３５ｍｏｌ％以下、より好ましくは３２ｍｏｌ％以下、例えば５〜４５ｍｏｌ％の範囲、好ましくは１０〜３５ｍｏｌ％の範囲、より好ましくは１５〜３２ｍｏｌ％の範囲の、冷キシレン可溶（ＸＣＳ）部のコモノマー含有量を有してもよい。
【０２２７】
一実施形態では、異相ポリプロピレン（ＨＥＣＯ２）は、異相ポリプロピレン（ＨＥＣＯ２）の総重量に対して５〜５０重量％の範囲の冷キシレン可溶（ＸＣＳ）部の含有量、３．５〜８．０ｄｌ／ｇの範囲の固有粘度、及び５〜４５ｍｏｌ％の範囲のコモノマー含有量を有する。
【０２２８】
一実施形態では、異相ポリプロピレン（ＨＥＣＯ２）は、異相ポリプロピレン（ＨＥＣＯ２）の総重量に対して１０〜４０重量％の範囲の冷キシレン可溶（ＸＣＳ）部の含有量、３．７〜７．５ｄｌ／ｇの範囲の固有粘度、及び１０〜３５ｍｏｌ％の範囲のコモノマー含有量を有する。
【０２２９】
一実施形態では、異相ポリプロピレン（ＨＥＣＯ２）は、異相ポリプロピレン（ＨＥＣＯ２）の総重量に対して２０〜３０重量％の範囲の冷キシレン可溶（ＸＣＳ）部の含有量、３．９〜７．０ｄｌ／ｇの範囲の固有粘度、及び１５〜３２ｍｏｌ％の範囲のコモノマー含有量を有する。
【０２３０】
好ましい実施形態では、ポリプロピレンマトリクス（Ｍ２）は、２０〜７０ｇ／１０分の範囲の、ＩＳＯ  １１３３に従って測定されるメルトフローレートＭＦＲ２（２３０℃、２．１６ｋｇ）を有するプロピレンホモポリマー（ＨＰＰ２）であり、エラストマーコポリマー（Ｅ２）は、３．７〜７．５ｄｌ／ｇの範囲の固有粘度及び１０〜３５ｍｏｌ％の範囲のコモノマー含有量を有するプロピレンエチレンコポリマーである。
【０２３１】
異相ポリプロピレンコポリマー（ＨＥＣＯ２）は、３０ｇ／１０分以下、好ましくは２０ｇ／１０分以下、より好ましくは１０ｇ／１０分以下、例えば１〜３０ｇ／１０分の範囲、好ましくは３〜２０ｇ／１０分の範囲、より好ましくは５〜１０ｇ／１０分の範囲の、ＩＳＯ  １１３３に従って測定されるメルトフローレートＭＦＲ２（２３０℃、２．１６ｋｇ）を有してもよい。
【０２３２】
異相ポリプロピレンコポリマー（ＨＥＣＯ２）は、４０ｍｏｌ％以下、好ましくは３０ｍｏｌ％以下、さらにより好ましくは２０ｍｏｌ％以下、例えば１〜４０ｍｏｌ％の範囲、好ましくは５〜３０ｍｏｌ％の範囲、より好ましくは１０〜２０ｍｏｌ％の範囲の全コモノマー含有量を有してもよい。
【０２３３】
一実施形態では、異相ポリプロピレン（ＨＥＣＯ２）は、１〜３０ｇ／１０分の範囲のＩＳＯ  １１３３に従って測定されるメルトフローレートＭＦＲ２（２３０℃、２．１６ｋｇ）、１〜４０ｍｏｌ％の範囲の全コモノマー含有量、異相ポリプロピレン（ＨＥＣＯ２）の重量に対して５〜５０重量％の範囲の冷キシレン可溶（ＸＣＳ）部の含有量、３．５〜８．０ｄｌ／ｇの範囲の冷キシレン可溶（ＸＣＳ）部の固有粘度（ＩＶ）、及び５〜４５ｍｏｌ％の範囲の冷キシレン可溶（ＸＣＳ）部のコモノマー含有量を有する。
【０２３４】
一実施形態では、異相ポリプロピレン（ＨＥＣＯ２）は、３〜２０ｇ／１０分の範囲のＩＳＯ  １１３３に従って測定されるメルトフローレートＭＦＲ２（２３０℃、２．１６ｋｇ）、５〜３０ｍｏｌ％の範囲の全コモノマー含有量、異相ポリプロピレン（ＨＥＣＯ２）の重量に対して１０〜４０重量％の範囲の冷キシレン可溶（ＸＣＳ）部の含有量、３．７〜７．５ｄｌ／ｇの範囲の冷キシレン可溶（ＸＣＳ）部の固有粘度（ＩＶ）、及び１０〜３５ｍｏｌ％の範囲の冷キシレン可溶（ＸＣＳ）部のコモノマー含有量を有する。
【０２３５】
一実施形態では、異相ポリプロピレン（ＨＥＣＯ２）は、１０〜２０ｇ／１０分の範囲のＩＳＯ  １１３３に従って測定されるメルトフローレートＭＦＲ２（２３０℃、２．１６ｋｇ）、５〜１０ｍｏｌ％の範囲の全コモノマー含有量、異相ポリプロピレン（ＨＥＣＯ２）の重量に対して２０〜３０重量％の範囲の冷キシレン可溶（ＸＣＳ）部の含有量、３．９〜７．０ｄｌ／ｇの範囲の冷キシレン可溶（ＸＣＳ）部の固有粘度（ＩＶ）、及び１５〜３２ｍｏｌ％の範囲の冷キシレン可溶（ＸＣＳ）部のコモノマー含有量を有する。
【０２３６】
異相プロピレンコポリマー（ＨＥＣＯ３）
異相ポリプロピレンコポリマー（ＨＥＣＯ）は、異相ポリプロピレンコポリマー（ＨＥＣＯ１）、異相ポリプロピレンコポリマー（ＨＥＣＯ２）及び第３異相ポリプロピレンコポリマー（ＨＥＣＯ３）を含んでもよい。
【０２３７】
異相ポリプロピレンコポリマー（ＨＥＣＯ）は、異相ポリプロピレンコポリマー（ＨＥＣＯ１）、異相ポリプロピレンコポリマー（ＨＥＣＯ２）及び異相ポリプロピレンコポリマー（ＨＥＣＯ３）だけを異相プロピレンコポリマーとして含んでもよい。
【０２３８】
異相ポリプロピレンコポリマー（ＨＥＣＯ）は、異相ポリプロピレンコポリマー（ＨＥＣＯ１）、異相ポリプロピレンコポリマー（ＨＥＣＯ２）及び異相ポリプロピレンコポリマー（ＨＥＣＯ３）以外のいずれの他の異相ポリプロピレンコポリマーも含まなくてもよい。
【０２３９】
異相ポリプロピレンコポリマー（ＨＥＣＯ）は、異相ポリプロピレンコポリマー（ＨＥＣＯ１）、異相ポリプロピレンコポリマー（ＨＥＣＯ２）及び異相ポリプロピレンコポリマー（ＨＥＣＯ３）からなってもよいが、しかしながら、これは、以降で詳細に説明されるとおり、添加剤（ＡＤ）の存在を排除しない。
【０２４０】
異相ポリプロピレンコポリマー（ＨＥＣＯ）が、第１異相ポリプロピレンコポリマー（ＨＥＣＯ１）、第２異相ポリプロピレンコポリマー（ＨＥＣＯ２）及び第３異相ポリプロピレンコポリマー（ＨＥＣＯ３）だけを異相プロピレンコポリマー化合物として含む場合、異相プロピレンコポリマー（ＨＥＣＯ）は、異相ポリプロピレンコポリマー（ＨＥＣＯ１）、異相ポリプロピレンコポリマー（ＨＥＣＯ２）及び異相ポリプロピレンコポリマー（ＨＥＣＯ３）の総重量部に対して、少なくとも４０重量部の量、好ましくは少なくとも５５重量部の量、より好ましくは少なくとも６０重量部の量、例えば４０〜９０重量部の範囲の量、好ましくは５５〜８３重量部の範囲の量、より好ましくは６０〜７５重量部の範囲の量の異相プロピレンコポリマー（ＨＥＣＯ３）を含むことが認識される。
【０２４１】
異相ポリプロピレンコポリマー（ＨＥＣＯ）が、異相ポリプロピレンコポリマー（ＨＥＣＯ１）、異相ポリプロピレンコポリマー（ＨＥＣＯ２）及び異相ポリプロピレンコポリマー（ＨＥＣＯ３）だけを異相プロピレンコポリマー化合物として含む場合、異相プロピレンコポリマー（ＨＥＣＯ）は、異相プロピレンコポリマー（ＨＥＣＯ）の重量に対して、３０重量％以下の量、好ましくは２５重量％以下の量、より好ましくは２３重量％以下の量、例えば５〜３０重量％の範囲の量、好ましくは１０〜２５重量％の範囲の量、より好ましくは１５〜２３重量％の範囲の量の異相プロピレンコポリマー（ＨＥＣＯ１）を含むことが認識される。
【０２４２】
異相ポリプロピレンコポリマー（ＨＥＣＯ）が、異相ポリプロピレンコポリマー（ＨＥＣＯ１）、異相ポリプロピレンコポリマー（ＨＥＣＯ２）及び異相ポリプロピレンコポリマー（ＨＥＣＯ３）だけを異相プロピレンコポリマー化合物として含む場合、異相プロピレンコポリマー（ＨＥＣＯ）は、異相プロピレンコポリマー（ＨＥＣＯ）の重量に対して、３０重量％以下の量、好ましくは２０重量％以下の量、より好ましくは１７重量％以下の量、例えば５〜３０重量％の範囲の量、好ましくは７〜２０重量％の範囲の量、より好ましくは１０〜１７重量％の範囲の量の異相プロピレンコポリマー（ＨＥＣＯ２）を含むことが認識される。
【０２４３】
異相ポリプロピレンコポリマー（ＨＥＣＯ）が、異相ポリプロピレンコポリマー（ＨＥＣＯ１）、異相ポリプロピレンコポリマー（ＨＥＣＯ２）及び異相ポリプロピレンコポリマー（ＨＥＣＯ３）だけを異相プロピレンコポリマー化合物として含む場合、異相プロピレンコポリマー（ＨＥＣＯ）は、異相プロピレンコポリマー（ＨＥＣＯ）の重量に対して、少なくとも４０重量％の量、好ましくは少なくとも５５重量％の量、より好ましくは少なくとも６０重量％の量、例えば４０〜９０重量％の範囲の量、好ましくは５５〜８３重量％の範囲の量、より好ましくは６０〜７５重量％の範囲の量の異相プロピレンコポリマー（ＨＥＣＯ３）を含むことが認識される。
【０２４４】
一実施形態では、異相ポリプロピレンコポリマー（ＨＥＣＯ）は、第１異相ポリプロピレンコポリマー（ＨＥＣＯ１）、第２異相ポリプロピレンコポリマー（ＨＥＣＯ２）及び第３異相ポリプロピレンコポリマー（ＨＥＣＯ３）を含み、異相ポリプロピレンコポリマー（ＨＥＣＯ）の総重量に対して、異相ポリプロピレンコポリマー（ＨＥＣＯ１）は５〜３０重量％の量で存在し、異相ポリプロピレンコポリマー（ＨＥＣＯ２）は５〜３０重量％の量で存在し、第３異相ポリプロピレンコポリマー（ＨＥＣＯ３）は４０〜９０重量％の量で存在する。
【０２４５】
一実施形態では、異相ポリプロピレンコポリマー（ＨＥＣＯ）は、第１異相ポリプロピレンコポリマー（ＨＥＣＯ１）、第２異相ポリプロピレンコポリマー（ＨＥＣＯ２）及び第３異相ポリプロピレンコポリマー（ＨＥＣＯ３）を含み、異相ポリプロピレンコポリマー（ＨＥＣＯ）の総重量に対して、第１異相ポリプロピレンコポリマー（ＨＥＣＯ１）は１０〜２５重量％の量で存在し、第２異相ポリプロピレンコポリマー（ＨＥＣＯ２）は７〜２０重量％の量で存在し、第３異相ポリプロピレンコポリマー（ＨＥＣＯ３）は５５〜８３重量％の量で存在する。
【０２４６】
一実施形態では、異相ポリプロピレンコポリマー（ＨＥＣＯ）は、第１異相ポリプロピレンコポリマー（ＨＥＣＯ１）、第２異相ポリプロピレンコポリマー（ＨＥＣＯ２）及び第３異相ポリプロピレンコポリマー（ＨＥＣＯ３）を含み、異相ポリプロピレンコポリマー（ＨＥＣＯ）の総重量に対して、第１異相ポリプロピレンコポリマー（ＨＥＣＯ１）は１５〜２３重量％の量で存在し、第２異相ポリプロピレンコポリマー（ＨＥＣＯ２）は１０〜１７重量％の量で存在し、第３異相ポリプロピレンコポリマー（ＨＥＣＯ３）は６０〜７５重量％の量で存在する。
【０２４７】
上に示したように、異相プロピレンコポリマー（ＨＥＣＯ３）は、
（ａ）ポリプロピレンマトリクス（Ｍ３）と、
（ｂ）
−  プロピレン、並びに
−  エチレン及び／又はＣ４〜Ｃ２０  α−オレフィン、好ましくはエチレン及び／又はＣ４〜Ｃ１０  α−オレフィン、より好ましくはエチレンのみ
から誘導できる単位を含むエラストマーコポリマー（Ｅ３）と
を含み、好ましくはこれらからなることが認識される。
【０２４８】
ポリプロピレンマトリクス（Ｍ３）はランダムプロピレンコポリマー（ＲＰＰ３）又はプロピレンホモポリマー（ＨＰＰ３）であってよく、後者がとりわけ好ましい。
【０２４９】
一実施形態では、ポリプロピレンマトリクス（Ｍ３）はプロピレンホモポリマー（ＨＰＰ３）である。
【０２５０】
ポリプロピレンマトリクス（Ｍ３）がプロピレンホモポリマー（ＨＰＰ３）である場合、ポリプロピレンマトリクス（Ｍ３）のコモノマー含有量は、ポリプロピレンマトリクス（Ｍ３）の重量に対して、１．０重量％以下、好ましくは０．８重量％以下、より好ましくは０．５重量％以下、さらにより好ましくは０．２重量％以下であってもよい。
【０２５１】
ポリプロピレンマトリクス（Ｍ３）がランダムプロピレンコポリマー（ＲＰＰ３）である場合、ランダムプロピレンコポリマー（ＲＰＰ３）は、プロピレンから誘導できる単位、並びにエチレン及び／又はＣ４〜Ｃ２０  α−オレフィンから誘導できる単位、好ましくはプロピレンから誘導できる単位、並びにエチレン及び／又はＣ４〜Ｃ１０  α−オレフィンから誘導できる単位、より好ましくはプロピレンから誘導できる単位、並びにエチレン及び／又はＣ４、Ｃ６及び／又はＣ８  α−オレフィンから誘導できる単位を含み、好ましくはこれらの単位これらからなることが認識される。
【０２５２】
ランダムプロピレンコポリマー（ＲＰＰ３）は、プロピレンから誘導できる単位、並びにエチレン、１−ブテン及び／又は１−ヘキセンから誘導できる単位を含み、好ましくはこれらの単位からなることが認識される。より具体的には、ランダムプロピレンコポリマー（ＲＰＰ３）は、  −  プロピレンとは別に  −  エチレン、１−ブテン及び／又は１−ヘキセンから誘導できる単位のみを含むことが認識される。
【０２５３】
一実施形態では、ランダムプロピレンコポリマー（ＲＰＰ３）は、プロピレンから誘導できる単位及びエチレンから誘導できる単位からなる。
【０２５４】
異相プロピレンコポリマー（ＨＥＣＯ３）の第２コンポーネントは、エラストマーコポリマー（Ｅ３）である。
【０２５５】
エラストマーコポリマー（Ｅ３）は、プロピレンから誘導できる単位、並びにエチレン及び／又はＣ４〜Ｃ２０  α−オレフィンから誘導できる単位、好ましくはプロピレンから誘導できる単位、並びにエチレン及び／又はＣ４〜Ｃ１０  α−オレフィンから誘導できる単位、より好ましくはプロピレンから誘導できる単位、並びにエチレン及び／又はＣ４、Ｃ６及び／又はＣ８  α−オレフィンから誘導できる単位を含んでもよい。
【０２５６】
エラストマーコポリマー（Ｅ３）は、さらに、共役ジエン、例えばブタジエン、又は非共役ジエンから誘導できる単位を含んでもよい。好適な非共役ジエンとしては、使用される場合、１，４−ヘキサジエン、１，５−ヘキサジエン、１，６−オクタジエン、５−メチル−１，４−ヘキサジエン、３，７−ジメチル−１，６−オクタジエン、３，７−ジメチル−１，７−オクタジエン、並びにジヒドロミルセン及びジヒドロオシメンの異性体混合物等の直鎖及び分枝鎖状非環状ジエン、並びに１，４−シクロヘキサジエン、１，５−シクロオクタジエン、１，５−シクロドデカジエン、４−ビニルシクロヘキセン、１−アリル−４−イソプロピリデンシクロヘキサン、３−アリルシクロペンテン、４−シクロヘキセン及び１−イソプロペニル−４−（４−ブテニル）シクロヘキサン等の単環脂環式ジエンが挙げられる。
【０２５７】
しかしながら、エラストマーコポリマー（Ｅ３）は、プロピレンから誘導できる単位、並びにエチレン及び／又はＣ４〜Ｃ２０  α−オレフィンから誘導できる単位、好ましくはプロピレンから誘導できる単位、並びにエチレン及び／又はＣ４〜Ｃ１０  α−オレフィンから誘導できる単位、より好ましくはプロピレンから誘導できる単位、並びにエチレン及び／又はＣ４、Ｃ６及び／又はＣ８  α−オレフィンから誘導できる単位からなることが好ましい。
【０２５８】
一実施形態では、エラストマーコポリマー（Ｅ３）は、プロピレン及びエチレンから誘導できる単位からなる。
【０２５９】
異相プロピレンコポリマー（ＨＥＣＯ３）は、少なくとも１種のα核形成剤を含んでもよい。さらには、異相プロピレンコポリマー（ＨＥＣＯ３）は、β核形成剤を含まないことが好ましい。
【０２６０】
明らかに、異相プロピレンコポリマー（ＨＥＣＯ）と併せて上で提供された好適な及び好ましいα核形成剤に関する開示は、異相プロピレンコポリマー（ＨＥＣＯ３）に含まれてもよいα核形成剤にも当てはまり、この一節が明示的に参照される。
【０２６１】
異相プロピレンコポリマー（ＨＥＣＯ３）、並びにその個々のコンポーネント（マトリクス相及びエラストマー相）は、異なるポリマー種類をブレンドすることにより製造することができる。
【０２６２】
しかしながら、異相プロピレンコポリマー（ＨＥＣＯ３）は、逐次重合プロセスで、すなわち当該技術分野で公知の多段階プロセスで製造され、この際、ポリプロピレンマトリクス（Ｍ３）が、少なくとも１つのスラリー反応器中で、及び任意に少なくとも１つの気相反応器中で製造され、その後、エラストマーコポリマー（Ｅ３）が、少なくとも１つの気相反応器、好ましくは２つの気相反応器中で製造されることが認識される。より正確に言えば、異相プロピレンコポリマー（ＨＥＣＯ３）は、少なくとも１つの反応器を含む少なくとも１つの反応器系の中でポリプロピレンマトリクス（Ｍ３）を製造し、このポリプロピレンマトリクス（Ｍ３）を、同様に少なくとも１つの反応器を含む後続の反応器系に移すことにより得られ、エラストマープロピレンコポリマー（Ｅ３）は、ポリプロピレンマトリクス（Ｍ３）の存在下で製造される。
【０２６３】
一実施形態では、異相プロピレンコポリマー（ＨＥＣＯ３）は、逐次重合プロセスで製造され、この際、ポリプロピレンマトリクス（Ｍ３）は、スラリー反応器（ＳＬ）及び第１気相反応器（ＧＰＲ１）を含む第１反応器系で製造される。その後、ポリプロピレンマトリクス（Ｍ３）は、第２気相反応器（ＧＰＲ２）及び第３気相反応器（ＧＰＲ３）を含む第２反応器系に移され、エラストマーコポリマー（Ｅ３）は、ポリプロピレンマトリクス（Ｍ３）の存在下で製造される。
【０２６４】
好ましい多段階プロセスは、Ｂｏｒｅａｌｉｓ  Ａ／Ｓ（ボレアリス）、デンマークによって開発されたもの（ＢＯＲＳＴＡＲ（登録商標）技術として公知）等の「ループ−気相」プロセスであり、例えば欧州特許出願公開第０８８７３７９号明細書、国際公開第９２／１２１８２号パンフレット、国際公開第２００４／０００８９９号パンフレット、国際公開第２００４／１１１０９５号パンフレット、国際公開第９９／２４４７８号パンフレット、国際公開第９９／２４４７９号パンフレット又は国際公開第００／６８３１５号パンフレット等の特許文献に記載されている。さらなる好適なスラリー−気相プロセスは、Ｂａｓｅｌｌ（ベーセル）のＳｐｈｅｒｉｐｏｌ（登録商標）プロセスである。
【０２６５】
異相プロピレンコポリマー（ＨＥＣＯ３）は、触媒系の存在下で調製される。好適な触媒系は、当業者に公知であり、必要に応じて選択されるが、しかしながら、Ｚｉｅｇｌｅｒ−Ｎａｔｔａ触媒系が適用されることが認識される。好適なＺｉｅｇｌｅｒ−Ｎａｔｔａ触媒系は、例えば国際公開第２０１４／０２３６０３号パンフレット、欧州特許出願公開第５９１２２４号明細書、国際公開第２０１２／００７４３０号パンフレット、欧州特許出願公開第２６１０２７１号明細書、欧州特許出願公開第２６１０２７号明細書及び欧州特許出願公開第２６１０２７２号明細書に記載されている。
【０２６６】
上に示したように、異相プロピレンコポリマー（ＨＥＣＯ３）は、ポリプロピレンマトリクス（Ｍ３）、及びこのポリプロピレンマトリクス（Ｍ３）に分散したエラストマーコポリマー（Ｅ３）を含む。
【０２６７】
異相プロピレンコポリマー（ＨＥＣＯ３）は、異相プロピレンコポリマー（ＨＥＣＯ３）の重量に対して、５５〜８０重量％の範囲の量、好ましくは６５〜７５重量％の範囲の量ポリプロピレンマトリクス（Ｍ３）を含むことが認識される。
【０２６８】
さらには、異相プロピレンコポリマー（ＨＥＣＯ３）は、異相プロピレンコポリマー（ＨＥＣＯ３）の重量に対して、２０〜４５重量％の範囲の量、好ましくは２５〜３５重量％の範囲の量のエラストマーコポリマー（Ｅ３）を含むことが認識される。
【０２６９】
上に示したように、ポリプロピレンマトリクス（Ｍ３）のメルトフローレートは、ポリプロピレン組成物（Ｃ）の特性を決定する重要な要因である。ポリプロピレンマトリクス（Ｍ３）は、少なくとも７０ｇ／１０分、好ましくは少なくとも８０、より好ましくは少なくとも９０ｇ／１０分、さらにより好ましくは１００ｇ／１０分以下、例えば７０〜１８０ｇ／１０分の範囲、好ましくは８０〜１６０ｇ／１０分の範囲、より好ましくは９０〜１５０ｇ／１０分の範囲、さらにより好ましくは１００〜１２５ｇ／１０分の範囲の、ＩＳＯ  １１３３に従って測定されるメルトフローレートＭＦＲ２（２３０℃、２．１６ｋｇ）を有することが認識される。
【０２７０】
一実施形態では、ポリプロピレンマトリクス（Ｍ３）はプロピレンホモポリマー（ＨＰＰ３）である。
【０２７１】
一実施形態では、ポリプロピレンマトリクス（Ｍ３）は、９０〜１５０ｇ／１０分の範囲のＩＳＯ  １１３３に従って測定されるメルトフローレートＭＦＲ２（２３０℃、２．１６ｋｇ）を有する。
【０２７２】
好ましい実施形態では、ポリプロピレンマトリクス（Ｍ３）は、９０〜１５０ｇ／１０分の範囲のＩＳＯ  １１３３に従って測定されるメルトフローレートＭＦＲ２（２３０℃、２．１６ｋｇ）を有するプロピレンホモポリマー（ＨＰＰ３）である。
【０２７３】
異相ポリプロピレンコポリマー（ＨＥＣＯ３）は、４０ｍｏｌ％以下、好ましくは３０ｍｏｌ％以下、さらにより好ましくは２５ｍｏｌ％以下、例えば５〜４０ｍｏｌ％の範囲、好ましくは１０〜３０ｍｏｌ％の範囲、より好ましくは１５〜２５ｍｏｌ％の範囲の全コモノマー含有量を有してもよい。
【０２７４】
異相ポリプロピレン（ＨＥＣＯ３）は、異相ポリプロピレン（ＨＥＣＯ３）の重量に対して、５５重量％以下、好ましくは４５重量％以下、より好ましくは４０重量％以下、例えば１０〜５５重量％の範囲、好ましくは２０〜４５重量％の範囲、より好ましくは２５〜４０重量％の範囲の、冷キシレン可溶（ＸＣＳ）部の含有量を有してもよい。
【０２７５】
異相ポリプロピレン（ＨＥＣＯ３）は、３．５ｄｌ／ｇ以下、好ましくは３．４ｄｌ／ｇ以下、より好ましくは３．３ｄｌ／ｇ以下、さらにより好ましくは３．２ｄｌ／ｇ以下、例えば２．０〜３．５ｄｌ／ｇの範囲、好ましくは２．５〜３．４ｄｌ／ｇの範囲、より好ましくは２．５〜３．３ｄｌ／ｇの範囲、さらにより好ましくは２．９〜３．２ｄｌ／ｇの範囲の、冷キシレン可溶（ＸＣＳ）部の固有粘度（ＩＶ）を有してもよい。
【０２７６】
異相ポリプロピレン（ＨＥＣＯ３）は、６５ｍｏｌ％以下、好ましくは６０ｍｏｌ％以下、より好ましくは５０ｍｏｌ％以下、例えば３０〜６５ｍｏｌ％の範囲、好ましくは３５〜６０重量％の範囲、より好ましくは４５〜５５ｍｏｌ％の範囲の冷キシレン可溶（ＸＣＳ）部のコモノマー含有量を有してもよい。
【０２７７】
一実施形態では、異相ポリプロピレン（ＨＥＣＯ３）は、６〜５０ｇ／１０分の範囲のＩＳＯ  １１３３に従って測定されるメルトフローレートＭＦＲ２（２３０℃、２．１６ｋｇ）、５〜４０ｍｏｌ％の範囲の全コモノマー含有量、異相ポリプロピレン（ＨＥＣＯ３）の重量に対して１０〜５５重量％の範囲の冷キシレン可溶（ＸＣＳ）部の含有量、２．０〜３．５ｄｌ／ｇの範囲の冷キシレン可溶（ＸＣＳ）部の固有粘度（ＩＶ）、及び３０〜６５ｍｏｌ％の範囲の冷キシレン可溶（ＸＣＳ）部のコモノマー含有量を有する。
【０２７８】
一実施形態では、異相ポリプロピレン（ＨＥＣＯ３）は、１６〜４０ｇ／１０分の範囲のＩＳＯ  １１３３に従って測定されるメルトフローレートＭＦＲ２（２３０℃、２．１６ｋｇ）、１０〜３０ｍｏｌ％の範囲の全コモノマー含有量、異相ポリプロピレン（ＨＥＣＯ３）の重量に対して２５〜４５重量％の範囲の冷キシレン可溶（ＸＣＳ）部の含有量、２．５〜３．４ｄｌ／ｇの範囲の冷キシレン可溶（ＸＣＳ）部の固有粘度（ＩＶ）、及び３５〜６０ｍｏｌ％の範囲の冷キシレン可溶（ＸＣＳ）部のコモノマー含有量を有する。
【０２７９】
一実施形態では、異相ポリプロピレン（ＨＥＣＯ３）は、２１〜３０ｇ／１０分の範囲のＩＳＯ  １１３３に従って測定されるメルトフローレートＭＦＲ２（２３０℃、２．１６ｋｇ）、１５〜２５ｍｏｌ％の範囲の全コモノマー含有量、異相ポリプロピレン（ＨＥＣＯ３）の重量に対して２０〜４５重量％の範囲の冷キシレン可溶（ＸＣＳ）部の含有量、２．９〜３．２ｄｌ／ｇの範囲の冷キシレン可溶（ＸＣＳ）部の固有粘度（ＩＶ）、及び３５〜６０ｍｏｌ％の範囲の冷キシレン可溶（ＸＣＳ）部のコモノマー含有量を有する。
【０２８０】
プラストマー（ＰＬ）
プラストマー（ＰＬ）は、いずれのエラストマーポリオレフィンであってよいが、ただしプラストマー（ＰＬ）は、上記の異相プロピレンコポリマー（ＨＥＣＯ）のエラストマープロピレンコポリマー（Ｅ）、並びに異相プロピレンコポリマー（ＨＥＣＯ１）のエラストマープロピレンコポリマー（Ｅ１）、異相プロピレンコポリマー（ＨＥＣＯ２）のエラストマープロピレンコポリマー（Ｅ２）及び異相プロピレンコポリマー（ＨＥＣＯ３）のエラストマープロピレンコポリマー（Ｅ３）とは化学的に異なる。
【０２８１】
プラストマー（ＰＬ）は、低密度ポリオレフィン、特にシングルサイト触媒を使用して重合される低密度ポリオレフィンであることが認識される。
【０２８２】
プラストマー（ＰＬ）は、エチレン及び少なくとも別のＣ４〜Ｃ２０  α−オレフィンから誘導できる単位を含む、好ましくはこのような単位からなるエラストマーエチレンコポリマー（ＥＣ）であってもよい。
【０２８３】
プラストマー（ＰＬ）は、エチレン及び少なくとも別のＣ４〜Ｃ１０  α−オレフィンから誘導できる単位を含む、好ましくはこのような単位からなるエラストマーエチレンコポリマー（ＥＣ）であることが認識される。
【０２８４】
特に、プラストマー（ＰＬ）は、エチレン並びに１−ブテン、１−ペンテン、１−ヘキセン、１−ヘプテン及び１−オクテンからなる群から選択される少なくとも別のα−オレフィンから誘導できる単位を含む、好ましくはこのような単位からなるエラストマーエチレンコポリマー（ＥＣ）、より好ましくはエチレン並びに１−ブテン及び１−オクテンからなる群から選択される少なくとも別のα−オレフィンから誘導できる単位を含む、好ましくはこのような単位からなるエラストマーエチレンコポリマー（ＥＣ）、さらにより好ましくはエチレン及び１−オクテンから誘導できる単位を含む、好ましくはこのような単位からなるエラストマーエチレンコポリマー（ＥＣ）であることが認識される。
【０２８５】
一実施形態では、プラストマー（ＰＬ）は、エチレン並びに１−ブテン、１−ペンテン、１−ヘキセン及び１−オクテンからなる群から選択される少なくとも別のα−オレフィンから誘導できる単位を含む、好ましくはこのような単位からなるエラストマーエチレンコポリマー（ＥＣ）である。
【０２８６】
好ましい実施形態では、プラストマー（ＰＬ）は、エチレン及び１−オクテンから誘導できる単位からなるエラストマーエチレンコポリマー（ＥＣ）である。
【０２８７】
プラストマー（ＰＬ）は、１０．０ｇ／１０分以下、好ましくは５．０ｇ／１０分以下、より好ましくは３．０ｇ／１０分以下、例えば０．１〜１０．０ｇ／１０分の範囲、好ましくは０．３〜５．０ｇ／１０分の範囲、より好ましくは０．５〜３．０ｇ／１０分の範囲、さらにより好ましくは０．５〜１．５ｇ／１０分の範囲の、ＩＳＯ  １１３３に従って測定されるメルトフローレートＭＦＲ２（１９０℃、２．１６ｋｇ）を有することが認識される。
【０２８８】
プラストマー（ＰＬ）は、９００ｇ／ｍ３以下、好ましくは８９０ｇ／ｍ３以下、より好ましくは８８５ｇ／ｍ３以下、例えば８５０〜９００ｋｇ／ｍ３の範囲、好ましくは８６０〜８９０ｋｇ／ｍ３の範囲、より好ましくは８６５〜８８５ｋｇ／ｍ３の範囲の、ＩＳＯ１１８３−１８７に従って測定される密度を有することが認識される。
【０２８９】
プラストマー（ＰＬ）は、−６０℃未満、好ましくは−５５℃未満のガラス転移温度を有しないことが認識される。他方、プラストマー（ＰＬ）は、−６０〜−４０℃の範囲、好ましくは−５５〜−４５℃の範囲のガラス転移温度を有することが認識される。
【０２９０】
プラストマー（ＰＬ）がエチレン及び１−オクテンから誘導できる単位からなるエラストマーエチレンコポリマー（ＥＣ）である場合、エラストマーエチレンコポリマー（ＥＣ）のエチレン含有量は、少なくとも７０ｍｏｌ％、好ましくは少なくとも８０ｍｏｌ％、例えば７０〜９９ｍｏｌ％の範囲、好ましくは８０〜９５ｍｏｌ％の範囲にあることが認識される。
【０２９１】
プラストマー（ＰＬ）は、当該技術分野で公知であり、市販されている。好適な例は、Ｔｈｅ  Ｄｏｗ  Ｃｈｅｍｉｃａｌ  ＣｏｍｐａｎｙのＥｎｇａｇｅ（登録商標）  ８１００又はＢｏｒｅａｌｉｓのＱｕｅｏ（登録商標）  ８２０１である。
【０２９２】
充填剤（Ｆ）
上に示したように、本発明の知見は、特定の無機充填剤と組み合わせて特定の異相プロピレンコポリマーを提供するとき、ポリプロピレン組成物の塗料接着は、十分な剛性及び衝撃挙動を維持しつつ改善されることが可能であるということである。このように、ポリプロピレン組成物（Ｃ）は、無機充填剤（Ｆ）を含む必要がある。
【０２９３】
無機充填剤（Ｆ）は、より詳細に以降で定義される用語「添加剤」に包含されるとはみなされない。
【０２９４】
無機充填剤（Ｆ）は、鉱物充填剤、特にマイカ、珪灰石、カオリナイト、モンモリロナイト、タルク及びこれらの混合物からなる群から選択される鉱物充填剤であり、好ましくは、マイカ、珪灰石、タルク及びこれらの混合物からなる群から選択される鉱物充填剤であり、さらにより好ましくはマイカ及び／又はタルクであることが認識される。
【０２９５】
一実施形態では、無機充填剤（Ｆ）は、マイカ、タルク及びこれらの混合物からなる群から選択される鉱物充填剤である。
【０２９６】
一実施形態では、無機充填剤（Ｆ）はマイカである。
【０２９７】
一実施形態では、無機充填剤（Ｆ）はタルクである。
【０２９８】
特に、本発明の知見は、比較的大きいサイズの粒子を有する無機充填剤と組み合わせて特定の異相プロピレンコポリマーを提供するとき、ポリプロピレン組成物の塗料接着は、十分な剛性及び衝撃挙動を維持しつつ改善されることが可能であるということである。
【０２９９】
無機充填剤（Ｆ）は、少なくとも１．５μｍ、好ましくは少なくとも２．０μｍ、より好ましくは少なくとも３．０μｍ、例えば１．５〜８．０μｍの範囲、好ましくは２．０〜７．０μｍの範囲、より好ましくは３．０〜６．０μｍの範囲のメジアン粒径（Ｄ５０）を有することが認識される。
【０３００】
無機充填剤（Ｆ）は、少なくとも１．５μｍ、好ましくは少なくとも２．０μｍ、より好ましくは少なくとも３．０μｍ、例えば１．５〜６．０μｍの範囲、好ましくは２．０〜５．０μｍの範囲、より好ましくは３．０〜４．５μｍの範囲のメジアン粒径Ｄ５０を有するタルクであってもよい。
【０３０１】
無機充填剤（Ｆ）は、少なくとも３．０μｍ、好ましくは少なくとも４．０μｍ、より好ましくは少なくとも４．６μｍ、例えば３．０〜８．０μｍの範囲、好ましくは４．０〜７．０μｍの範囲、より好ましくは４．６〜６．０μｍの範囲のメジアン粒径Ｄ５０を有するマイカであってもよい。
【０３０２】
無機充填剤（Ｆ）は、少なくとも４．０μｍ、好ましくは少なくとも６．０μｍ、より好ましくは少なくとも８．０μｍ、例えば４．０〜２０．０μｍの範囲、好ましくは６．０〜１５．０μｍの範囲、より好ましくは８．０〜１０．０μｍの範囲のカットオフ粒径Ｄ９５を有するタルクであってもよい。
【０３０３】
無機充填剤（Ｆ）は、少なくとも１５．０μｍ、好ましくは少なくとも２０．０μｍ、より好ましくは少なくとも２５．０μｍ、例えば１５．０〜４５．０μｍの範囲、好ましくは２０．０〜４０．０μｍの範囲、より好ましくは２５．０〜３５．０μｍの範囲のカットオフ粒径Ｄ９８を有するマイカであってもよい。
【０３０４】
一実施形態では、無機充填剤（Ｆ）は、１．５〜８．０μｍの範囲のメジアン粒径（Ｄ５０）を有する、マイカ、タルク及びこれらの混合物からなる群から選択される鉱物充填剤である。
【０３０５】
一実施形態では、無機充填剤（Ｆ）は、２．０〜７．０μｍの範囲のメジアン粒径（Ｄ５０）を有する、マイカ、タルク及びこれらの混合物からなる群から選択される鉱物充填剤である。
【０３０６】
一実施形態では、無機充填剤（Ｆ）は、３．０〜６．０μｍの範囲のメジアン粒径（Ｄ５０）を有する、マイカ、タルク及びこれらの混合物からなる群から選択される鉱物充填剤である。
【０３０７】
一実施形態では、無機充填剤（Ｆ）は、１．５〜６．０μｍの範囲のメジアン粒径（Ｄ５０）及び４．０〜２０．０μｍの範囲のカットオフ粒径（Ｄ９５）を有するタルクである。
【０３０８】
一実施形態では、無機充填剤（Ｆ）は、２．０〜５．０μｍの範囲のメジアン粒径（Ｄ５０）及び６．０〜１５．０μｍの範囲のカットオフ粒径（Ｄ９５）を有するタルクである。
【０３０９】
一実施形態では、無機充填剤（Ｆ）は、３．０〜４．５μｍの範囲のメジアン粒径（Ｄ５０）及び８．０〜１０．０μｍの範囲のカットオフ粒径（Ｄ９５）を有するタルクである。
【０３１０】
一実施形態では、無機充填剤（Ｆ）は、３．０〜８．０μｍの範囲のメジアン粒径（Ｄ５０）及び１５．０〜４５．０μｍの範囲のカットオフ粒径（Ｄ９８）を有するマイカである。
【０３１１】
一実施形態では、無機充填剤（Ｆ）は、４．０〜７．０μｍの範囲のメジアン粒径（Ｄ５０）及び２０．０〜４０．０μｍの範囲のカットオフ粒径（Ｄ９８）を有するマイカである。
【０３１２】
一実施形態では、無機充填剤（Ｆ）は、４．６〜６．０μｍの範囲のメジアン粒径（Ｄ５０）及び２５．０〜３５．０μｍの範囲のカットオフ粒径（Ｄ９８）を有するマイカである。
【０３１３】
無機充填剤（Ｆ）は、当該技術分野で公知であり、市販されている。好適な例は、ＬＫＡＢ  Ｍｉｎｅｒａｌｓ  ＡＢのＭｉｃａＦｏｒｔ（登録商標）ＰＷ８０及びＩｍｅｒｙｓ  ＬＬＣのＬｕｚｅｎａｃ（登録商標）Ａ２０である。
【０３１４】
添加剤（ＡＤ）
異相プロピレンコポリマー（ＨＥＣＯ）、プラストマー（ＰＬ）及び無機充填剤（Ｆ）に加えて、ポリプロピレン組成物（Ｃ）は、添加剤（ＡＤ）を含んでもよい。
【０３１５】
典型的な添加剤は、酸スカベンジャー、酸化防止剤、着色料、光安定剤、可塑剤、スリップ剤、擦り傷防止剤、分散剤、加工助剤、潤滑剤、色素、帯電防止剤等である。
【０３１６】
このような添加剤は市販されており、例えばＨａｎｓ  Ｚｗｅｉｆｅｌの「Ｐｌａｓｔｉｃ  Ａｄｄｉｔｉｖｅｓ  Ｈａｎｄｂｏｏｋ」、第６版、２００９年（１１４１〜１１９０頁）に記載されている。
【０３１７】
上で示したように、上記の用語「添加剤（ＡＤ）」は、無機充填剤（Ｆ）、特にマイカ、珪灰石、カオリナイト、モンモリロナイト、タルク及びこれらの混合物からなる群から選択される鉱物充填剤（Ｆ）を含まない。換言すれば、無機充填剤（Ｆ）、特にマイカ、珪灰石、カオリナイト、モンモリロナイト、タルク及びこれらの混合物からなる群から選択される鉱物充填剤（Ｆ）は、添加剤とはみなされない。
【０３１８】
しかしながら、用語「添加剤（ＡＤ）」は、担体材料、特にポリマー担体材料（ＰＣＭ）も含んでよい。
【０３１９】
ポリプロピレン組成物（Ｃ）は、ポリプロピレン組成物（Ｃ）の重量に対して、１０．０重量％以下の量、好ましくは５．０重量％以下の量、より好ましくは３．０重量％以下の量、さらにより好ましくは２．０重量％以下の量、例えば０．１〜１０．０重量％の範囲の量、好ましくは０．１〜５．０重量％の範囲の量、より好ましくは０．１〜３．０重量％の範囲の量、さらにより好ましくは０．１〜２．０重量％の範囲の量の添加剤（ＡＤ）を含んでもよい。
【０３２０】
ポリプロピレン組成物（Ｃ）は、酸化防止剤、酸スカベンジャー、擦り傷防止剤、離型剤、潤滑剤、ＵＶ安定剤及びこれらの混合物からなる群から選択される添加剤を含んでもよい。
【０３２１】
添加剤（ＡＤ）は、ポリプロピレン組成物（Ｃ）中に、別個の原材料として含められてもよい。あるいは、添加剤（ＡＤ）は、少なくとも１種の他の成分と共にポリプロピレン組成物（Ｃ）中に含められてもよい。例えば、添加剤（ＡＤ）は、異相プロピレンコポリマー（ＨＥＣＯ）、プラストマー（ＰＬ）及び／又は無機充填剤（Ｆ）と共に、好ましくはマスターバッチ（ＭＢ）の形態でポリマー組成物（Ｃ）に加えられてもよい。従って、用語「異相プロピレンコポリマー（ＨＥＣＯ）」、「プラストマー（ＰＬ）」及び「無機充填剤（Ｆ）」は、添加剤（ＡＤ）を含む組成物に向けられてもよい。
【０３２２】
（ポリマー担体材料（ＰＣＭ）以外の）添加剤は、通常、マスターバッチ（ＭＢ）の形態でポリマー担体材料（ＰＣＭ）等の担体材料と共にポリプロピレン組成物（Ｃ）に加えられる。
【０３２３】
このように、異相プロピレンコポリマー（ＨＥＣＯ）、プラストマー（ＰＬ）及び無機充填剤（Ｆ）からなるポリプロピレン組成物（Ｃ）は、さらに、添加剤（ＡＤ）を含んでもよい。
【０３２４】
ポリマー担体材料（ＰＣＭ）
上に示したように、ポリプロピレン組成物（Ｃ）は、ポリプロピレン組成物（Ｃ）の重量に対して、１０重量％を超える量、好ましくは５重量％を超える量、より好ましくは２．５重量％を超える量、さらにより好ましくは０．８重量％を超える量の異相プロピレンコポリマー（ＨＥＣＯ）及びプラストマー（ＰＬ）以外の他のポリマーを含まなくてもよい。
【０３２５】
一実施形態では、ポリプロピレン組成物（Ｃ）は、ポリプロピレン組成物（Ｃ）の重量に対して、０．８重量％を超える量の異相プロピレンコポリマー（ＨＥＣＯ）及びプラストマー（ＰＬ）以外の他のポリマーを含まない。
【０３２６】
さらなるポリマーが存在する場合、そのようなポリマーは、通常、ポリマー担体材料（ＰＣＭ）である。
【０３２７】
ポリマー担体材料（ＰＣＭ）は、ポリプロピレン組成物（Ｃ）の中での均一分布を確保するための、他の添加剤についての担体ポリマーである。ポリマー担体材料（ＰＣＭ）は、特定のポリマーには限定されない。ポリマー担体材料（ＰＣＭ）は、エチレンホモポリマー、エチレンコポリマー、例えばエチレンから誘導できる単位及びＣ３〜Ｃ８  α−オレフィンから誘導できる単位を含むエチレンコポリマー、プロピレンホモポリマー、プロピレンコポリマー、例えばプロピレンから誘導できる単位並びにエチレン及び／又はＣ４〜Ｃ８  α−オレフィン及びこれらの混合物から誘導できる単位を含むプロピレンコポリマーであってもよい。
【０３２８】
通常、ポリマー担体材料（ＰＣＭ）それ自体は、ポリプロピレン組成物（Ｃ）の改善された特性には寄与しない。
【０３２９】
ポリマー担体材料（ＰＣＭ）は、ポリプロピレン組成物（Ｃ）の重量に対して、１０重量％以下の量、好ましくは５重量％以下の量、より好ましくは２．５重量％以下の量、さらにより好ましくは０．８重量％以下の量でポリプロピレン組成物（Ｃ）中に存在することが認識される。
【０３３０】
一実施形態では、ポリマー担体材料（ＰＣＭ）は、ポリプロピレン組成物（Ｃ）の重量に対して、５重量％以下の量でポリプロピレン組成物（Ｃ）中に存在する。
【０３３１】
好ましい実施形態では、ポリマー担体材料（ＰＣＭ）は、ポリプロピレン組成物（Ｃ）の重量に対して、０．８重量％以下の量でポリプロピレン組成物（Ｃ）中に存在する。
【０３３２】
物品
本発明は、さらに、ポリプロピレン組成物（Ｃ）を含む物品に関する。
【０３３３】
当該物品は、ポリプロピレン組成物（Ｃ）の重量に対して、少なくとも８０重量％の量、好ましくは少なくとも９０重量％の量、より好ましくは少なくとも９５重量％の量、例えば８０〜９９．９重量％の範囲の量、好ましくは９０〜９９．９重量％の範囲の、より好ましくは９５〜９９．９重量％の範囲のポリプロピレン組成物（Ｃ）を含んでもよい。
【０３３４】
当該物品は、成形品又は押出し物品であってもよく、好ましくは、当該物品は、成形品、例えば射出成形品又は圧縮成形品である。
【実施例】
【０３３５】
１．定義／測定方法
以下の用語の定義及び測定方法は、特段の記載がない限り、本発明の上記の一般的記載及び以下の実施例について適用される。
【０３３６】
ＮＭＲ分光法による微細構造の定量
定量的核磁気共鳴（ＮＭＲ）分光法を使用して、ポリプロピレンホモポリマーのアイソタクティシティ及び位置規則性を定量する。
【０３３７】
定量的１３Ｃ｛１Ｈ｝ＮＭＲスペクトルは、１Ｈ及び１３Ｃについてそれぞれ４００．１５ＭＨｚ及び１００．６２ＭＨｚで動作するＢｒｕｋｅｒ  Ａｄｖａｎｃｅ  ＩＩＩ  ４００  ＮＭＲ分光計を使用して、溶液状態で記録した。すべてのスペクトルを、１２５℃の１３Ｃに最適化した１０ｍｍ拡張温度プローブヘッドを使用し、すべての空圧について窒素ガスを使用して記録した。
【０３３８】
ポリプロピレンホモポリマーについては、およそ２００ｍｇの材料を１，２−テトラクロロエタン−ｄ２（ＴＣＥ−ｄ２）に溶解した。均一溶液を確保するために、ヒートブロック中での最初の試料調製のあと、そのＮＭＲチューブを回転式オーブンの中で少なくとも１時間さらに加熱した。磁石の中へ挿入したあと、チューブを１０Ｈｚで回転させた。タクチシティ分布の定量のために必要である高分解能を主な理由としてこの設定を選んだ（Ｂｕｓｉｃｏ，Ｖ．，Ｃｉｐｕｌｌｏ，Ｒ．，Ｐｒｏｇ．Ｐｏｌｙｍ．Ｓｃｉ．  ２６（２００１）４４３；Ｂｕｓｉｃｏ，Ｖ．；Ｃｉｐｕｌｌｏ，Ｒ．，Ｍｏｎａｃｏ，Ｇ．，Ｖａｃａｔｅｌｌｏ，Ｍ．，Ｓｅｇｒｅ，Ａ．Ｌ．，Ｍａｃｒｏｍｏｌｅｃｕｌｅｓ  ３０（１９９７）６２５１）。ＮＯＥ及びバイレベルＷＡＬＴＺ１６デカップリングスキーム（Ｚｈｏｕ，Ｚ．，Ｋｕｅｍｍｅｒｌｅ，Ｒ．，Ｑｉｕ，Ｘ．，Ｒｅｄｗｉｎｅ，Ｄ．，Ｃｏｎｇ，Ｒ．，Ｔａｈａ，Ａ．，Ｂａｕｇｈ，Ｄ．；Ｗｉｎｎｉｆｏｒｄ，Ｂ．，Ｊ．Ｍａｇ．Ｒｅｓｏｎ．  １８７（２００７）２２５；Ｂｕｓｉｃｏ，Ｖ．，Ｃａｒｂｏｎｎｉｅｒｅ，Ｐ．，Ｃｉｐｕｌｌｏ，Ｒ．，Ｐｅｌｌｅｃｃｈｉａ，Ｒ．，Ｓｅｖｅｒｎ，Ｊ．，Ｔａｌａｒｉｃｏ，Ｇ．，Ｍａｃｒｏｍｏｌ．Ｒａｐｉｄ  Ｃｏｍｍｕｎ．  ２００７，２８，１１２８９）を利用して、標準的なシングルパルス励起を採用した。１スペクトルあたり全部で８１９２（８ｋ）の過渡信号を取得した。
【０３３９】
定量的１３Ｃ｛１Ｈ｝ＮＭＲスペクトルを、独自のコンピュータープログラムを使用して処理し、積分し、関連の定量的特性を積分値から求めた。
【０３４０】
ポリプロピレンホモポリマーについては、すべての化学シフトは、２１．８５ｐｐｍのメチルアイソタクチックペンタッド（ｍｍｍｍ）を内部基準としている。
【０３４１】
位置欠陥（Ｒｅｓｃｏｎｉ，Ｌ．，Ｃａｖａｌｌｏ，Ｌ．，Ｆａｉｔ，Ａ．，Ｐｉｅｍｏｎｔｅｓｉ，Ｆ．，Ｃｈｅｍ．Ｒｅｖ．  ２０００，１００，１２５３；；Ｗａｎｇ，Ｗ−Ｊ．，Ｚｈｕ，Ｓ．，Ｍａｃｒｏｍｏｌｅｃｕｌｅｓ  ３３（２０００），１１５７；Ｃｈｅｎｇ，Ｈ．Ｎ．，Ｍａｃｒｏｍｏｌｅｃｕｌｅｓ  １７（１９８４），１９５０）又はコモノマーに対応する特徴的なシグナルを観察した。
【０３４２】
タクチシティ分布は、２３．６〜１９．７ｐｐｍのメチル領域の積分により、注目する立体配列に関連しない部位があればそれを補正して定量した（Ｂｕｓｉｃｏ，Ｖ．，Ｃｉｐｕｌｌｏ，Ｒ．，Ｐｒｏｇ．Ｐｏｌｙｍ．Ｓｃｉ．  ２６（２００１）４４３；Ｂｕｓｉｃｏ，Ｖ．，Ｃｉｐｕｌｌｏ，Ｒ．，Ｍｏｎａｃｏ，Ｇ．，Ｖａｃａｔｅｌｌｏ，Ｍ．，Ｓｅｇｒｅ，Ａ．Ｌ．，Ｍａｃｒｏｍｏｌｅｕｃｌｅｓ  ３０（１９９７）６２５１）。
【０３４３】
具体的には、タクチシティ分布の定量に及ぼす位置欠陥及びコモノマーの影響は、立体配列の特定の積分領域から代表的な位置欠陥及びコモノマーの積分値を減算することにより補正した。
【０３４４】
アイソタクティシティは、ペンタッドレベルで決定し、すべてのペンタッド配列に対するアイソタクチックペンタッド（ｍｍｍｍ）配列の百分率として報告した。
［ｍｍｍｍ］％＝１００×（ｍｍｍｍ／全ペンタッドの合計）
【０３４５】
２，１エリスロ位置欠陥の存在は、１７．７及び１７．２ｐｐｍの２つのメチル部位の存在によって示され、他の特徴的部位によって確認した。他のタイプの位置欠陥に対応する特徴的なシグナルは観察されなかった（Ｒｅｓｃｏｎｉ，Ｌ．，Ｃａｖａｌｌｏ，Ｌ．，Ｆａｉｔ，Ａ．，Ｐｉｅｍｏｎｔｅｓｉ，Ｆ．，Ｃｈｅｍ．Ｒｅｖ．  ２０００，１００，１２５３）。
【０３４６】
２，１エリスロ位置欠陥の量は、１７．７及び１７．２ｐｐｍの２つの特徴的なメチル部位の平均積分値を使用して定量した。
Ｐ２１ｅ＝（Ｉｅ６＋Ｉｅ８）／２
【０３４７】
１，２一次挿入プロペンの量はメチル領域に基づいて定量した。その際、この領域に含まれるが一次挿入に関連しない部位及びこの領域から除外される一次挿入部位について補正を行った。
Ｐ１２＝ＩＣＨ３＋Ｐ１２ｅ
【０３４８】
プロペンの全量は、一次挿入プロペン及び存在するすべての他の位置欠陥の合計として定量した。
Ｐｔｏｔａｌ＝Ｐ１２＋Ｐ２１ｅ
【０３４９】
２，１エリスロ位置欠陥のモルパーセントは、全プロペンに対して定量した。
［２１ｅ］ｍｏｌ％＝１００×（Ｐ２１ｅ／Ｐｔｏｔａｌ）
【０３５０】
エチレンの組み込みに対応する特徴的なシグナルを観察し（Ｃｈｅｎｇ，Ｈ．Ｎ．，Ｍａｃｒｏｍｏｌｅｃｕｌｅｓ  １９８４，１７，１９５０に記載されているとおり）、コモノマー分率は、ポリマー中のすべてのモノマーに対するポリマー中のエチレンの分率として算出した。
【０３５１】
コモノマー分率は、１３Ｃ｛１Ｈ｝スペクトルのスペクトル領域全体にわたる複数のシグナルの積分により、Ｗ−Ｊ．Ｗａｎｇ及びＳ．Ｚｈｕ，Ｍａｃｒｏｍｏｌｅｃｕｌｅｓ  ２０００，３３，１１５７の方法を使用して定量した。この方法を、そのロバスト性、及び必要な場合には位置欠陥の存在を考慮できることが理由で選んだ。積分領域は、直面するコモノマー含有量の全範囲にわたる適用性を高めるためにわずかに調整した。
【０３５２】
モルパーセントでのコモノマー組み込みは、モル分率から算出した。
【０３５３】
重量パーセントでのコモノマー組み込みはモル分率から算出した。
【０３５４】
メルトフローレートＭＦＲ２（２３０℃）は、ＩＳＯ  １１３３に従って２３０℃で２．１６ｋｇの荷重下で測定した。
【０３５５】
メルトフローレートＭＦＲ２（１９０℃）は、ＡＳＴＭ  Ｄ１２３８に従って１９０℃で２．１６ｋｇの荷重下で測定した。
【０３５６】
冷キシレン可溶（ＸＣＳ）部は、ＩＳＯ  １６１５２；第１版；２００５−０７−０１に従って２５℃で測定した。
【０３５７】
固有粘度は、ＤＩＮ  ＩＳＯ  １６２８／１、１９９９年１０月（デカリン中１３５℃）に従って測定した。
【０３５８】
引張弾性率；引張破断点応力は、ＥＮ  ＩＳＯ  １８７３−２に記載される射出成形した試験片（ドッグボーン型、４ｍｍ厚さ）を使用して、ＩＳＯ  ５２７−２に従って測定した（クロスヘッド速度＝１ｍｍ／分；２３℃）。
【０３５９】
引張破断点伸び；降伏点引張強さは、ＥＮ  ＩＳＯ  １８７３−２に記載される射出成形した試験片（ドッグボーン型、４ｍｍ厚さ）を使用して、ＩＳＯ  ５２７−２に従って測定した（クロスヘッド速度＝５０ｍｍ／分；２３℃）。
【０３６０】
＋２３℃におけるノッチ付きシャルピー衝撃強さ（ＮＩＳ＋２３）は、ＥＮ  ＩＳＯ  １８７３−２に即して調製した８０×１０×４ｍｍ３の射出成形した試験棒を使用することによりＩＳＯ  １７９−１ｅＡ：２０００に従って２３℃で測定した。
【０３６１】
−２０℃におけるノッチ付きシャルピー衝撃強さ（ＮＩＳ−２０）は、ＥＮ  ＩＳＯ  １８７３−２に即して調製した８０×１０×４ｍｍ３の射出成形した試験棒を使用することによりＩＳＯ  １７９−１ｅＡ：２０００に従って２３℃で測定した。
【０３６２】
カットオフ粒径Ｄ９５（沈降）は、ＩＳＯ  １３３１７−３に従って液相重力沈降により測定される（Ｓｅｄｉｇｒａｐｈ）粒度分布［重量％］から算出した。
【０３６３】
カットオフ粒径Ｄ９８（沈降）は、ＩＳＯ  １３３１７−３に従って液相重力沈降により測定される（Ｓｅｄｉｇｒａｐｈ）粒度分布［重量％］から算出した。
【０３６４】
メジアン粒径Ｄ５０（沈降）は、ＩＳＯ  １３３１７−３に従って液相重力沈降により測定される（Ｓｅｄｉｇｒａｐｈ）粒度分布［重量％］から算出した。
【０３６５】
ＢＥＴ表面積は、窒素（Ｎ２）を用いてＤＩＮ  ６６１３１／２に従って測定した。
【０３６６】
接着は、ＤＩＮ  ５５６６２（方法Ｃ）に従って、予め作製したひっかきテンプレートの高圧水噴射に対する抵抗性として特徴づける。
【０３６７】
射出成形した試料プレート（１５０ｍｍ×８０ｍｍ×２ｍｍ）をＺｅｌｌｅｒ  Ｇｍｅｌｉｎ  Ｄｉｖｉｎｏｌ（登録商標）１２６２を用いて清浄にした。その後、表面を、６７０ｍｍ／ｓの速度のバーナーがプロパン（９ｌ／分）及び空気（１８０ｌ／分）の１：２０の比の混合物をポリマー基材上に広げるフレーミング（ｆｌａｍｉｎｇ）により活性化した。その後、このポリマー基材を２層、すなわちベースコート（Ｉｒｉｄｉｕｍ  Ｓｉｌｖｅｒ  Ｍｅｔａｌｌｉｃ  １１７３６７）及びクリアコート（ＣａｒｂｏｎＣｒｅａｔｉｏｎｓ（登録商標）１０７０６２）でコーティングした。フレーミングの工程を２回実施した。
【０３６８】
温度Ｔの熱水流を、試験パネルの表面に対して角度αで、距離ｄで、時間ｔのあいだ向けた。水噴射の圧力は、水流量から生じ、水パイプの末端に取り付けられたノズルのタイプによって決定される。
【０３６９】
以下のパラメータを使用した。
Ｔ（水）＝６０℃；ｔ＝６０ｓ；ｄ＝１００ｍｍ、α＝９０°、水流量１１．３ｌ／分、ノズルタイプ＝ＭＰＥＧ  ２５０６。
【０３７０】
接着は、試験線あたりの不良又は剥離した塗装面積を定量することにより評価した。各例について、５枚のパネル（１５０ｍｍ×８０ｍｍ×２ｍｍ）を試験した。これらのパネルは、２４０℃の溶融温度及び５０℃の金型温度を用いる射出成形により製造した。フローフロント速度は、それぞれ１００ｍｍ／ｓ及び４００ｍｍ／ｓであった。各パネル上で、所定の線を使用して、塗装性不良を［ｍｍ２］単位で評価した。この目的のために、ジェット流への曝露の前後の試験点の画像を撮影した。次いで、剥離した面積を、画像処理ソフトウェアを用いて算出した。５つの試験片上での５本の試験線についての平均の不良面積（すなわち、全体で、２５の試験地点の平均）を、メジアン（中央値）不良面積として報告した。
【０３７１】
ＳＤは、以下の式に従って決定される標準偏差である。
【数１】
0006974606.tif 000002
上記式中、
ｘは、実測値であり、
は、実測値の平均であり、
ｎは、実測箇所の数である。
【０３７２】
異相プロピレンコポリマー（ＨＥＣＯ１）の調製
触媒調製：
最初に、０．１モルのＭｇＣｌ２×３ＥｔＯＨを、反応器中で、大気圧中で、２５０ｍｌのデカンに不活性条件下で懸濁させた。この溶液を−１５℃まで冷却し、温度を上記レベルに維持しながら、３００ｍｌの冷ＴｉＣｌ４を加えた。次に、このスラリーの温度を＋２０℃までゆっくりと上昇させた。この温度で、０．０２モルのフタル酸ジオクチル（ＤＯＰ）をこのスラリーに加えた。フタル酸エステルの添加後、温度を９０分間の間に＋１３５℃まで上げ、このスラリーを６０分間静置した。次に、さらに３００ｍｌのＴｉＣｌ４を加え、温度を＋１３５℃に１２０分間保った。このあと、この触媒を液体から濾過し、８０℃で、３００ｍｌのヘプタンで６回洗浄した。この固体触媒成分を濾過し、乾燥した。
【０３７３】
触媒及びその調製の全体的なコンセプトは、例えば国際公開第８７／０７６２０号パンフレット、国際公開第９２／１９６５３号パンフレット、国際公開第９２／１９６５８号パンフレット、並びに欧州特許出願公開第０４９１５６６号明細書、欧州特許出願公開第５９１２２４号明細書及び欧州特許出願公開第５８６３９０号明細書に一般的に記載されている。
【０３７４】
ＶＣＨ改質
上記触媒をさらに改質した。３５ｍｌの鉱油（Ｐａｒａｆｆｉｎｕｍ  Ｌｉｑｕｉｄｕｍ  ＰＬ６８）を１２５ｍｌのステンレス鋼反応器に加え、続いて不活性条件下、室温で０．８２ｇのトリエチルアルミニウム（ＴＥＡＬ）及び０．３３ｇのジシクロペンチルジメトキシシラン（ドナーＤ）を加えた。１０分後、５．０ｇの上記の触媒（Ｔｉ含有量１．４重量％）を加えた。２０分後、５．０ｇのビニルシクロヘキサン（ＶＣＨ）を加えた。温度を３０分の間に＋６０℃まで上昇させ、２０時間保った。最後に、温度を＋２０℃まで下げ、この油／触媒混合物中の未反応のＶＣＨの濃度を分析し、それが２００重量ｐｐｍであることが判明した。外部ドナーとして、ジ（シクロペンチル）ジメトキシシラン（ドナーＤ）を使用した。
【０３７５】
ポリマー調製
異相プロピレンコポリマー（ＨＥＣＯ１）を、スラリー反応器（ＳＬ）及び直列に接続された複数の気相反応器（第１ＧＰＲ、第２ＧＰＲ及び第３ＧＰＲ）中で調製する。用いた条件及び得られた生成物の特性を表１にまとめる。
【０３７６】
【表１】
0006974606.tif 000003
Ｃ２    エチレン含有量
Ｈ２／Ｃ３    水素／プロピレン比
Ｃ２／Ｃ３    エチレン／プロピレン比
Ｈ２／Ｃ２    水素／エチレン比
第１、第２、第３ＧＰＲ    第１、第２、第３気相反応器
ループ    ループ反応器
ＴＥＡＬ／Ｔｉ    ＴＥＡＬ／Ｔｉ比
ＴＥＡＬ／Ｄｏ    ＴＥＡＬ／ドナー比
ＭＦＲ２    メルトフローレート
ＸＣＳ    冷キシレン可溶部
Ｃ２（ＸＣＳ）    冷キシレン可溶部のエチレン含有量
ＩＶ（ＸＣＳ）    冷キシレン可溶部の固有粘度
ｎｄ    測定せず
【０３７７】
個々の反応器から得た生成物の特性は、当然、均一化した材料からは測定せず、反応器試料（スポット試料）から測定する。最終の樹脂の特性を、均一化した材料に対して測定する。
【０３７８】
異相プロピレンコポリマー（ＨＥＣＯ２）の調製
触媒調製：
異相プロピレンコポリマー（ＨＥＣＯ２）の調製のために用いた触媒は、異相プロピレンコポリマー（ＨＥＣＯ１）の調製のために用いた触媒と同じ触媒である。
【０３７９】
ポリマー調製
異相プロピレンコポリマー（ＨＥＣＯ２）を、スラリー反応器及び直列に接続された複数の気相反応器の中で調製する。用いた条件及び得られた生成物の特性を表２にまとめる。
【０３８０】
【表２】
0006974606.tif 000004
Ｃ２    エチレン含有量
Ｈ２／Ｃ３    水素／プロピレン比
Ｃ２／Ｃ３    エチレン／プロピレン比
Ｈ２／Ｃ２    水素／エチレン比
第１、第２、第３ＧＰＲ    第１、第２、第３気相反応器
ループ    ループ反応器
ＴＥＡＬ／Ｔｉ    ＴＥＡＬ／Ｔｉ比
ＴＥＡＬ／Ｄｏ    ＴＥＡＬ／ドナー比
ＭＦＲ２    メルトフローレート
ＸＣＳ    冷キシレン可溶部
Ｃ２（ＸＣＳ）    冷キシレン可溶部のエチレン含有量
ＩＶ（ＸＣＳ）    冷キシレン可溶部の固有粘度
ｎｄ    測定せず
【０３８１】
異相プロピレンコポリマー（ＨＥＣＯ３）の調製
触媒調製
異相プロピレンコポリマー（ＨＥＣＯ３）の調製のために用いた触媒は、異相プロピレンコポリマー（ＨＥＣＯ１）の調製のために用いた触媒と同じ触媒である。
【０３８２】
ポリマー調製
異相プロピレンコポリマー（ＨＥＣＯ３）を、スラリー反応器及び直列に接続された複数の気相反応器の中で調製する。用いた条件及び得られた生成物の特性を表３にまとめる。
【０３８３】
【表３】
0006974606.tif 000005
Ｃ２    エチレン含有量
Ｈ２／Ｃ３    水素／プロピレン比
Ｃ２／Ｃ３    エチレン／プロピレン比
Ｈ２／Ｃ２    水素／エチレン比
第１、第２、第３ＧＰＲ    第１、第２、第３気相反応器
ループ    ループ反応器
ＴＥＡＬ／Ｔｉ    ＴＥＡＬ／Ｔｉ比
ＴＥＡＬ／Ｄｏ    ＴＥＡＬ／ドナー比
ＭＦＲ２    メルトフローレート
ＸＣＳ    冷キシレン可溶部
Ｃ２（ＸＣＳ）    冷キシレン可溶部のエチレン含有量
ＩＶ（ＸＣＳ）    冷キシレン可溶部の固有粘度
ｎｄ    測定せず
【０３８４】
個々の反応器から得た生成物の特性は、当然、均一化した材料からは測定せず、反応器試料（スポット試料）から測定する。最終の樹脂の特性を、均一化した材料に対して測定する。
【０３８５】
例の調製
発明例ＩＥ１、ＩＥ２、ＩＥ３、ＩＥ４及びＩＥ５並びに比較例ＣＥ１、ＣＥ２及びＣＥ３を、Ｃｏｐｅｒｉｏｎ（Ｎａｎｊｉｎｇ）  Ｃｏｒｐｏｒａｔｉｏｎ、中国製のＣｏｐｅｒｉｏｎ  ＳＴＳ−３５二軸押出機等の二軸押出機を用いて溶融混合により調製した。この二軸押出機は、１８０〜２５０℃のゾーンの温度プロファイルを用いて、４００ｒｐｍの平均スクリュー速度で運転した。
【０３８６】
発明例ＩＥ１、ＩＥ２、ＩＥ３、ＩＥ４及びＩＥ５並びに比較例ＣＥ１、ＣＥ２及びＣＥ３は、表４にまとめる配合表に基づく。
【０３８７】
【表４】
0006974606.tif 000006
＊  １００重量％までの残部は、一定ではないレベルの添加剤であり、添加剤は、ポリマー担体材料、酸化防止剤及びＵＶ安定剤、例えばＢＡＳＦ、ドイツの市販の酸化防止剤「Ｉｒｇａｎｏｘ  １０７６」、ＣＡＳ番号２０８２−７９−３の形態のオクタデシル３−（３’，５’−ジ−ｔｅｒｔ−ブチル−４−ヒドロキシフェニル）プロピオネート、着色料、例えばＣａｂｏｔ  Ｃｏｒｐｏｒａｔｉｏｎのマスターバッチ「Ｃａｂｏｔ  Ｐｌａｓｂｌａｋ（登録商標）  ＰＥ１６３９  （４０％カーボンブラック）」の形態のカーボンブラックを含む。
「プラストマー１」は、１．０ｇ／１０分のメルトフローレートＭＦＲ２（１９０℃、２．１６ｋｇ）及び０．８７０ｇ／ｃｍ３の密度を有するエチレン／１−オクテンコポリマーである、Ｔｈｅ  Ｄｏｗ  Ｃｈｅｍｉｃａｌ  Ｃｏｍｐａｎｙの市販の製品Ｅｎｇａｇｅ（登録商標）  ８１００である。
「プラストマー２」は、１．１ｇ／１０分のメルトフローレートＭＦＲ２（１９０℃、２．１６ｋｇ）及び０．８８３ｇ／ｃｍ３の密度を有するエチレン／１−オクテンコポリマーであるＢｏｒｅａｌｉｓ  ＡＧの市販の製品Ｑｕｅｏ（登録商標）  ８２０１である。
「充填剤１」は、１．３μｍの平均粒径（Ｄ５０）、４．２μｍのカットオフ粒径（Ｄ９５）を有するタルクであるＩｍｅｒｙｓ  ＬＬＣの市販の製品Ｊｅｔｆｉｎｅ（登録商標）Ｔ１ＣＡである。
「充填剤２」は、５．４μｍの平均粒径（Ｄ５０）、２９．８μｍのカットオフ粒径（Ｄ９８）を有するマイカであるＬＫＡＢ  Ｍｉｎｅｒａｌｓ  ＡＢの市販の製品ＭｉｃａＦｏｒｔ（登録商標）ＰＷ８０である。
「充填剤３」は、１．０μｍの平均粒径（Ｄ５０）、３．５μｍのカットオフ粒径（Ｄ９５）を有するタルクであるＩｍｅｒｙｓ  ＬＬＣの市販の製品Ｊｅｔｆｉｎｅ（登録商標）３ＣＡである。
「充填剤４」は、３．３μｍの平均粒径（Ｄ５０）、９．４μｍのカットオフ粒径（Ｄ９５）を有するタルクであるＩｍｅｒｙｓ  ＬＬＣの市販の製品Ｌｕｚｅｎａｃ（登録商標）Ａ２０である。
【０３８８】
発明例ＩＥ１、ＩＥ２、ＩＥ３、ＩＥ４及びＩＥ５並びに比較例ＣＥ１、ＣＥ２及びＣＥ３の特性を表５にまとめる。
【０３８９】
【表５】
0006974606.tif 000007
＊組成物の総重量に基づく
「ＭＦＲ２」は、メルトフローレートであり、
「ＸＣＳ」は、冷キシレン可溶（ＸＣＳ）部であり、
「ＩＶ（ＸＣＳ）」は、冷キシレン可溶（ＸＣＳ）部の固有粘度であり、
「ＴＳ＠Ｙｉｅｌｄ」は、降伏点引張強さであり、
「ＴＳ＠Ｂｒｅａｋ」は引張破断点応力であり、
「ＴＥ＠Ｂｒｅａｋ」は引張破断点伸びであり、
「ＮＩＳ＋２３」は、＋２３℃におけるノッチ付きシャルピー衝撃強さであり、
「ＮＩＳ−２０」は、−２０℃におけるノッチ付きシャルピー衝撃強さであり、
「ｎｄ」は、測定していない値である。
【０３９０】
発明例ＩＥ１、ＩＥ２、ＩＥ３、ＩＥ４及びＩＥ５並びに比較例ＣＥ１、ＣＥ２及びＣＥ３の接着性能を表６にまとめる。
【０３９１】
【表６】
0006974606.tif 000008
「平均ＤＡ」は、平均層間剥離面積であり、
「メジアンＤＡ」は、メジアン層間剥離面積であり、
「ＳＤ」は標準偏差である。